(57)【要約】本発明は、少なくとも１つのアミノ置換メタ（アクリレート）（ＡＳＭＡ）モノマーまたはその塩と；少なくとも１つの非イオン性ビニル（ＮＩＶ）モノマーとを含むモノマー混合物から重合させ、このモノマー混合物は、必要に応じて、少なくとも１つのビニル会合（ＶＡ）モノマー；少なくとも１つのビニル界面活性剤（ＶＳ）モノマー；および／または少なくとも１つの重合可能なシリコーンマクロマー（ＰＳＭ）のうちの１つ以上を含み、このモノマー混合物は、さらに、必要に応じて、少なくとも１つの架橋（ＸＬ）モノマー；少なくとも１つの連鎖移動剤（ＣＴＡ）；および／または少なくとも１つのポリマー安定剤のうちの１つ以上を含む、加水分解に安定な多目的ポリマーに関する。また、本発明の多目的ポリマーは、重合プロセスで一般的に利用される連鎖移動剤または他の官能基構成要素を含有するモノマー混合物から調製することもできる。
2013512330.tif 000002
【特許請求の範囲】
【請求項１】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
モノマー構成要素（ａ）は、少なくとも１つのアミノ置換メタ（アクリレート）（ＡＳＭＡ）モノマーまたはその塩であり、モノマー構成要素（ｂ）は、少なくとも１つの非イオン性ビニル（ＮＩＶ）モノマーであり、モノマー構成要素（ｃ）は、少なくとも１つのビニル会合（ＶＡ）モノマーであり、モノマー構成要素（ｄ）は、少なくとも１つのビニル界面活性剤（ＶＳ）モノマーであり、モノマー構成要素（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／もしくは（ｈ）のうち２つ以上の任意の適切な組み合わせを含有する、ポリマー。
【請求項２】
モノマー構成要素（ａ）が、式（Ｉ）および（ＩＩ）によってあらわされる少なくとも１つの化合物
【化１２】
2013512330.tif 000035
【化１３】
2013512330.tif 000036
（式中、Ｒ１はメチルであり、Ｒ２は、置換または非置換の直鎖または分枝鎖のＣ２〜Ｃ８アルカンジイル基であり、ただし、Ｒ２が炭素を２つ含む場合、Ｒ２基の２つの炭素原子のうちの少なくとも１つは、直鎖または分枝鎖のＣ１〜Ｃ３０アルキル基で置換されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、前記ヘテロ原子が存在する場合、前記ヘテロ原子は、カルボニル基、Ｎ、Ｓ、ＰまたはＯから選択され、Ｒ４は、直鎖または分枝鎖のＣ１〜Ｃ３０アルキル基である）
またはその塩から選択される、請求項１に記載のポリマー。
【請求項３】
ＣＡが、塩化物、臭化物、メト硫酸、酢酸、ギ酸、クエン酸、マレイン酸、グリコール酸、乳酸、フマル酸、硫酸、スルホン酸、リン酸、ホスホン酸または硝酸から選択される、請求項２に記載のポリマー。
【請求項４】
モノマー構成要素（ａ）が、それぞれ式（Ｉ）および（ＩＩ）によってあらわされる少なくとも１つの化合物、またはその塩の組み合わせから選択され、式（Ｉ）のモノマーの量と式（ＩＩ）の四級モノマーの量の重量比は、約５：９５〜約９５：５の範囲内である、請求項２に記載のポリマー。
【請求項５】
モノマー構成要素（ａ）は、３−（ジメチルアミノ）プロピルメタクリレート、２−（ジメチルアミノ）プロパン−２−イルメタクリレート、３−（ジメチルアミノ）−２，２−ジメチルプロピルメタクリレート、２−（ジメチルアミン）−２−メチルプロピルメタクリレート、４−（ジメチルアミン）ブチルメタクリレート、これらの１つ以上の塩、またはこれらの任意の１つ以上の混合物から選択される１つ以上のモノマーである、請求項１に記載のポリマー。
【請求項６】
モノマー構成要素（ａ）が、モノマー混合物の合計重量を基準として、約１重量％〜約９０重量％の範囲で存在する、請求項１に記載のポリマー。
【請求項７】
式（Ｉ）の１つ以上のモノマーを過酸化水素（Ｈ２Ｏ２）と反応させ、以下の式（Ｉａ）によってあらわされるアミンオキシド化合物
【化１４】
2013512330.tif 000037
（式中、Ｒ１、Ｒ２およびＲ３は、上に定義されるとおりである）
を得る、請求項１に記載のポリマー。
【請求項８】
モノマーモノマー構成要素（ｂ）が、式（ＩＩＩ）および（ＩＶ）
Ｃ（Ｘ）２＝Ｃ（Ｘ）Ｚ      （ＩＩＩ）
ＣＨ２＝ＣＨ−ＯＣ（Ｏ）Ｒ１      （ＩＶ）
によってあらわされる少なくとも１つの共重合可能な非イオン性エチレン性不飽和モノマーから選択され、
ここで、式（ＩＩＩ）および（ＩＶ）のそれぞれにおいて、各Ｘは、独立して、水素、メチル、−ＣＨ２Ｃ（Ｏ）ＯＲ１、−Ｃ（Ｏ）ＯＲ１であり、Ｚは、−Ｃ（Ｏ）ＯＲ１、−Ｃ６Ｈ４Ｒ１、−Ｃ６Ｈ４ＯＲ１、−ＣＮ、−Ｃ（Ｏ）Ｎ（Ｒ１）２、−ＮＨＣ（Ｏ）ＣＨ３、−ＮＨＣ（Ｏ）Ｈ、−Ｃ（Ｏ）ＯＡ’ＯＲ１５Ｎ−（２−ピロリドニル）、Ｎ−カプロラクタミル、−Ｃ（Ｏ）ＮＨＣＨ２ＣＨ２−Ｎ−エチレン尿素、または−Ｃ（Ｏ）ＮＨＣ（ＣＨ３）３であり、Ａ’は、−ＣＨ２ＣＨ（ＯＨ）ＣＨ２−および−ＣＨ２ＣＨ（ＣＨ２ＯＨ）−から選択される二価の基であり、各Ｒ１は、独立して、直鎖および分枝鎖のＣ１〜Ｃ３０アルキル、ヒドロキシ置換Ｃ２〜Ｃ３０アルキル、Ｃ５〜Ｃ３０シクロアルキルおよびＣ１〜Ｃ５アルキル置換Ｃ５〜Ｃ３０シクロアルキルであり、Ｒ１５は、直鎖または分枝鎖の飽和または不飽和のＣ６〜Ｃ２２脂肪酸のアシル残基である、請求項１に記載の組成物。
【請求項９】
モノマー構成要素（ｂ）が、少なくとも１つのＣ１〜Ｃ３０アルキル（メタ）アクリレート、少なくとも１つのヒドロキシＣ２〜Ｃ３０アルキル（メタ）アクリレート、少なくとも１つのＣ１〜Ｃ３０アルキル（メタ）アクリルアミド、少なくとも１つのスチレン；少なくとも１つの置換スチレン、少なくとも１つのビニルエステル、少なくとも１つの不飽和亜硝酸化合物、グリシジルｔ−デカノエートとアクリル酸との反応生成物、グリシジルｔ−デカノエートとメタクリル酸との反応生成物、またはこれらの２つ以上の任意の組み合わせから選択される、請求項８に記載の組成物。
【請求項１０】
モノマー構成要素（ｂ）が、アクリル酸メチル、アクリル酸エチル、メタクリル酸メチル、アクリル酸ｎ−ブチル、アクリル酸２−エチルヘキシル、３，３，５−トリメチルシクロヘキシルメタクリレート、メタクリル酸ステアリル、およびこれらの任意の２つ以上の適切な混合物から選択される、請求項８に記載のポリマー。
【請求項１１】
モノマー構成要素（ｂ）が、モノマー混合物の合計重量を基準として、約０．０１重量％〜約９０重量％の範囲内で存在する、請求項１に記載のポリマー。
【請求項１２】
モノマー構成要素（ｃ）が、（Ａ）モノマー混合物の他のモノマーとの付加重合のためのエチレン性不飽和末端基部分と、（Ｂ）生成物であるポリマーに対し、選択的な親水性を付与するためのポリオキシアルキレン中間部分と、（Ｃ）前記ポリマーに対し、選択的な疎水性を与えるための疎水性末端基部分とを有する少なくとも１つのモノマーから選択される、請求項１に記載のポリマー。
【請求項１３】
モノマー構成要素（ｃ）が、式（Ｖ）によってあらわされる少なくとも１つのモノマーから選択され、
【化１５】
2013512330.tif 000038
（式中、各Ｒ２は、独立して、Ｈ、メチル、−Ｃ（Ｏ）ＯＨまたは−Ｃ（Ｏ）ＯＲ３であり、Ｒ３は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、（Ｒ４−Ｏ）ｎは、Ｃ２〜Ｃ４オキシアルキレン単位のホモポリマー、ランダムコポリマーまたはブロックコポリマーであるポリオキシアルキレンであり、ここで、各Ｒ４は、独立して、Ｃ２Ｈ４、Ｃ３Ｈ６、Ｃ４Ｈ８、またはこれらの混合物であり、ｎは、約５〜約２５０の範囲の整数であり、ここで、Ｒ５は、直鎖または分枝鎖のＣ８〜Ｃ４０アルキル、Ｃ８〜Ｃ４０炭素環アルキル、Ｃ２〜Ｃ４０アルキル置換フェニル、アリール置換Ｃ２〜Ｃ４０アルキル、およびＣ８〜Ｃ８０複合エステルから選択される置換または非置換のアルキルであり、Ｒ５アルキル基は、必要に応じて、ヒドロキシル基、アルコキシル基またはハロゲン基から選択される１つ以上の置換基を含む、請求項１に記載のポリマー。
【請求項１４】
ｎが、約５〜約１００の範囲の整数である、請求項１３に記載のポリマー。
【請求項１５】
モノマー構成要素（ｃ）が、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレートおよびコレステロールポリエトキシ化メタクリレートのうち１つ以上から選択され、前記モノマーのポリエトキシ化部分は、約５〜約１００のエチレンオキシド繰り返し単位を含む、請求項１に記載のポリマー。
【請求項１６】
モノマー構成要素（ｃ）が、モノマー混合物の合計重量を基準として、約０．００１重量％〜約２５重量％の範囲で存在する、請求項１に記載のポリマー。
【請求項１７】
モノマー構成要素（ｄ）が、式（ＶＩ）によってあらわされる少なくとも１つのモノマーから選択され、
【化１６】
2013512330.tif 000039
式中、各Ｒ６は、独立して、水素またはメチル、−Ｃ（Ｏ）ＯＨまたは−Ｃ（Ｏ）ＯＲ７であり、Ｒ７は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、ｐは、０〜約３０の範囲の整数であり、ｒは、０または１であり、ただし、ｐが０である場合、ｒは０であり、ｐが１〜約３０の範囲である場合、ｒは１であり、（Ｒ８−Ｏ）ｖは、Ｃ２〜Ｃ４オキシアルキレン単位のホモポリマー、ランダムコポリマーまたはブロックコポリマーであるポリオキシアルキレンであり、各Ｒ８は、独立して、Ｃ２Ｈ４、Ｃ３Ｈ６、Ｃ４Ｈ８、またはこれらの混合物であり、ｖは、約１〜約２５０の範囲の整数であり、Ｒ９は、水素またはＣ１〜Ｃ４アルキルである、請求項１に記載のポリマー。
【請求項１８】
ｖが、約５〜約１００の範囲の整数である、請求項１７に記載のポリマー。
【請求項１９】
モノマー構成要素（ｄ）が、以下の化学式
Ｈ２Ｃ＝ＣＨ−Ｏ（ＣＨ２）ａＯ（Ｃ３Ｈ６Ｏ）ｂ（Ｃ２Ｈ４Ｏ）ｃＨ；
Ｈ２Ｃ＝ＣＨＣＨ２Ｏ（Ｃ３Ｈ６Ｏ）ｄ（Ｃ２Ｈ４Ｏ）ｅＨ；
Ｈ２Ｃ＝Ｃ（Ｑ）−Ｃ（Ｏ）−Ｏ（ＣＨ２）ａＯ（Ｃ３Ｈ６Ｏ）ｂ（Ｃ２Ｈ４Ｏ）ｃＨ；または
Ｈ２Ｃ＝Ｃ（Ｑ）−Ｃ（Ｏ）−Ｏ（Ｃ３Ｈ６Ｏ）ｄ（Ｃ２Ｈ４Ｏ）ｅＨ
のうち１つを有する少なくとも１つのモノマーから選択され、
式中、Ｑは、水素またはメチルであり、ａは、２、３または４であり、ｂは、１〜約１０の範囲の整数であり、ｃは、約５〜約５０の範囲の整数であり、ｄは、１〜約１０の範囲の整数であり、ｅは、約１〜約５０の範囲の整数である、請求項１に記載のポリマー。
【請求項２０】
ｂまたはｃがゼロであってもよい、請求項１９に記載のポリマー。
【請求項２１】
ｄまたはｅがゼロであってもよい、請求項１９に記載のポリマー。
【請求項２２】
モノマー構成要素（ｄ）が、モノマー混合物の合計重量を基準として、約０．０１重量％〜約２５重量％の範囲で存在する、請求項１に記載のポリマー。
【請求項２３】
モノマー構成要素（ｄ）が、モノマー混合物の合計重量を基準として、約０．１重量％〜約２０重量％の範囲で存在する、請求項２２に記載のポリマー。
【請求項２４】
モノマー構成要素（ｅ）が、以下の式によってあらわされる少なくとも１つの重合可能なシリコーンマクロマーから選択され、
【化１７】
2013512330.tif 000040
式中、各Ｒ２０は、独立して、直鎖または分枝鎖のＣ１〜Ｃ３０アルキル、Ｃ４〜Ｃ２０アリールまたはＣ２〜Ｃ２０アルケニルから選択され、（Ｒ８−Ｏ）ｖは、Ｃ２〜Ｃ４オキシアルキレン単位のホモポリマー、ランダムコポリマーまたはブロックコポリマーとして配置されていてもよいポリオキシアルキレン部分であり、各Ｒ８は、独立して、Ｃ２Ｈ４、Ｃ３Ｈ６、Ｃ４Ｈ８またはこれらの混合物であり、ｖは、約１〜約２５０の範囲の整数であり、ｘは、０〜約２００の範囲の整数であり、ｙは、０〜約２００の範囲の整数であり、ｚは、１〜約２００の範囲の整数であり、Ｇは、遊離ラジカルによって重合可能な少なくとも１つの炭素−炭素二重結合を含む任意の部分から選択される、請求項１に記載のポリマー。
【請求項２５】
Ｇは、シリコーンコポリオールと、炭素−炭素二重結合を含有する反応剤とのエステル化反応またはエーテル化反応から得られる残基である、請求項２４に記載のポリマー。
【請求項２６】
Ｇが、以下の式によってあらわされる残基であり、
【化１８】
2013512330.tif 000041
この特定の場合に、Ｒは、水素およびメチルをあらわし、結合手の余った結合線は、シリコーンコポリオール上の酸素原子との共有結合をあらわす、請求項２４に記載のポリマー。
【請求項２７】
各Ｒ２０が、独立して、直鎖または分枝鎖のＣ２〜Ｃ２０アルキル、Ｃ５〜Ｃ１４アリールまたはＣ３〜Ｃ１５アルケニルから選択され、ａは、１〜約５０の範囲の整数であり、ｂは、約１〜約５０の範囲の整数であり、ｘは、１〜約１００の範囲の整数であり、ｙは、１〜約１００の範囲の整数であり、ｚは、２〜約１００の範囲の整数である、請求項２４に記載のポリマー。
【請求項２８】
モノマー構成要素（ｅ）が、モノマー混合物の合計重量を基準として、約０．０１重量％〜約１０重量％の範囲で存在する、請求項１に記載のポリマー。
【請求項２９】
前記モノマー混合物が、構成要素（ｆ）をさらに含み、構成要素（ｆ）は、モノマー混合物の合計重量を基準として、約５重量％までの量で存在する、請求項１に記載のポリマー。
【請求項３０】
前記モノマー混合物が、構成要素（ｆ）をさらに含み、構成要素（ｆ）は、モノマー混合物の合計重量を基準として、約０．００１重量％〜約５重量％の範囲で存在する、請求項１に記載のポリマー。
【請求項３１】
前記モノマー混合物が、構成要素（ｇ）をさらに含み、構成要素（ｇ）が、モノマー混合物の合計重量を基準として、約０．１〜約１０重量％の範囲で存在する、請求項１に記載のポリマー。
【請求項３２】
前記連鎖移動剤が、１つ以上のチオ含有化合物またはジスルフィド含有化合物、１つ以上の亜リン酸化合物または次亜リン酸化合物、１つ以上のハロアルキル化合物、または１つ以上の不飽和連鎖移動剤から選択される、請求項３１に記載のポリマー。
【請求項３３】
前記連鎖移動剤が、１つ以上の触媒的な連鎖移動剤から選択される、請求項３１に記載のポリマー。
【請求項３４】
前記モノマー混合物が、構成要素（ｈ）をさらに含み、構成要素（ｈ）が、モノマー混合物の合計重量を基準として、約０．００１〜約１０重量％の範囲で存在する、請求項１に記載のポリマー。
【請求項３５】
構成要素（ｈ）が、少なくとも１つの水溶性ポリマー安定剤から選択される、請求項３４に記載のポリマー。
【請求項３６】
前記少なくとも１つの水溶性ポリマー安定剤が、ポリビニルアルコール、部分的に加水分解したポリ酢酸ビニル、ポリビニルピロリドン、ポリアクリルアミド、ポリメタクリルアミド、カルボキシレート官能基付加ポリマー、ポリアルキルビニルエーテル、水溶性天然ポリマー、修飾された天然ポリマー、またはこれらの任意の２つ以上の混合物から選択される、請求項３５に記載のポリマー。
【請求項３７】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、前記モノマー混合物は、モノマー混合物の合計重量を基準として、約１重量％〜約９０重量％のモノマー構成要素（ａ）、約２０重量％〜約８０重量％のモノマー構成要素（ｂ）、約０．０１重量％〜約２５重量％のモノマー構成要素（ｃ）、約０．０１重量％〜約２５重量％のモノマー構成要素（ｄ）、約０．０１重量％〜約１０重量％のモノマー構成要素（ｅ）、約５重量％までの構成要素（ｆ）、約１０重量％までの構成要素（ｇ）、および約２重量％までの構成要素（ｈ）を含む、ポリマー。
【請求項３８】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、
前記モノマー混合物は、モノマー混合物の合計重量を基準として、約１０重量％〜約８０重量％のモノマー構成要素（ａ）、約２０重量％〜約７０重量％のモノマー構成要素（ｂ）、約０．１重量％〜約１５重量％のモノマー構成要素（ｃ）、約０．１重量％〜約１０重量％のモノマー構成要素（ｄ）、約０．１重量％〜約７．５重量％のモノマー構成要素（ｅ）、約０．０１〜約５重量％までのモノマー構成要素（ｆ）、約０．１〜約１０重量％のモノマー構成要素（ｇ）、および０．００１〜約２重量％のモノマー構成要素（ｈ）を含む、ポリマー。
【請求項３９】
前記ポリマーが、少なくとも６ヶ月間は水溶液中で安定である、請求項１、３７または３８のいずれか１項に記載のポリマー。
【請求項４０】
前記ポリマーが、少なくとも２４ヶ月間は水溶液中で安定である、請求項３９に記載のポリマー。
【請求項４１】
前記ポリマーを、（ｉｉ）（ａ）、（ｂ）および（ｄ）を含むものから選択されるモノマー混合物から重合させ、モノマー構成要素（ａ）が、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）が、Ｃ１〜Ｃ３０アルキル（メタ）アクリレート、ヒドロキシル置換Ｃ１〜Ｃ３０アルキル（メタ）アクリレート、およびこれらの混合物のうちの少なくとも１つから選択され、モノマー構成要素（ｄ）が、以下の式によってあらわされる少なくとも１つのモノマー
Ｈ２Ｃ＝ＣＨＣＨ２Ｏ（Ｃ３Ｈ６Ｏ）ｄ（Ｃ２Ｈ４Ｏ）ｅＨ
およびこれらの混合物から選択され、ｄは、１〜２０の範囲であり、ｅは、５〜４０の範囲である、請求項１〜４０のいずれか１項に記載の組成物。
【請求項４２】
前記ポリマーを、３−（ジメチルアミノ）−２，２−ジメチルプロピルメタクリレートと、アクリル酸エチルと、アクリル酸メチルと、式Ｈ２Ｃ＝ＣＨＣＨ２Ｏ（Ｃ３Ｈ６Ｏ）２−１０（Ｃ２Ｈ４Ｏ）１０−２５Ｈによってあらわされるモノマーとを含むモノマー混合物から重合させる、請求項４１に記載の組成物。
【請求項４３】
前記ポリマーを、（ｉｉ）（ａ）、（ｂ）および（ｃ）を含むものから選択されるモノマー混合物から重合させ、モノマー構成要素（ａ）は、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）は、Ｃ１〜Ｃ３０アルキル（メタ）アクリレート、およびこれらの混合物のうちの少なくとも１つから選択され、モノマー構成要素（ｃ）は、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレート、およびコレステロールポリエトキシ化メタクリレートのうち１つ以上から選択される少なくとも１つのモノマーから選択され、前記モノマーのポリエトキシ化部分は、約５〜約１００のエチレンオキシド繰り返し単位を含む、請求項１〜４０のいずれか１項に記載の組成物。
【発明の詳細な説明】
【技術分野】
【０００１】
本発明は、少なくとも１つのアミノ置換メタ（アクリレート）（ＡＳＭＡ）モノマーまたはその塩と；少なくとも１つの非イオン性ビニル（ＮＩＶ）モノマーとを含むモノマー混合物の重合生成物である多目的ポリマーに関し、このモノマー混合物は、さらに、少なくとも１つのビニル会合（ＶＡ）モノマー（ｖｉｎｙｌ  ａｓｓｏｃｉａｔｉｖｅ  ｍｏｎｏｍｅｒ）；少なくとも１つのビニル界面活性剤（ＶＳ）モノマー；および／または少なくとも１つの重合可能なシリコーンマクロマー（ＰＳＭ）のうちの１つ以上を含み、モノマー混合物は、さらに、必要に応じて、少なくとも１つの架橋（ＸＬ）モノマー；少なくとも１つの連鎖移動剤（ＣＴＡ）；および／または少なくとも１つのポリマー安定剤のうちの１つ以上を含む。また、本発明の多目的ポリマーは、重合プロセスで一般的に利用される連鎖移動剤または他の官能基構成要素（ｆｕｎｃｔｉｏｎａｌ  ｃｏｍｐｏｎｅｎｔ）を含有するモノマー混合物から調製することもできる。一実施形態では、本発明の多目的ポリマーは、長期間（例えば、６ヶ月以上の期間）にわたって加水分解に安定であり、酸性水性組成物中で驚くほど有益なレオロジー特性を与え、カチオン性材料と相溶性である。本発明の多目的ポリマーは、限定されないが、パーソナルケア製品、ヘルスケア製品、家庭用ケア製品、施設ケア製品および産業用ケア製品、産業用途を含む種々の製品に有用である。
【背景技術】
【０００２】
例えば、ジメチルアミノエチルメタクリレート（ＤＭＡＥＭＡ）モノマーから誘導される多目的コポリマーが当該技術分野で知られている。このようなコポリマーは、上述のモノマーから作られるとき、特定の用途では安定性の問題を有することがある。その結果、このようなポリマーは、貯蔵寿命が短く、約６ヶ月後には「不安定化」し始めることがある。これにより、種々の物流に関する問題や、望ましくない性能の低下が起こる。これらのポリマーの貯蔵寿命が短いのは、ＤＭＡＥＭＡモノマーに含まれる、「バックバイティング（ｂａｃｋ−ｂｉｔｉｎｇ）」によって水性媒体中で容易に加水分解を受けるアミン骨格によるものである。窒素原子上の非共有電子対が、電子不足のカルボニル炭素を攻撃し、５員環の双性イオン性中間体を得る。このような構造は、次いで水存在下で容易に加水分解させることができる。以下に示す反応スキームは、ＤＭＡＥＭＡモノマーから誘導されるコポリマーに関連する問題をまとめたものである。加水分解の結果、コポリマーの骨格に−ＣＯＯＨ官能基部位が生じるとともに、ジメチルアミノエタノール副生成物が生じる。
【０００３】
【化１】
2013512330.tif 000003
【発明の概要】
【発明が解決しようとする課題】
【０００４】
上述のように、適切な貯蔵寿命（例えば、６ヶ月以上）をもつ加水分解に安定な多目的コポリマーが当該技術分野で必要とされている。
【課題を解決するための手段】
【０００５】
本発明は、少なくとも１つのアミノ置換メタ（アクリレート）（ＡＳＭＡ）モノマーまたはその塩と；少なくとも１つの非イオン性ビニル（ＮＩＶ）モノマーとを含むモノマー混合物の重合生成物である多目的ポリマーに関し、このモノマー混合物は、さらに、少なくとも１つのビニル会合（ＶＡ）モノマー；少なくとも１つのビニル界面活性剤（ＶＳ）モノマー；および／または少なくとも１つの重合可能なシリコーンマクロマー（ＰＳＭ）のうちの１つ以上を含み、モノマー混合物は、さらに、必要に応じて、少なくとも１つの架橋（ＸＬ）モノマー；少なくとも１つの連鎖移動剤（ＣＴＡ）；および／または少なくとも１つのポリマー安定剤のうちの１つ以上を含む。また、本発明の多目的ポリマーは、重合プロセスで一般的に利用される連鎖移動剤または他の官能基構成要素を含有するモノマー混合物から調製することもできる。一実施形態では、本発明の多目的ポリマーは、長期間（例えば、６ヶ月以上の期間）にわたって加水分解に安定であり、酸性水性組成物中で驚くほど有益なレオロジー特性を与え、カチオン性材料と相溶性である。本発明の多目的ポリマーは、限定されないが、パーソナルケア製品、ヘルスケア製品、家庭用ケア製品、施設ケア製品および産業用ケア製品、産業用途を含む種々の製品に有用である。
【０００６】
本発明の多目的ポリマーは、本明細書に記載の構成要素、要素、プロセスの概要説明を適切に含んでいてもよく、これらからなっていてもよく、またはこれらから本質的になってもよい。本明細書に具体例として適切に開示される本発明は、本明細書に明示的に開示されていない任意の要素が存在しない状態で実施されてもよい。
【０００７】
他の意味であると述べられていない限り、本明細書で表現されているあらゆるパーセント、部、比率は、本発明の組成物の合計重量を基準としており、あらゆる重量は、活性成分１００パーセントを基準としてあらわされる。
【０００８】
一実施形態では、本発明は、モノマー（ａ）と、（ｂ）と、必要に応じて、（ｃ）、（ｄ）、（ｅ）、（ｆ）、（ｇ）、（ｈ）、およびこれらの混合物から選択される構成要素とを含むモノマー混合物の反応生成物である、加水分解に安定なポリマーに関する。
【０００９】
別の実施形態では、本発明は、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含むモノマー混合物の重合反応生成物である加水分解に安定なポリマーに関し、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有する。
【００１０】
別の実施形態では、本発明は、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含むモノマー混合物の重合反応生成物である加水分解に安定なポリマーに関し、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有する。
【００１１】
さらに別の実施形態では、本発明は、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含むモノマー混合物の重合反応生成物である加水分解に安定なポリマーに関し、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、モノマー混合物は、モノマー混合物の合計重量を基準として、約１重量％〜約９０重量％の構成要素（ａ）、約２０重量％〜約８０重量％の構成要素（ｂ）、約０．０１重量％〜約２５重量％の構成要素（ｃ）、約０．０１重量％〜約２５重量％の構成要素（ｄ）、約０．０１重量％〜約１０重量％の構成要素（ｅ）、約５重量％までの構成要素（ｆ）、約１０重量％までの構成要素（ｇ）、および約２重量％までの構成要素（ｈ）を含む。
【００１２】
なおさらに別の実施形態では、本発明は、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含むモノマー混合物の重合反応生成物である加水分解に安定なポリマーに関し、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、モノマー混合物は、モノマー混合物の合計重量を基準として、約１０重量％〜約８０重量％の構成要素（ａ）、約２０重量％〜約７０重量％の構成要素（ｂ）、約０．１重量％〜約１５重量％の構成要素（ｃ）、約０．１重量％〜約１０重量％の構成要素（ｄ）、約０．１重量％〜約７．５重量％の構成要素（ｅ）、約０．０１〜約５重量％までの構成要素（ｆ）、約０．１〜約１０重量％の構成要素（ｇ）、および０．００１〜約２重量％の構成要素（ｈ）を含む、加水分解に安定なポリマーに関する。
【図面の簡単な説明】
【００１３】
【図１】図１は、加水分解条件にさらされたときに、種々のモノマーについて時間に対する酸価をプロットしたものである。
【図２】図２は、５００Ｈｚの１Ｈ  ＮＭＲによって決定される場合、ＤＭＡＥＭＡおよびＤＭＡＤＭＰＭＡについて時間に対する加水分解率をプロットしたものである。
【図３】図３は、実施例１のポリマー（ＤＭＡＰＭＡ）および実施例２のポリマー（ＤＭＡＰＭＡ／ＤＭＡＤＭＰＭＡ）について、ラテックスが４５℃で保存された週数に対する酸価をプロットしたものである。
【図４】図４は、実施例１（ＤＭＡＰＭＡ）および実施例２のポリマー（ＤＭＡＰＭＡ／ＤＭＡＤＭＰＭＡ）について、ラテックスが４５℃で保存された週数に対する２％ＴＳ粘度をプロットしたものである。
【図５】図５は、ＤＭＡＥＭＡ系市販ポリマー（コントロール３、ＩＮＣＩ名：ポリアクリレート−１クロスポリマー）、実施例４のポリマー（ＤＭＡＤＭＰＭＡ）、および実施例７のポリマー（ＤＭＡＤＭＰＭＡ）について、ラテックスが５０℃で保存された週数に対し、酸価をプロットしたものである。
【図６】図６は、ＤＭＡＥＭＡ系市販ポリマー（コントロール３、ＩＮＣＩ名：ポリアクリレート−１クロスポリマー）、実施例４のポリマー（ＤＭＡＤＭＰＭＡ）、および実施例７のポリマー（ＤＭＡＤＭＰＭＡ）について、ラテックスが５０℃で保存された週数に対し、２％ＴＳゲル粘度をプロットしたものである。
【図７】図７は、ＤＭＡＥＭＡ系市販ポリマー（コントロール３、ＩＮＣＩ名：ポリアクリレート−１クロスポリマー）、実施例１のポリマー、実施例２のポリマー、実施例４のポリマー、実施例６のポリマー、実施例７のポリマー、および実施例９のポリマーについて、ラテックスが室温で保存された月数に対し、酸価をプロットしたものである。
【図８】図８は、ＤＭＡＥＭＡ系市販ポリマー（コントロール３、ＩＮＣＩ名：ポリアクリレート−１クロスポリマー）、実施例４のポリマー、実施例６のポリマー、実施例７のポリマー、および実施例９のポリマーについて、ラテックスが室温で保存された月数に対し、２％ゲル粘度をプロットしたものである。
【発明を実施するための形態】
【００１４】
本発明は、少なくとも１つのアミノ置換メタ（アクリレート）（ＡＳＭＡ）モノマーまたはその塩と；少なくとも１つの非イオン性ビニル（ＮＩＶ）モノマーとを含むモノマー混合物の重合生成物である多目的ポリマーに関し、このモノマー混合物は、さらに、少なくとも１つのビニル会合（ＶＡ）モノマー；少なくとも１つのビニル界面活性剤（ＶＳ）モノマー；および／または少なくとも１つの重合可能なシリコーンマクロマー（ＰＳＭ）のうちの１つ以上を含み、モノマー混合物は、さらに、必要に応じて、少なくとも１つの架橋（ＸＬ）モノマー；少なくとも１つの連鎖移動剤（ＣＴＡ）；および／または少なくとも１つのポリマー安定剤のうちの１つ以上を含む。また、本発明の多目的ポリマーは、重合プロセスで一般的に利用される連鎖移動剤または他の官能基構成要素を含有するモノマー混合物から調製することもできる。一実施形態では、本発明の多目的ポリマーは、長期間（例えば、６ヶ月以上の期間）にわたって加水分解に安定であり、酸性水性組成物中で驚くほど有益なレオロジー特性を与え、カチオン性材料と相溶性である。本発明の多目的ポリマーは、限定されないが、パーソナルケア製品、ヘルスケア製品、家庭用ケア製品、施設ケア製品および産業用ケア製品、産業用途を含む種々の製品に有用である。
【００１５】
本発明のポリマーは、低ｐＨでカチオン性の少なくとも１つの塩基性アミノ置換基と、ビニル会合（ＶＡ）モノマーから誘導される少なくとも１つの疎水性に改質されたポリオキシアルキレン置換基と、必要に応じて、ビニル界面活性剤（ＶＳ）モノマーから誘導される少なくとも１つのポリオキシアルキレン置換基とを含む、一般的に、塩基性であるか、不溶性であるか、酸水溶液に膨潤性であるか、または、酸水溶液に可溶性のポリマー、およびこれらの塩である。さらに、本発明のポリマーは、必要に応じて、他のモノマー単位（例えば、架橋モノマー単位、ヒドロキシ置換非イオン性ビニルモノマー単位、連鎖移動剤単位、ポリマー安定剤など）から誘導される置換基を含んでいてもよい。本発明のポリマーは、一般的に、水溶液中で会合性を示す。簡便にするため、本発明のポリマーは、一般的に、本明細書で「多目的ポリマー」と呼ばれる。用語「低ｐＨ配合物」は、約０．５〜約７以下の範囲、または約６．５以下の酸性ｐＨをもつ配合物を指す。
【００１６】
本明細書で使用する場合、用語「（メタ）アクリル」酸は、アクリル酸とメタクリル酸の両方を含む意味である。同様に、用語「（メタ）アクリレート」は、本明細書で使用する場合、アクリレートとメタクリレートの両方を含む意味である。用語「（メタ）アクリルアミド」は、アクリルアミドとメタクリルアミドの両方を含むように用いられる。
【００１７】
用語「水性」は、配合物または媒体に適用される場合、多目的ポリマーを含む組成物中に、多目的ポリマーを少なくとも膨潤させるか、または溶解するのに十分な量の水が存在することを意味する。
【００１８】
驚くべきことに、本発明の多目的ポリマーは、約６ヶ月以上の改良された貯蔵寿命を与えることが発見されている。さらに、本発明の多目的ポリマーは、低ｐＨ水性パーソナルケア製品、ヘルスケア製品、家庭用ケア製品、および施設ケア製品および産業用ケア製品に対し、望ましいレオロジー特性を与える。本発明の多目的ポリマーは、上述のものをカチオンと相溶性にするため、このポリマーは、四級アンモニウム塩またはアミンを含有する製品の増粘剤として特に有用である。驚くべきことに、本発明の多目的ポリマーは、１つ以上の界面活性剤（例えば、アニオン性、カチオン性、両性、非イオン性、および／またはこれら任意の２つ以上の組み合わせ）を含有する組成物で有用であり、また、毛髪をセットする効果も与える。本発明の多目的ポリマーは、活性な酸構成要素を含有し、製品中で有用な増粘剤であり、エマルション（クリーム、ローション）の増粘剤および乳化剤として有用である。増粘に加え、本発明の多目的ポリマーは、界面活性剤、着色剤、毛髪および皮膚のコンディショナー、シリコーン、ポリクアテルニウム化合物、フケ防止剤、アンチエイジング剤、セルライト防止剤、ニキビ防止剤、ビタミン、鎮痛剤、抗炎症性化合物、セルフタンニング剤、毛髪成長促進剤、ＵＶ保護剤、美白剤、野菜、草木および植物の抽出物、制汗剤、酸化防止剤、体臭防止剤、毛髪固定ポリマー、エモリエントオイル、およびこれらの組み合わせを含有する製品のための有用な膜形成剤、拡散助剤および付着助剤である。
【００１９】
用語「パーソナルケア製品」としては、本明細書で使用される場合、限定されないが、ヒトおよび動物の皮膚、毛髪、頭皮および爪に適用される化粧品、トイレタリー製品、薬用化粧品および美容助剤、個人衛生品および清掃用品が挙げられる。用語「ヘルスケア製品」としては、本明細書で使用する場合、限定されないが、医薬品、医薬香粧品、オーラルケア製品（口腔、歯）、眼のケア製品、耳のケア製品および店頭で購入できる製品および器具（例えば、パッチ、絆創膏、包帯など）、および健康に関連する状態または医学的な状態を軽減するため、または一般的に衛生状態または幸福状態を維持するためのヒトおよび動物の体表面または体内に外から適用する医療用デバイスが挙げられる。用語「体」には、全身（顔、胴体、四肢、手および足）のケラチン皮膚領域（毛髪、爪）および非ケラチン皮膚領域、体の開口部および眼の組織が含まれ、用語「皮膚」には、頭皮および粘膜が含まれる。用語「家庭用ケア製品」としては、本明細書で使用する場合、これらに限定されないが、衛生的な状態を維持するための表面洗浄用製品または殺菌洗浄用製品のために家庭内（例えば、台所内および浴室内）で使用される製品、および布のケアおよび洗浄のための洗濯製品などが挙げられる。用語「施設ケアおよび産業用ケア」および「Ｉ＆Ｉ」としては、本明細書で使用する場合、これらに限定されないが、病院およびヘルスケア施設を含む産業環境および施設環境で洗浄するため、または衛生的な状態を保つために使用される製品などが挙げられる。
【００２０】
本発明の多目的ポリマーは、加水分解に安定な多目的ポリマーであり、一実施形態では、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含む混合物を重合させることによって調製され、ここで、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有する。本発明の多目的ポリマーは、重合プロセスで一般的に利用される連鎖移動剤または他の官能基構成要素を含有するモノマー混合物から調製することもできる。
【００２１】
一実施形態では、本発明の加水分解に安定な多目的ポリマーは、モノマー混合物の合計重量を基準として、（ａ）約１０重量％〜約９０重量％の少なくとも１つのＡＳＭＡモノマーまたはその塩と、（ｂ）約２０重量％〜約８０重量％の少なくとも１つのＮＩＶモノマーと、（ｃ）約０．０１重量％〜約２５重量％の少なくとも１つのＶＡモノマーと、（ｄ）約２５重量％までの少なくとも１つのＶＳモノマーと、（ｅ）約０．０１重量％〜約１０重量％の少なくとも１つの重合可能なシリコーンマクロマー（ＰＳＭ）と、（ｆ）約５重量％までのＸＬモノマーと、（ｇ）約１０重量％までのＣＴＡと、（ｈ）約２重量％までのポリマー安定剤とを含むモノマー混合物の重合生成物である。
【００２２】
別の実施形態では、本発明の多目的ポリマーは、モノマー混合物の合計重量を基準として、（ａ）約１０重量％〜約８０重量％の少なくとも１つのＡＳＭＡモノマーまたはその塩と、（ｂ）約２０重量％〜約７０重量％の少なくとも１つのＮＩＶモノマーと、（ｃ）約０．１重量％〜約１５重量％の少なくとも１つのＶモノマーと、（ｄ）約０．１重量％〜約１０重量％の少なくとも１つのＶＳモノマーと、（ｅ）約０．１重量％〜約７．５重量％の少なくとも１つの重合可能なシリコーンマクロマー（ＰＳＭ）と、（ｆ）約０．００１重量％〜約５重量％のＸＬモノマーと、（ｇ）約０．１重量％〜約５重量％のＣＴＡとを含むモノマー混合物の重合生成物である。ここで、明細書および特許請求の範囲のどこかの箇所、個々の数値または限界値を組み合わせ、開示されておらず、および／または述べられていないさらなる範囲を作り出してもよい。
【００２３】
さらに別の実施形態では、本発明の多目的ポリマーは、モノマー混合物の重合生成物であるポリマーであり、モノマー混合物の合計重量を基準として、（ａ）以下の式（Ｉ）、Ｉ（ａ）、および／または（ＩＩ）によってあらわされる１つ以上のモノマーから選択される約２０重量％〜約７０重量％の少なくとも１つのアミノ置換メタ（アクリレート）（ＡＳＭＡ）モノマー
【００２４】
【化２】
2013512330.tif 000004
（式中、Ｒ１、Ｒ２、Ｒ３およびＲ４は、以下に定義されるとおりであり、ＣＡ−は、四級アンモニウム部分の電荷と合うような適切な対アニオンである。）；（ｂ）アクリル酸のＣ１〜Ｃ３０アルキルエステル、メタクリル酸のＣ１〜Ｃ３０アルキルエステル、またはこれら２つ以上の任意の適切な混合物から選択される約５０重量％〜約６５重量％の少なくとも１つの非イオン性ビニル（ＮＩＶ）モノマー；（ｃ）セチルポリエトキシ化メタクリレート（ＣＥＭ）、セテアリルポリエトキシ化メタクリレート（ＣＳＥＭ）、ステアリルポリエトキシ化（メタ）アクリレート、アラキジルポリエトキシ化（メタ）アクリレート、ベヘニルポリエトキシ化メタクリレート（ＢＥＭ）、ラウリルポリエトキシ化メタクリレート（ＬＥＭ）、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート（ＴＥＭ）、水素化ヒマシ油ポリエトキシ化メタクリレート（ＨＣＯＥＭ）、キャノーラポリエトキシ化（メタ）アクリレート、およびコレステロールポリエトキシ化メタクリレート（ＣＨＥＭ）から選択される約０．１重量％〜約１０重量％の少なくとも１つのビニル会合（ＶＡ）モノマー；（ｄ）約０．１重量％〜約１０重量％の式（ＶＩ）
【００２５】
【化３】
2013512330.tif 000005
によってあらわされる少なくとも１つのビニル界面活性剤（ＶＳ）モノマー（式中、各Ｒ６は、独立して、水素またはメチル、−Ｃ（Ｏ）ＯＨ、または−Ｃ（Ｏ）ＯＲ７であり；Ｒ７は、Ｃ１〜Ｃ３０アルキルであり；Ａは、−ＣＨ２Ｃ（Ｏ）Ｏ−、−Ｃ（Ｏ）Ｏ−、−Ｏ−または−ＣＨ２Ｏ−であり；ｐは、０〜約３０の範囲の整数であり、ｒは、０または１であり、ただし、ｐが０である場合、ｒは０であり、ｐが１〜約３０の範囲である場合、ｒは１であり、ｒは１であり；（Ｒ８−Ｏ）ｖは、Ｃ２〜Ｃ４オキシアルキレン単位のホモポリマー、ランダムコポリマーまたはブロックコポリマーであるポリオキシアルキレンであり、各Ｒ８は、独立して、Ｃ２Ｈ４、Ｃ３Ｈ６、Ｃ４Ｈ８、またはこれらの混合物であり、ｖは、約１〜約２５０、または約５〜約１００、または約１０〜約８０、または約１５〜約６０の範囲の整数であり；Ｒ９は、水素またはＣ１〜Ｃ４アルキルである）；（ｅ）約１重量％〜約７．５重量％の少なくとも１つの重合可能なシリコーンマクロマー（ＰＳＭ）；（ｆ）約５重量％までの架橋（ＸＬ）モノマー；（ｇ）約１０重量％までの連鎖移動剤（ＣＴＡ）；および（ｈ）約２重量％までのポリマー安定剤を含む。ここで、明細書および特許請求の範囲のどこかの箇所、種々の別個の実施形態からの個々の数値または限界値を組み合わせ、開示されておらず、および／または述べられていないさらなる範囲を作り出してもよい。
【００２６】
本明細書に使用する場合、用語「アルキル」は、直鎖、分枝鎖および炭素環のアルキル部分を含む、置換または非置換の脂肪族炭化水素部分を意味する。用語「炭素環アルキル」は、炭素原子が３〜約１２個の大きさである１つ以上の炭素環式環を含み、必要に応じて、炭素環式環の上にアルキル置換基を含むアルキル基を意味する。用語「アリール」は、置換および非置換のフェニル部分およびナフチル部分を含む。「Ｃｘ〜Ｃｙ」という形態の修飾語は、アルキルまたは炭素環アルキル基が、炭素原子を合計でｘ〜ｙ含む分子式を有し、ｘおよびｙが特定の整数であることを示している。本明細書および添付の特許請求の範囲で使用する場合、用語「複合エステル」は、Ｃ２〜Ｃ７アルキレンオキシドでアルキル化することが可能な少なくとも１つのヒドロキシル基を有するポリオール（例えば、糖）のジエステル、トリエステルまたはポリエステルを意味する。用語「複合エステル」は、ある場合には、米国特許第５，６３９，８４１号（関連する開示内容は、本明細書に参考として組み込まれる）に記載される複合疎水性物質を含む。
【００２７】
用語「ハロゲン置換」、「ヒドロキシ置換」、「カルボキシ置換」、「ポリオキシアルキレン置換」、「アルキル置換」、および「アリール置換」は、アルキル基またはアリール基などを参照しつつ本明細書で使用する場合、アルキル基、アリール基などの基の上の少なくとも１つの水素原子が、それぞれ少なくとも１つのハロゲン原子、ヒドロキシル基、カルボキシル基、ポリオキシアルキレン基、アルキル基またはアリール基と置き換わっていることを意味する。用語「ポリ（メタ）アクリレート」および「ポリ（メタ）アクリルアミド」は、本明細書で使用する場合、それぞれ、ポリアクリレートまたはポリメタクリレート、およびポリアクリルアミドまたはポリメタクリルアミドの代替表現を指す。
【００２８】
本発明の多目的ポリマーの調製に有用な適切なモノマーを以下に示す。本発明の多目的ポリマーを形成するのに利用されるモノマー、モノマー混合物、および「必要量」の各構成要素の量に関し、以下に述べられているはずである。各モノマーまたは種々の「必要量」の構成要素の合計量は、本明細書に開示されている最も広い範囲の量を用いて各構成要素を個々に取り出し、合計した場合、個々にみると合計で１００重量％を超えている場合もあるかもしれないが、当業者ならそういうことではないことは理解するだろう。そうではなく、本発明の種々の反応について、それぞれの個々の構成要素（すなわち、構成要素（ａ）〜（ｅ）と、存在する場合、構成要素（ｆ）および（ｇ））の「必要量」は、述べられている範囲内で、合計重量％が１００になるように望ましい範囲で変わってもよい。
【００２９】
（ＡＳＭＡモノマー）
本発明の多目的ポリマーを調製するのに適切なアミノ置換メタ（アクリレート）（ＡＳＭＡ）モノマーは、少なくとも１つのアミノ官能基を含む、塩基性で重合可能なエチレン性不飽和モノマーである。これらの塩基性アミノ基は、モノ−、ジ−またはポリ−アミノアルキル基または窒素含有ヘテロ芳香族基から誘導されてもよい。アミノ基は、一級、二級または三級のアミンを含んでいてもよい。モノマーは、所望な場合、アミノ形態または塩形態で使用することができる。
【００３０】
本発明のポリマーは、一実施形態では、以下に示される式（Ｉ）または（ＩＩ）
【００３１】
【化４】
2013512330.tif 000006
であらわされるモノマーから選択される１つ以上のＡＳＭＡモノマーを含み、式中、Ｒ１はメチルであり、Ｒ２は、置換または非置換の直鎖または分枝鎖のＣ２〜Ｃ８アルカンジイル基（すなわち、少なくとも２の自由原子価をもつアルカン基）であり、ただし、Ｒ２が炭素を２つ含む場合、Ｒ２基の２つの炭素原子のうちの少なくとも１つは、直鎖または分枝鎖のＣ１〜Ｃ３０アルキル基で置換（例えば、一置換または二置換）されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、ヘテロ原子が存在する場合、ヘテロ原子は、カルボニル基、Ｎ、Ｓ、ＰまたはＯから選択され、Ｒ４は、直鎖または分枝鎖のＣ１〜Ｃ３０アルキル基であり、ＣＡ−は、四級アンモニウム部分の電荷と合うような適切な対アニオンである。別の実施形態では、Ｒ１はメチルであり、Ｒ２は、置換または非置換の直鎖または分枝鎖のＣ３〜Ｃ７アルカンジイル基（すなわち、少なくとも２の自由原子価をもつアルカン基）であり、各Ｒ３は、独立して、水素、直鎖または分枝鎖のＣ３〜Ｃ１５アルキル基、１つ以上のヘテロ原子を含有する直鎖または分枝鎖のＣ３〜Ｃ１５アルキル基、直鎖または分枝鎖のＣ４〜Ｃ２０アルケニル基、１つ以上のヘテロ原子を含有する直鎖または分枝鎖のＣ４〜Ｃ２０アルケニル基、直鎖または分枝鎖のＣ４〜Ｃ２０アルキニル基、１つ以上のヘテロ原子を含有する直鎖または分枝鎖のＣ４〜Ｃ２０アルキニル基、Ｃ５〜Ｃ１０アリール基、１つ以上のヘテロ原子を含有するＣ５〜Ｃ１０アリール基、Ｃ５〜Ｃ１０シクロアルキル基、１つ以上のヘテロ原子を含有するＣ５〜Ｃ１０シクロアルキル基、Ｃ５〜Ｃ１０ヘテロ環式基から選択されるか、または、両方のＲ３置換基と、これらが結合する窒素原子とが、飽和または不飽和のＣ３〜Ｃ１０ヘテロ環式基、または２つ以上のヘテロ原子を含む飽和または不飽和のＣ３〜Ｃ１０ヘテロ環式基を形成していてもよく、ヘテロ原子が存在する場合、ヘテロ原子は、カルボニル基、Ｎ、Ｓ、ＰまたはＯから選択され、Ｒ４は、直鎖または分枝鎖のＣ２〜Ｃ２０アルキル基であり、ＣＡ−は、四級アンモニウム部分の電荷と合うような適切な対アニオンである。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００３２】
さらに別の実施形態では、Ｒ１はメチルであり、Ｒ２は、置換または非置換の直鎖または分枝鎖のＣ４〜Ｃ６アルカンジイル基（すなわち、少なくとも２の自由原子価をもつアルカン基）であり、各Ｒ３は、独立して、水素、直鎖または分枝鎖のＣ５〜Ｃ８アルキル基、１つ以上のヘテロ原子を含有する直鎖または分枝鎖のＣ５〜Ｃ８アルキル基、直鎖または分枝鎖のＣ６〜Ｃ１０アルケニル基、１つ以上のヘテロ原子を含有する直鎖または分枝鎖のＣ６〜Ｃ１０アルケニル基、直鎖または分枝鎖のＣ６〜Ｃ１０アルキニル基、１つ以上のヘテロ原子を含有する直鎖または分枝鎖のＣ６〜Ｃ１０アルキニル基、Ｃ５〜Ｃ８アリール基、１つ以上のヘテロ原子を含有するＣ５〜Ｃ８アリール基、Ｃ５〜Ｃ８シクロアルキル基、１つ以上のヘテロ原子を含有するＣ５〜Ｃ８シクロアルキル基、Ｃ５〜Ｃ８ヘテロ環式基から選択されるか、または、両方のＲ３置換基と、これらが結合する窒素原子とが、飽和または不飽和のＣ４〜Ｃ８ヘテロ環式基、または２つ以上のヘテロ原子を含む飽和または不飽和のＣ４〜Ｃ８ヘテロ環式基を形成していてもよく、ヘテロ原子が存在する場合、ヘテロ原子は、カルボニル基、Ｎ、Ｓ、ＰまたはＯから選択され、Ｒ４は、直鎖または分枝鎖のＣ３〜Ｃ１５アルキル基であり、ＣＡ−は、四級アンモニウム部分の電荷と合うような適切な対アニオンである。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００３３】
式（ＩＩ）の化合物に関し、この化合物は、式（Ｉ）であらわされる化合物の対応する四級アンモニウム化合物である。当業者にとって明らかであると思われるが、式（ＩＩ）のモノマー化合物は、式（Ｉ）によってあらわされる化合物に対し、式ＣＡ−Ｒ４のハロゲン化アルキル化合物（Ｒ４は、上に定義されるような直鎖または分枝鎖のアルキル基であり、ＣＡは、反応して式（ＩＩ）によってあらわされる化合物の四級アンモニウム化合物を生成するときに対イオンとなる任意の適切な種および／または部分である）を用いた四級化反応を行うことによって作られる。一実施形態では、ＣＡおよび／またはＣＡ−に適した種および／または部分としては、限定されないが、ハロゲン（例えば、臭素、塩素、フッ素またはヨウ素）、硫酸、スルホン酸、リン酸およびホスホン酸が挙げられる。別の実施形態では、ＣＡおよび／またはＣＡ−に適した種および／または部分としては、限定されないが、塩化物、臭化物、メト硫酸（ｍｅｔｈｏｓｕｌｆａｔｅ）（すなわち、メチル硫酸）、酢酸、ギ酸、硫酸、硝酸などが挙げられる。さらに別の実施形態では、ＣＡおよび／またはＣＡ−は、塩素、臭素またはフッ素のようなハロゲンである。
【００３４】
さらに別の実施形態では、式（Ｉ）のモノマーを、過酸化水素（Ｈ２Ｏ２）と反応させ、以下の式によってあらわされるアミンオキシド化合物
【００３５】
【化５】
2013512330.tif 000007
（式中、Ｒ１、Ｒ２およびＲ３は、上に定義されるとおりである）を得ることができる。さらに、本発明の多目的ポリマーを製造した後に、式（Ｉ）から式（ＩＩ）または上のアミンオキシドへの上述のいずれかの変換プロセスを行ってもよい。
【００３６】
別の実施形態では、ＡＳＭＡモノマーの必要量は、式（Ｉ）および（ＩＩ）の化合物の混合物である。ある場合には、式（Ｉ）のモノマーの量と式（ＩＩ）の四級モノマーの量の重量比は、約５：９５〜約９５：５、または約１０：９０〜９０：１０、約１５：８５〜８５：１５、または約２０：８０〜約８０：２０、または約２５：７５〜約７５：２５、または約３０：７０〜７０：３０、または約３５：６５〜６５：３５、または約４０：６０〜約６０：４０、または約４５：５５〜約５５：４５、または約５０：５０の範囲である。ここで、明細書および特許請求の範囲のどこかの箇所、個々の数値または限界値を組み合わせ、開示されておらず、および／または述べられていないさらなる範囲を作り出してもよい。
【００３７】
本明細書および特許請求の範囲を通して使用する場合、用語「アルカンジイル」は、少なくとも２の自由原子価をもつアルカン基を意味すると定義される。自由原子価は、ラジカルの末端位置および／またはラジカル骨格の任意の炭素原子の上に位置していてもよい。具体例を挙げる目的で、直鎖および分枝鎖のアルカンジイル部分の非限定的な例は、以下のとおりである（１個の炭素原子にしか接続していない線は、自由原子価をあらわす）。
【００３８】
【化６】
2013512330.tif 000008
特定のＡＳＭＡモノマーの例としては、限定されないが、以下に示すものが挙げられる。
【００３９】
【化７】
2013512330.tif 000009
ここで、上の化合物は、以下の省略形であらわすことができる。３−（ジメチルアミノ）プロピルメタクリレート（ＤＭＡＰＭＡ）；２−（ジメチルアミノ）プロパン−２−イルメタクリレート（ＤＭＡＩＰＭＡ）；３−（ジメチルアミノ）−２，２−ジメチルプロピルメタクリレート（ＤＭＡＤＭＰＭＡ）；２−（ジメチルアミノ）−２−メチルプロピルメタクリレート（ＤＭＡＭＰＭＡ）；および４−（ジメチルアミノ）ブチルメタクリレート（ＤＭＡＢＭＡ）。
【００４０】
上のモノマーの適切な塩形態としては、限定されないが、塩酸塩、硫酸塩およびリン酸塩のような鉱物酸塩；および酢酸塩、クエン酸塩、グリコール酸塩、乳酸塩、マレイン酸塩およびフマル酸塩のような有機酸塩などが挙げられる。
【００４１】
上のモノマーまたはその塩を、単独または２種類以上の混合物で、本発明の多目的ポリマーのアミノ置換ビニルモノマー構成要素として用いてもよい。
【００４２】
一実施形態では、ＡＳＭＡモノマーは、モノマー混合物の合計重量を基準として、約５重量％〜約９０重量％、または約１０重量％〜約８０重量％、または約１５重量％〜約７０重量％、または約２０重量％〜約６０重量％、または約２５重量％〜約５０重量％、または約３０重量％〜約４０重量％含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００４３】
上に示す式（Ｉ）、Ｉ（ａ）および／または（ＩＩ）から選択されるＡＳＭＡモノマーを使用するため、本発明のポリマーは、貯蔵寿命が改善された多目的コポリマーを製造するために１つ以上の加水分解に安定なアミンモノマーを利用する。上述のように、本発明の多目的コポリマーは、貯蔵寿命が少なくとも６ヶ月、少なくとも約９ヶ月、少なくとも約１２ヶ月、少なくとも約１８ヶ月であり、貯蔵寿命が少なくとも約２４ヶ月またはより長い場合もある。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００４４】
「貯蔵寿命」とは、水溶液中または水性環境にあっても、本発明の多目的コポリマーが安定なままであり、上述の加水分解反応によって過剰な分解が起こらないことを意味する。
【００４５】
ある理論によって束縛されることを望まないが、本発明の多目的コポリマーは、水溶液中または水性環境にあっても安定なままであり、限定されないが、アミノ官能基または複数のアミノ官能基とアクリレート官能基との間の鎖が長いこと（直鎖および分枝鎖）を含む多くの因子に起因する上述の加水分解反応によって過剰な分解が起こらないと考えられる。さらに別の実施形態では、驚くべきことに、上述の実施形態の分岐したＲ２および／または伸びたＲ２を含むＲ２基を利用することによって、本発明の種々の実施形態にしたがって作られた多目的ポリマーのアミノ−エステル部分のエステル部分において、加水分解が起こりにくくなったり、および／または起こらなかったりし得ることがわかった。これにより、加水分解反応で上に詳細に記載した５員環中間体の生成しやすさが減ると考えられる。同時に、このアプローチによって、モノマーの疎水性が上がり、水への溶解性も下がる。驚くべきことに、この両者のアプローチを組み合わせると（ＡＳＭＡモノマー分子の鎖長を長くし、疎水性を上げる）、本発明によってこの物質から作られる多目的コポリマーに予測できない安定性能を与える。さらに、式（Ｉ）および（ＩＩ）に関して上に述べたように内部水素原子を直鎖または分枝鎖のアルキル基で置換することによって末端ビニルエステル基を「保護」しても、本発明によってこの物質から作られる多目的コポリマーに予測できない優れた安定性能を与える。
【００４６】
本発明のＡＳＭＡモノマーを利用し、ジメチルアミノエチルメタクリレート（ＤＭＡＥＭＡ）から重合させた繰り返し単位を含むポリマーに固有の加水分解に対する不安定性を減らすことができる。本発明のＡＳＭＡモノマーを、ＤＭＡＥＭＡモノマーを含む重合可能なモノマー混合物に組み込み、ＤＭＡＥＭＡから誘導される繰り返し単位を含むポリマーに固有の加水分解に対する不安定性を減らすことができる。本発明の一局面では、重合可能なＤＭＡＥＭＡを含有するモノマー混合物に含まれることが可能なＡＳＭＡモノマーの量は、ＡＳＭＡモノマーおよびＤＭＡＥＭＡモノマーをあわせた重量１００重量部を基準として、ＤＭＡＥＭＡモノマー約９９〜１重量部に対し、ＡＳＭＡモノマー約１〜９９重量部の範囲である。別の局面では、モノマー混合物は、約１０〜９０重量部のＡＳＭＡモノマーと、約９０〜１０重量部のＤＭＡＥＭＡモノマーとを含む。さらなる局面では、モノマー混合物は、約２０〜８０重量部のＡＳＭＡモノマーと、約８０〜２０重量部のＤＭＡＥＭＡモノマーとを含有する。さらに別の局面では、モノマー混合物は、約３０〜７０重量部のＡＳＭＡモノマーと、約７０〜３０重量部のＤＭＡＥＭＡモノマーとを含有する。なおさらなる局面では、モノマー混合物は、約４０〜６０重量部のＡＳＭＡモノマーと、約６０〜４０重量部のＤＭＡＥＭＡモノマーとを含有する。なおさらなる局面では、モノマー混合物は、約５０重量部のＡＳＭＡモノマーと、約５０重量部のＤＭＡＥＭＡモノマーとを含有する。上のすべての局面は、ＡＳＭＡモノマーとＤＭＡＥＭＡモノマーを合わせた重量１００重量部を基準としたものである。他の重合可能なモノマーを、重合可能なモノマー混合物（例えば、本明細書で上に記載したＮＩＶモノマー、Ｖモノマー、ＶＳモノマー、ＰＳＭモノマーおよびＸＬモノマーのうち１つ以上）に組み込んでもよい。
【００４７】
ＤＭＡＥＭＡから誘導されたポリマーの有害な加水分解感受性を減らすのに有用な適切なＡＳＭＡモノマーとしては、上述の式Ｉ、Ｉ（ａ）およびＩＩを満たす１つ以上のＡＳＭＡモノマーが挙げられる。代表的なＡＳＭＡモノマーは、３−（ジメチルアミノ）プロピルメタクリレート（ＤＭＡＰＭＡ）；２−（ジメチルアミノ）プロパン−２−イルメタクリレート（ＤＭＡＩＰＭＡ）；３−（ジメチルアミノ）−２，２−ジメチルプロピルメタクリレート（ＤＭＡＤＭＰＭＡ）；２−（ジメチルアミノ）−２−メチルプロピルメタクリレート（ＤＭＡＭＰＭＡ）；および４−（ジメチルアミノ）ブチルメタクリレート（ＤＭＡＢＭＡ）から選択される。式Ｉ、Ｉ（ａ）およびＩＩを満たすモノマーおよび本明細書に開示した特定の代表的なモノマーを、すぐ上に記載した量および範囲で利用してもよい。
【００４８】
本発明の多目的ポリマーの調製に使用するのに適した非イオン性ビニル（ＮＩＶ）モノマーは、式（ＩＩＩ）および／または（ＩＶ）によってあらわされる共重合可能な非イオン性エチレン性不飽和モノマー
Ｃ（Ｘ）２＝Ｃ（Ｘ）Ｚ    （ＩＩＩ）
ＣＨ２＝ＣＨ−ＯＣ（Ｏ）Ｒ１    （ＩＶ）
であり、式中、式（ＩＩＩ）および（ＩＶ）それぞれにおいて、各Ｘは、独立して、水素、メチル、−ＣＨ２Ｃ（Ｏ）ＯＲ１、−Ｃ（Ｏ）ＯＲ１であり、Ｚは、−Ｃ（Ｏ）ＯＲ１、−Ｃ６Ｈ４Ｒ１、−Ｃ６Ｈ４ＯＲ１、−ＣＮ、−Ｃ（Ｏ）Ｎ（Ｒ１）２、−ＮＨＣ（Ｏ）ＣＨ３、−ＮＨＣ（Ｏ）Ｈ、−Ｃ（Ｏ）ＯＡ’ＯＲ１５、Ｎ−（２−ピロリドニル）、Ｎ−カプロラクタミル、−Ｃ（Ｏ）ＮＨＣＨ２ＣＨ２−Ｎ−エチレン尿素、または−Ｃ（Ｏ）ＮＨＣ（ＣＨ３）３であり、Ａ’は、−ＣＨ２ＣＨ（ＯＨ）ＣＨ２−および−ＣＨ２ＣＨ（ＣＨ２ＯＨ）−から選択される二価の基であり、各Ｒ１は、独立して、直鎖および分枝鎖のＣ１〜Ｃ３０アルキル、ヒドロキシ置換Ｃ２〜Ｃ３０アルキル、Ｃ５〜Ｃ３０シクロアルキル、およびＣ１〜Ｃ５アルキル置換Ｃ５〜Ｃ３０シクロアルキルであり、Ｒ１５は、直鎖または分枝鎖の飽和または不飽和のＣ６〜Ｃ２２脂肪酸のアシル残基である。適切な非イオン性ビニルモノマーの非限定的な例としては、Ｃ１〜Ｃ３０アルキル（メタ）アクリレート；Ｃ１〜Ｃ３０アルキル（メタ）アクリルアミド；スチレン；置換スチレン、例えば、ビニルトルエン（例えば、２−メチルスチレン）、ブチルスチレン、イソプロピルスチレンなど；ビニルエステル、例えば、酢酸ビニル、酪酸ビニル、ピバル酸ビニル、ヘキサン酸ビニル、カプロン酸ビニル（ｖｉｎｙｌ  ｃａｐｒｏｌａｔｅ）、ノナン酸ビニル、デカン酸ビニル、ネオデカン酸ビニル、ウンデカン酸ビニル、ラウリン酸ビニルなど；不飽和ニトリル、例えば、メタクリロニトリル、アクリロニトリル、およびＨｅｘｉｏｎ  Ｓｐｅｃｉａｌｔｙ  Ｃｈｅｍｉｃａｌｓ，Ｉｎｃ．（コロンブス、ＯＨ）からＡＣＥＴＭモノマーおよび（Ｍ）ＡＣＥＴＭモノマーの商品名で入手可能なモノマーが挙げられる。
【００４９】
ＡＣＥモノマー（ＣＡＳ  Ｎｏ．９４６２４−０９−０６）は、グリシジルｔ−デカノエート（ＣＡＳ  Ｎｏ．７１２０６−０９−２）とアクリル酸との反応生成物である。（Ｍ）ＡＣＥモノマーは、グリシジルｔ−デカノエートとメタクリル酸とを反応させることによって合成される。式（ＩＩＩ）で記載され、Ｚが−Ｃ（Ｏ）ＯＡ’ＯＲ１５である他のモノマーは、エステル化によってグリシドールとＣ６〜Ｃ２２脂肪酸とを反応させ、それぞれの脂肪酸のグリシジルエステルを得ることによって合成することができる。このようにして作られたグリシジルエステルを、次いでこのエステルのエポキシ官能基と、（メタ）アクリル酸のカルボキシル部分とを反応させておき、前生成モノマーを得てもよい。
【００５０】
本発明の一局面では、上述の前生成モノマー構成要素（ＡＣＥおよび（Ｍ）ＡＣＥ））を作るのに適切なグリシジルエステルは、米国特許第５，１７９，１５７号（第１３欄）に開示されており、関連する開示内容は、本明細書に参考として組み込まれる。ネオデカン酸およびその異性体のグリシジルエステルは、Ｈｅｘｉｏｎ  Ｓｐｅｃｉａｌｔｙ  Ｃｈｅｍｉｃａｌｓ、Ｉｎｃ．からＣａｒｄｕｒａＴＭ  Ｅ１０Ｐの商品名で市販されている。
【００５１】
別の実施形態では、非イオン性ビニル（ＮＩＶ）モノマーとしては、アクリル酸のＣ１〜Ｃ３０アルキルエステルおよびメタクリル酸のＣ１〜Ｃ３０アルキルエステル、およびこれらの混合物、例えば、アクリル酸メチル（ＭＡ）、アクリル酸エチル（ＥＡ）、メタクリル酸メチル（ＭＭＡ）、アクリル酸ｎ−ブチル（ｎＢＡ）、アクリル酸２−エチルヘキシル（２−ＥＨＡ）、３，３，５−トリメチルシクロヘキシルメタクリレート（ＴＭＣＨＭＡ）、メタクリル酸ステアリル（ＳＭＡ）、およびこれら任意の２つ以上の適切な混合物が挙げられる。
【００５２】
さらに別の実施形態では、本発明と組み合わせて使用するのに適した非イオン性ビニル（ＮＩＶ）モノマーとしては、限定されないが、アクリル酸のＣ１〜Ｃ３０アルキルエステルおよびメタクリル酸のＣ１〜Ｃ３０アルキルエステル、アクリル酸およびメタクリル酸のヒドロキシＣ２〜Ｃ３０アルキルエステル、およびこれら任意の２つ以上の混合物を含むビニルモノマーが挙げられる。例としては、限定されないが、アクリル酸メチル（ＭＡ）、アクリル酸エチル（ＥＡ）、メタクリル酸メチル（ＭＭＡ）、アクリル酸ｎ−ブチル（ｎＢＡ）、アクリル酸２−エチルヘキシル（２ＥＨＡ）、およびメタクリル酸ステアリル（ＳＭＡ）；不飽和Ｃ１〜Ｃ３０ジアルキルジカルボキシレート、例えば、イタコン酸ジエチル；ビニルエステル、例えば、ネオデカン酸ビニル、ノナン酸ビニル、およびウンデカン酸ビニル；Ｎ−ビニルピロリドン；Ｃ１〜Ｃ３０アルキル（メタ）アクリルアミド、例えば、メタクリルアミドおよびｔ−ブチルメタクリルアミド；スチレン；炭素環Ｃ１〜Ｃ３０アルキル置換メタクリレート、例えば、メタクリル酸シクロヘキシル、および３，３，５−トリメチルシクロヘキシルメタクリレート（ＴＭＣＨＭＡ）、およびこれら任意の２つ以上の適切な混合物が挙げられる。
【００５３】
一実施形態では、ＮＩＶモノマーは、モノマー混合物の合計重量を基準として、約０．０１重量％〜約９０重量％、または約０．１重量％〜約８５重量％、または約１重量％〜約８０重量％、または約５重量％〜約７５重量％、または約１０重量％〜約７０重量％、または約１５重量％〜約６５重量％、または約２０重量％〜約６０重量％、または約２５重量％〜約５５重量％、または約３０重量％〜約５０重量％、または約３５重量％〜約４５重量％含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００５４】
さらに別の実施形態では、本発明の多目的ポリマーは、１つ以上のヒドロキシル置換基を含むエチレン性不飽和モノマーであるＮＩＶモノマーを含むモノマー混合物から調製することができる。この種の適切なＮＩＶモノマーの例としては、限定されないが、ヒドロキシ置換（Ｃ１〜Ｃ４）アルキル（メタ）アクリレート、例えば、メタクリル酸  ２−ヒドロキシエチル（ＨＥＭＡ）、アクリル酸２−ヒドロキシエチル（２−ＨＥＡ）、アクリル酸３−ヒドロキシプロピルなど；ヒドロキシ置換（Ｃ１〜Ｃ４）アルキル（メタ）アクリルアミド、例えば、Ｎ−（２−ヒドロキシエチル）メタクリルアミド、Ｎ−（２−ヒドロキシエチル）アクリルアミド、Ｎ−（３−ヒドロキシプロピル）アクリルアミド、Ｎ−（２，３−ジヒドロキシプロピル）アクリルアミドなどが挙げられる。他の有用なＮＩＶモノマーとしては、アリルアルコール、グリセロールモノアリルエーテル、３−メチル−３−ブテン−１−オール、およびビニルアルコール前駆体および等価体（例えば、酢酸ビニル）が挙げられる。
【００５５】
一実施形態では、本発明のモノマー反応混合物は、一実施形態では、モノマー混合物の合計重量を基準として、約１５重量％までの量で、上に開示する１つ以上の任意のＮＩＶモノマーを含有する。別の実施形態では、混合物中のＮＩＶモノマーの量は、モノマー混合物の合計重量を基準として、約０．０１重量％〜約１５重量％、または約０．１重量％〜約１０重量％、または約１重量％〜約８重量％、または約１重量％〜約５重量％の範囲である。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００５６】
（ＶＡモノマー）
本発明の多目的モノマーを製造するときに使用するのに適したビニル会合モノマー（ＶＡ）は、一実施形態では、（Ａ）この系の他のモノマーとの付加重合のためのエチレン性不飽和末端基部分と、（Ｂ）生成物であるポリマーに対し、選択的な親水性を付与するためのポリオキシアルキレン中間部分と、（Ｃ）このポリマーに対し、選択的な疎水性を与えるための疎水性末端基部分とを有する化合物である。
【００５７】
エチレン性不飽和末端基を供給する部分（Ａ）は、一実施形態では、α，β−エチレン性不飽和モノカルボン酸またはジカルボン酸またはこれらの無水物、またはＣ３またはＣ４のモノカルボン酸またはジカルボン酸またはこれらの無水物から誘導される。または、ビニル会合（ＶＡ）モノマーの部分（Ａ）は、アリルエーテルまたはビニルエーテル；非イオン性ビニル置換ウレタンモノマー、例えば、米国再発行特許第３３，１５６号または米国特許第５，２９４，６９２号に開示されているもの；または、ビニル置換尿素反応生成物、例えば、米国特許第５，０１１，９７８号に開示されているものから誘導されてもよく、これらの関連する開示内容は、本明細書に参考として組み込まれる。
【００５８】
中間部分（Ｂ）は、一実施形態では、約５〜約２５０、または約１０〜約１２０、または約１５〜約６０の繰り返しＣ２〜Ｃ７アルキレンオキシド単位を含むポリオキシアルキレンセグメントである。一実施形態では、中間部分（Ｂ）は、約５〜約１５０、または約１０〜約１００、または約１５〜約６０のエチレンオキシド単位、プロピレンオキシド単位またはブチレンオキシド単位、およびエチレンオキシド単位、プロピレンオキシド単位またはブチレンオキシド単位のランダムまたは非ランダムな配列のポリオキシエチレンセグメント、ポリオキシプロピレンセグメント、およびポリオキシブチレンセグメントを含む。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００５９】
ビニル会合（ＶＡ）モノマーの疎水性末端基部分（Ｃ）は、一実施形態では、以下の炭化水素群の１つに属する炭化水素部分である。Ｃ８〜Ｃ４０直鎖アルキル、アリール置換Ｃ２〜Ｃ４０アルキル、Ｃ２〜Ｃ４０アルキル置換フェニル、Ｃ８〜Ｃ４０分枝鎖アルキル、Ｃ８〜Ｃ４０炭素環アルキル；およびＣ８〜Ｃ８０複合エステル。
【００６０】
ビニル会合（ＶＡ）モノマーの適切な疎水性末端基部分（Ｃ）の非限定的な例は、炭素原子が約８〜約４０個の直鎖または分枝鎖のアルキル基、例えば、カプリル（Ｃ８）、イソオクチル（分枝鎖Ｃ８）、デシル（Ｃ１０）、ラウリル（Ｃ１２）、ミリスチル（Ｃ１４）、セチル（Ｃ１６）、セテアリル（Ｃ１６〜Ｃ１８）、ステアリル（Ｃ１８）、イソステアリル（分枝鎖Ｃ１８）、アラキジル（Ｃ２０）、ベヘニル（Ｃ２２）、リグノセリル（Ｃ２４）、セロチル（Ｃ２６）、モンタニル（Ｃ２８）、メリシル（Ｃ３０）、ラクセリル（Ｃ３２）などである。
【００６１】
天然源から誘導される炭素原子が約８〜約４０個の直鎖および分枝鎖のアルキル基の例としては、限定されないが、水素化ピーナッツ油、大豆油およびキャノーラ油（すべて主にＣ１８）、水素化タロー油（Ｃ１６〜Ｃ１８）など；および水素化Ｃ１０〜Ｃ３０テルペノール、例えば、水素化ゲラニオール（分枝鎖Ｃ１０）、水素化ファルネソール（分枝鎖Ｃ１５）、水素化フィトール（分枝鎖Ｃ２０）などから誘導されるアルキル基が挙げられる。
【００６２】
適切なＣ２〜Ｃ４０アルキル置換フェニル基の非限定的な例としては、オクチルフェニル、ノニルフェニル、デシルフェニル、ドデシルフェニル、ヘキサデシルフェニル、オクタデシルフェニル、イソオクチルフェニル、ｓｅｃ−ブチルフェニルなどが挙げられる。
【００６３】
適切なＣ８〜Ｃ４０炭素環アルキル基としては、これらに限定されないが、動物源に由来するステロール（例えば、コレステロール、ラノステロール、７−デヒドロコレステロールなど）から誘導される基、植物源に由来するステロール（例えば、フィトステロール、スチグマステロール、カンペステロールなど）から誘導される基；および酵母源に由来するステロール（例えば、エルゴステロール、菌類ステリンなど）から誘導される基が挙げられる。本発明で有用な他の炭素環アルキル疎水性末端基としては、これらに限定されないが、シクロオクチル、シクロドデシル、アダマンチル、デカヒドロナフチル、およびピネン、水素化レチノール、ショウノウ、イソボルニルアルコールなどのような天然炭素環材料から誘導される基が挙げられる。
【００６４】
例示的なアリール置換Ｃ２〜Ｃ４０アルキル基としては、限定されないが、スチリル（例えば、２−フェニルエチル）、ジスチリル（例えば、２，４−ジフェニルブチル）、トリスチリル（例えば、２，４，６−トリフェニルヘキシル）、４−フェニルブチル、２−メチル−２−フェニルエチル、トリスチリルフェノーリルなどが挙げられる。
【００６５】
適切なＣ８〜Ｃ８０複合エステルの非限定的な例としては、限定されないが、水素化ヒマシ油（主に、１２−ヒドロキシステアリン酸のトリグリセリド）；１，２−ジアシルグリセロール、例えば、１，２−ジステアリルグリセロール、１，２−ジパルミチルグリセロール、１，２−ジミリスチルグリセロールなど；糖類のジエステル、トリエステル、またはポリエステル、例えば、３，４，６−トリステアリルグルコース、２，３−ジラウリルフルクトースなど；およびソルビタンエステル、例えば、米国特許第４，６００，７６１号（関連する開示内容は、本明細書に参考として組み込まれる）に開示されているものが挙げられる。
【００６６】
有用なモノマーは、当該技術分野で既知の任意の方法によって調製することができる。例えば、米国特許第４，４２１，９０２号；第４，３８４，０９６号；第４，５１４，５５２号；第４，６００，７６１号；第４，６１６，０７４号；第５，２９４，６９２号；第５，２９２，８４３号；第５，７７０，７６０号；および第５，４１２，１４２号を参照（関連する開示内容は、本明細書に参考として組み込まれる）。
【００６７】
本発明と組み合わせて使用するのに有用なビニル会合（ＶＡ）モノマーの例としては、一実施形態では、式（Ｖ）によってあらわされるものが挙げられ、
【００６８】
【化８】
2013512330.tif 000010
式中、各Ｒ２は、独立して、Ｈ、メチル、−Ｃ（Ｏ）ＯＨまたは−Ｃ（Ｏ）ＯＲ３であり、Ｒ３は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、（Ｒ４−Ｏ）ｎは、は、Ｃ２〜Ｃ４オキシアルキレン単位のホモポリマー、ランダムコポリマーまたはブロックコポリマーであるポリオキシアルキレンであり、各Ｒ４は、独立して、Ｃ２Ｈ４、Ｃ３Ｈ６、Ｃ４Ｈ８、またはこれらの混合物であり、ｎは、約５〜約２５０、または約５〜約１００、または約１０〜約８０、または約１５〜約６０の範囲の整数であり、Ｒ５は、直鎖または分枝鎖のＣ８〜Ｃ４０アルキル、Ｃ８〜Ｃ４０炭素環アルキル、Ｃ２〜Ｃ４０アルキル置換フェニル、アリール置換Ｃ２〜Ｃ４０アルキル、およびＣ８〜Ｃ８０複合エステルから選択される置換または非置換のアルキルであり、Ｒ５アルキル基は、必要に応じて、ヒドロキシル基、アルコキシル基、および／またはハロゲン基から選択される１つ以上の置換基を含む。
【００６９】
一実施形態では、式（Ｖ）の適切なビニル会合（ＶＡ）モノマーとしては、限定されないが、セチルポリエトキシ化メタクリレート（ＣＥＭ）、セテアリルポリエトキシ化メタクリレート（ＣＳＥＭ）、ステアリルポリエトキシ化（メタ）アクリレート、アラキジルポリエトキシ化（メタ）アクリレート、ベヘニルポリエトキシ化メタクリレート（ＢＥＭ）、ラウリルポリエトキシ化メタクリレート（ＬＥＭ）、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート（ＴＥＭ）、水素化ヒマシ油ポリエトキシ化メタクリレート（ＨＣＯＥＭ）、キャノーラポリエトキシ化（メタ）アクリレート、およびコレステロールポリエトキシ化メタクリレート（ＣＨＥＭ）が挙げられ、このモノマーのポリエトキシ化部分は、約５〜約１００、または約１０〜約８０、または約１５〜約６０のエチレンオキシド繰り返し単位を含む。
【００７０】
一実施形態では、モノマー混合物中のＶＡモノマー構成要素は、モノマー混合物の合計重量を基準として、モノマー混合物の約０．００１重量％〜約２５重量％、または約０．０１重量％〜約２０重量％、または約０．１重量％〜約１５重量％、または約１重量％〜約１０重量％含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００７１】
（ＶＳモノマー）
驚くべきことに、ビニル界面活性剤（ＶＳ）モノマー（ポリオキシアルキレン鎖を含む）は、このモノマーを含む多目的ポリマーの会合性を調節することができ、そのため、きわめて望ましい質感およびレオロジー特性を有する水性ゲルを得ることができることがわかった。ある理論によっても束縛されることを望まないが、ＶＳモノマーのポリオキシアルキレン基は、ポリマー内の会合モノマーの疎水性基の間の非特異性会合を妨害または遮断し、これにより、ポリマーの会合性を弱めると考えられる。このようなＶＳモノマーは、選択される用途に望ましいようにポリマーのレオロジー特性をカスタマイズするように、得られるポリマーの増粘効果を調節することができる。最も驚くべきことに、ＶＳモノマーは、水性ゲルに対して望ましいレオロジー特性および美的特性を付与し、ＶＳモノマーを含まない多目的ポリマーよりも柔らかく、滑らかで、広げやすいゲルが得られることがわかった。
【００７２】
驚くべきことに、ＶＳモノマーを多目的ポリマーに組み込むと、低い剪断応力での粘度低下を最低限にするか、または減らすことができ、なめらかに流動するずり減粘プロフィールを与えることができる。
【００７３】
ポリオキシアルキレン部分（Ｒ８−Ｏ）ｖは、特定的には、長鎖ポリオキシアルキレンセグメントを含み、このセグメントは、会合モノマーの親水性部分と実質的に同じである。一実施形態では、ポリオキシアルキレン部分（Ｒ８−Ｏ）ｖは、約１〜約２５０、または約５〜約１００のオキシアルキレン単位を含む、ポリオキシエチレン単位、ポリオキシプロピレン単位、ポリオキシブチレン単位、およびこれらの組み合わせを含む。ＶＳモノマーが、２種類以上のオキシアルキレン単位を含む場合、この単位は、ランダム、非ランダム、またはブロック配列で配置されていてもよい。
【００７４】
適切なＶＳモノマーとしては、限定されないが、式（ＶＩ）によってあらわされるものが挙げられ、
【００７５】
【化９】
2013512330.tif 000011
式中、各Ｒ６は、独立して、水素またはメチル、−Ｃ（Ｏ）ＯＨまたは−Ｃ（Ｏ）ＯＲ７であり、Ｒ７は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、ｐは、０〜約３０の範囲の整数であり、ｒは、０または１であり、ただし、ｐが０である場合、ｒは０であり、ｐが１〜約３０の範囲である場合、ｒは１であり、（Ｒ８−Ｏ）ｖは、Ｃ２〜Ｃ４オキシアルキレン単位のホモポリマー、ランダムコポリマーまたはブロックコポリマーとして配置されていてもよいポリオキシアルキレン部分であり、各Ｒ８は、独立して、Ｃ２Ｈ４、Ｃ３Ｈ６、Ｃ４Ｈ８、またはこれらの混合物であり、ｖは、約１〜約２５０、または約４〜約１００、または約１０〜約８０、または約１５〜約６０の範囲の整数であり、Ｒ９は、水素またはＣ１〜Ｃ４アルキルである。
【００７６】
一実施形態では、適切なＶＳモノマーとしては、限定されないが、以下の化学式を有するモノマー
Ｈ２Ｃ＝ＣＨ−Ｏ（ＣＨ２）ａＯ（Ｃ３Ｈ６Ｏ）ｂ（Ｃ２Ｈ４Ｏ）ｃＨ；
Ｈ２Ｃ＝ＣＨＣＨ２Ｏ（Ｃ３Ｈ６Ｏ）ｄ（Ｃ２Ｈ４Ｏ）ｅＨ；
Ｈ２Ｃ＝Ｃ（Ｑ）−Ｃ（Ｏ）−Ｏ（ＣＨ２）ａＯ（Ｃ３Ｈ６Ｏ）ｂ（Ｃ２Ｈ４Ｏ）ｃＨ；または
Ｈ２Ｃ＝Ｃ（Ｑ）−Ｃ（Ｏ）−Ｏ（Ｃ３Ｈ６Ｏ）ｄ（Ｃ２Ｈ４Ｏ）ｅＨ
が挙げられ、式中、Ｑは、水素またはメチルであり、ａは、２、３または４であり、ｂは、１〜約２０、または約２〜約１０、または約３〜約７の範囲の整数であり、ｃは、約５〜約５０、または約８〜約４０、または約１０〜約３０の範囲の整数であり、ｄは、１〜約２０、または約２〜約１０、または約３〜約７の範囲の整数であり、ｅは、約１〜約５０、または約５〜約４０、または約１０〜約２５の範囲の整数である。別の実施形態では、ｂまたはｃは、ゼロであってもよい。さらに別の実施形態では、ｄまたはｅは、ゼロであってもよい。
【００７７】
適切なＶＳモノマーの例としては、限定されないが、Ｃｌａｒｉａｎｔ  Ｃｏｒｐｏｒａｔｉｏｎによって販売される商品名ＥＭＵＬＳＯＧＥＮ（登録商標）Ｒ１０９、Ｒ２０８、Ｒ３０７、ＲＡＬ１００、ＲＡＬ１０９、ＲＡＬ２０８、およびＲＡＬ３０７；Ｂｉｍａｘ、Ｉｎｃ．によって販売されるＢＸ−ＡＡ−Ｅ５Ｐ５で市販されている重合可能な乳化剤、およびこれらの組み合わせが挙げられる。別の実施形態では、適切なＶＳモノマーとしては、限定されないが、ＥＭＵＬＳＯＧＥＮ（登録商標）Ｒ２０８、Ｒ３０７，およびＲＡＬ３０７が挙げられる。
【００７８】
製造業者によれば、ＥＭＵＬＳＯＧＥＮ（登録商標）Ｒ１０９は、実験式ＣＨ２＝ＣＨ−Ｏ（ＣＨ２）４Ｏ（Ｃ３Ｈ６Ｏ）４（Ｃ２Ｈ４Ｏ）１０Ｈを有するランダムにエトキシ化／プロポキシル化された１，４−ブタンジオールビニルエーテルであり、ＥＭＵＬＳＯＧＥＮ（登録商標）Ｒ２０８は、実験式：ＣＨ２＝ＣＨ−Ｏ（ＣＨ２）４Ｏ（Ｃ３Ｈ６Ｏ）４（Ｃ２Ｈ４Ｏ）２０Ｈを有するランダムにエトキシ化／プロポキシル化された１，４−ブタンジオールビニルエーテルであり、ＥＭＵＬＳＯＧＥＮ（登録商標）Ｒ３０７は、実験式：ＣＨ２＝ＣＨ−Ｏ（ＣＨ２）４Ｏ（Ｃ３Ｈ６Ｏ）４（Ｃ２Ｈ４Ｏ）３０Ｈを有するランダムにエトキシ化／プロポキシル化された１，４−ブタンジオールビニルエーテルであり、ＥＭＵＬＳＯＧＥＮ（登録商標）ＲＡＬ１０９は、実験式ＣＨ２＝ＣＨＣＨ２Ｏ（Ｃ３Ｈ６Ｏ）４（Ｃ２Ｈ４Ｏ）１０Ｈを有するランダムにエトキシ化／プロポキシル化されたアリルエーテルであり、ＥＭＵＬＳＯＧＥＮ（登録商標）ＲＡＬ２０８は、実験式ＣＨ２＝ＣＨＣＨ２Ｏ（Ｃ３Ｈ６Ｏ）４（Ｃ２Ｈ４Ｏ）２０Ｈを有するランダムにエトキシ化／プロポキシル化されたアリルエーテルであり、ＥＭＵＬＳＯＧＥＮ（登録商標）ＲＡＬ３０７は、実験式ＣＨ２＝ＣＨＣＨ２Ｏ（Ｃ３Ｈ６Ｏ）４（Ｃ２Ｈ４Ｏ）３０Ｈを有するランダムにエトキシ化／プロポキシル化されたアリルエーテルであり、ＢＸ−ＡＡ−Ｅ５Ｐ５は、実験式ＣＨ２＝ＣＨＣＨ２Ｏ（Ｃ３Ｈ６Ｏ）５（Ｃ２Ｈ４Ｏ）５Ｈを有するランダムにエトキシ化／プロポキシル化されたアリルエーテルである。
【００７９】
一実施形態では、本発明と組み合わせて利用可能な適切なＶＳモノマーとしては、限定されないが、ポリアルキレングリコールモノアリルエーテル（例えば、ＣＨ２＝ＣＨＣＨ２（ＯＣＨ２ＣＨ２）ｎＯＨ、例えば、ポリグリコール  Ａ３５０（Ｍｗ＝３５０）；ポリグリコール  Ａ５００（Ｍｗ＝５００）；および／またはポリグリコール  Ａ１１００（Ｍｗ＝１１００）；および／またはＣＨ２＝ＣＨＣＨ２（ＯＣＨ２ＣＨ２）ｎ（ＯＣＨ２ＣＨＣＨ３）ｍＯＨ、例えば、ポリグリコール  Ａ３１／１０００−ＥＯ：ＰＯの比が３：１（Ｍｗ＝１０００）；ポリグリコール  Ａ３２／５５０−ＥＯ：ＰＯの比が３：２（Ｍｗ＝５５０）；ポリグリコール  Ａ１１／１８００−ＥＯ：ＰＯの比が１：１（Ｍｗ＝１８００）；ポリグリコール  Ａ９１／５５０−ＥＯ：ＰＯの比が３：２（Ｍｗ＝５５０）；ポリグリコール  Ａ１１−４−ＥＯ：ＰＯの比が３：１（Ｍｗ＝７５０）；および／またはポリグリコール  Ａ２０−２０−ＥＯ：ＰＯの比が１：１（Ｍｗ＝２１００）、ポリアルキレングリコールモノビニルエーテル（例えば、ＣＨ２＝ＣＨ（ＯＣＨ２ＣＨ２）ｎＯＨ、例えば、ポリグリコールＲ−５００（Ｍｗ＝５００）；ポリグリコール  Ｒ−１１００（Ｍｗ＝１１００）；および／またはポリグリコール  Ｒ−５０００（Ｍｗ＝約６０００）、ポリエチレングリコールモノメチルエーテルモノメタクリレート（すなわち、ＣＨ３（ＯＣＨ２ＣＨ２）ｎＯＣＯＣ（ＣＨ３）＝ＣＨ２、例えば、Ｇｅｎａｇｅｎ  Ｍ  ７５０  ＭＡ（Ｍｗ＝８１０〜８７０）および／またはＧｅｎａｇｅｎ  Ｍ  １１００  ＭＡ（Ｍｗ＝１１６０〜１２２０）、またはこれら任意の２つ以上の適切な混合物が挙げられる。
【００８０】
本発明の多目的ポリマーの調製に利用されるＶＳモノマーの量は、幅広く変動してもよく、特に、ポリマーで望ましい最終的なレオロジー特性によって変わる。利用される場合、モノマー反応混合物は、一実施形態では、モノマー混合物の合計重量を基準として、少なくとも約０．０１重量％の１つ以上のＶＳモノマーを含むか、または、少なくとも約０．１重量％の１つ以上のＶＳモノマーを含む。モノマー混合物は、一実施形態では、モノマー混合物の合計重量を基準として、約２５重量％以下のＶＳモノマー、約２０重量％以下のＶＳモノマー、約１５重量％以下のＶＳモノマー、約１０重量％以下のＶＳモノマー、または約７．５重量％以下のモノマーを含む。別の実施形態では、モノマー混合物は、モノマー混合物の合計重量を基準として、約０．０１重量％〜約２５重量％、または約０．１重量％〜約２０重量％、または約０．５重量％〜約１５重量％、または約１重量％〜約１０重量％、または約２重量％〜約７．５重量％のＶＳモノマーを含む。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００８１】
（重合可能なシリコーンマクロマー（ＰＳＭ））
本発明の多目的ポリマーは、１つ以上の側鎖または側部の鎖を有し、この鎖が１つ以上の繰り返しポリオキシアルキレン単位を含む１つ以上の重合可能なシリコーンマクロマーを含むモノマー混合物から調製することができる。本発明と組み合わせて有用なシロキサンモノマーは、以下の式
【００８２】
【化１０】
2013512330.tif 000012
によってあらわすことができ、式中、各Ｒ２０は、独立して、直鎖または分枝鎖のＣ１〜Ｃ３０アルキル、Ｃ４〜Ｃ２０アリール、またはＣ２〜Ｃ２０アルケニルから選択され、（Ｒ８−Ｏ）ｖは、Ｃ２〜Ｃ４オキシアルキレン単位のホモポリマー、ランダムコポリマーまたはブロックコポリマーとして配置されていてもよいポリオキシアルキレン部分であり、各Ｒ８は、独立して、Ｃ２Ｈ４、Ｃ３Ｈ６、Ｃ４Ｈ８、またはこれらの混合物であり、ｖは、約１〜約２５０、または約４〜約１００、または約１０〜約８０、または約１５〜約６０の範囲の整数であり、ｘは、０〜約２００の範囲の整数であり、ｙは、０〜約２００の範囲の整数であり、ｚは、１〜約２００の範囲の整数であり、Ｇは、遊離ラジカルによって重合可能な少なくとも１つの炭素−炭素二重結合を含む任意の部分から選択される。
【００８３】
Ｇは、遊離ラジカルによって重合可能な炭素−炭素二重結合を含む任意の部分から選択される。一実施形態では、Ｇは、シリコーンコポリオールと、炭素−炭素二重結合を含有する反応剤とのエステル化反応またはエーテル化反応から得られる残基である。エステル化またはエーテル化を行うと、炭素−炭素二重結合はそのまま残り、シリコーンマクロマーが本発明の多目的ポリマーの骨格内で重合するときの遊離ラジカル重合のために利用することができる。別の実施形態では、炭素−炭素二重結合を有する反応剤は、環状酸無水物（例えば、無水イタコン酸、無水シトラコン酸、無水マレイン酸およびこれらの異性体）、（メタ）アクリル酸、ビニルアルコールおよびアリルアルコールから選択される。さらに別の実施形態では、Ｇは、以下の式
【００８４】
【化１１】
2013512330.tif 000013
によってあらわされる残基であってもよく、式中、この特定の場合に、Ｒは、水素およびメチルをあらわし、結合手の余った結合線（ｏｐｅｎ  ｂｏｎｄ  ｌｉｎｅ）は、シリコーンコポリオール上の酸素原子との共有結合をあらわす。
【００８５】
シリコーンコポリオール上の末端ヒドロキシル基と、環状酸無水物および（メタ）アクリル酸反応剤によって提供される無水物基またはカルボン酸基との間でそれぞれエステル化反応が起こる。同様に、シリコーンコポリオール上の末端ヒドロキシル基と、ビニルアルコールまたはアリルアルコールの上に存在するヒドロキシル基との間でエーテル化反応が起こる。エステル化反応およびエーテル化反応は、当該技術分野でよく知られている。シリコーンコポリオールと環状酸無水物の反応によって遊離ラジカルによって重合可能なシリコーンマクロマーを得ることは、ＰＣＴ公開第ＷＯ  ２００７／１０１０４８号に開示されており、この内容は、本明細書に参考として組み込まれる。
【００８６】
上に開示したシリコーンコポリオールと環状酸無水物とのエステル化反応において、重合可能なシリコーンマクロマーのハーフエステルまたはモノエステルが示されている。この実施形態では、残りのカルボキシル官能基は、エステル化反応後に環状酸無水物残基の一部となる部分に残っている。また、残りのカルボキシル基を、第２のシリコーンコポリオールによって与えられる末端ヒドロキシル基と反応させ、シリコーンマクロマージエステルを与えることができるように反応剤の化学量論量を調節することによって、シリコーンジエステルマクロマーを作ることができることも、本発明の範囲内である。
【００８７】
別の実施形態では、各Ｒ２０は、独立して、直鎖または分枝鎖のＣ２〜Ｃ２０アルキル、Ｃ５〜Ｃ１４アリール、またはＣ３〜Ｃ１５アルケニルから選択され、ａは、１〜約５０の範囲の整数であり、ｂは、約１〜約５０の範囲の整数であり、ｘは、１〜約１００の範囲の整数であり、ｙは、１〜約１００の範囲の整数であり、ｚは、２〜約１００の範囲の整数であり、Ｇは、上に定義されるとおりである。さらに別の実施形態では、各Ｒ２０は、独立して、直鎖または分枝鎖のＣ３〜Ｃ１０アルキル、Ｃ６〜Ｃ１０アリール、またはＣ４〜Ｃ１０アルケニルから選択され、ａは、５〜約２５の範囲の整数であり、ｂは、約５〜約２５の範囲の整数であり、ｘは、５〜約５０の範囲の整数であり、ｙは、５〜約５０の範囲の整数であり、ｚは、５〜約５０の範囲の整数であり、Ｇは、上に定義されるとおりである。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００８８】
一実施形態では、ＰＳＭモノマーは、モノマー混合物の合計重量を基準として、約０．０１重量％〜約１０重量％、または約０．１重量％〜約７．５重量％、または約０．５重量％〜約５重量％、または約１重量％〜約２．５重量％含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００８９】
（ＸＬモノマー）
本発明の多目的ポリマーは、分枝鎖を導入し、分子量を制御するために１つ以上の架橋モノマーを含むモノマー混合物から調製することができる。適切な多価不飽和架橋剤は、当該技術分野でよく知られている。生成したコポリマーを、重合前、重合中または重合後に架橋することが可能な反応基を有する一不飽和化合物を利用してもよい。他の有用な架橋モノマーとしては、複数の反応基（例えば、エポキシド基、イソシアネート基、および加水分解可能なシラン基）を含む多官能モノマーが挙げられる。種々の多価不飽和化合物を利用し、部分的または実質的に架橋した三次元網目構造を生成することができる。
【００９０】
適切な多価不飽和架橋モノマー構成要素の例としては、限定されないが、多価不飽和芳香族モノマー、例えば、ジビニルベンゼン、ジビニルナフチレン、およびトリビニルベンゼン；多価不飽和脂環式モノマー、例えば、１，２，４−トリビニルシクロヘキサン；フタル酸の二官能エステル、例えば、フタル酸ジアリル；多価不飽和脂肪族モノマー、例えば、ジエン、トリエンおよびテトラエン（イソプレン、ブタジエン、１，５−ヘキサジエン、１，５，９−デカトリエン、１，９−デカジエン、１，５−ヘプタジエンを含む）などが挙げられる。
【００９１】
他の適切な多価不飽和架橋モノマーとしては、限定されないが、ポリアルケニルエーテル、例えば、トリアリルペンタエリスリトール、ジアリルペンタエリスリトール、ジアリルスクロース、オクタアリルスクロース、およびトリメチロールプロパンジアリルエーテル；ポリアルコールまたはポリ酸の多価不飽和エステル、例えば、１，６−ヘキサンジオールジ（メタ）アクリレート、テトラメチレントリ（メタ）アクリレート、（メタ）アクリル酸アリル、イタコン酸ジアリル、フマル酸ジアリル、マレイン酸ジアリル、トリメチロールプロパントリ（メタ）アクリレート、トリメチロールプロパンジ（メタ）アクリレート、およびポリエチレングリコールジ（メタ）アクリレート；アルキレンビスアクリルアミド、例えば、メチレンビスアクリルアミド、プロピレンビスアクリルアミドなど；メチレンビスアクリルアミドのヒドロキシ誘導体およびカルボキシ誘導体、例えば、Ｎ，Ｎ’−ビスメチロールメチレンビスアクリルアミド；ポリエチレングリコールジ（メタ）アクリレート、例えば、エチレングリコールジ（メタ）アクリレート、ジエチレングリコールジ（メタ）アクリレート、およびトリエチレングリコールジ（メタ）アクリレート；多価不飽和シラン、例えば、ジメチルジビニルシラン、メチルトリビニルシラン、アリルジメチルビニルシラン、ジアリルジメチルシラン、およびテトラビニルシラン；多価不飽和スタンナン、例えば、テトラアリルスズ、およびジアリルジメチルスズなどが挙げられる。
【００９２】
反応基を有する有用な一不飽和化合物としては、Ｎ−メチロールアクリルアミド；Ｎ−アルコキシ（メタ）アクリルアミド（アルコキシ基はＣ１〜Ｃ１８アルコキシである）；および不飽和の加水分解可能なシラン、例えば、トリエトキシビニルシラン、トリス−イソプロポキシビニルシラン、および３−トリエトキシシリルプロピルメタクリレートなどが挙げられる。
【００９３】
複数の反応基を有する有用な多官能架橋モノマーとしては、限定されないが、加水分解可能なシラン、例えば、エチルトリエトキシシランおよびエチルトリメトキシシラン；エポキシ置換された加水分解可能なシラン、例えば、２−（３，４−エポキシシクロヘキシル）エチルトリエトキシシランおよび３−グリシドキシプロピルトリメチルオキシシラン（３−ｇｌｙｃｉｄｏｘｙｐｒｏｐｙｌｔｒｉｍｅｔｈｙｏｘｙｓｉｌａｎｅ）；ポリイソシアネート、例えば、１，４−ジイソシアネートブタン、１，６−ジイソシアネートヘキサン、１，４−フェニレンジイソシアネート、および４，４’−オキシビス（フェニルイソシアネート）；不飽和エポキシド、例えば、グリシジルメタクリレートおよびアリルグリシジルエーテル；ポリエポキシド、例えば、ジグリシジルエーテル、１，２，５，６−ジエポキシヘキサン、およびエチレングリコールジグリシジルエーテルなどが挙げられる。
【００９４】
また、エトキシ化ポリオールから誘導される多価不飽和架橋剤（例えば、ヒドロキシル官能基１モルあたり、約２〜約１００モルのエチレンオキシドでエトキシ化され、重合可能な不飽和基（例えば、ビニルエーテル、アリルエーテル、アクリル酸エステル、メタクリル酸エステルなど）で末端が保護されたジオール、トリオールおよびビス−フェノール）も有用である。このような架橋剤の例としては、ビスフェノールＡエトキシ化ジメタクリレート；ビスフェノールＦエトキシ化ジメタクリレート、エトキシ化トリメチロールプロパントリメタクリレートなどが挙げられる。本発明の多目的ポリマーで有用な他のエトキシ化架橋剤としては、米国特許第６，１４０，４３５号（関連する開示内容は、本明細書に参考として組み込まれる）に開示されているような、エトキシ化ポリオールから誘導される架橋剤が挙げられる。
【００９５】
特定の適切なＸＬモノマーの例としては、限定されないが、少なくとも２つのアクリル酸エステル基またはメタクリル酸エステル基を含むポリオールのアクリル酸エステルおよびメタクリル酸エステル、例えば、トリメチロールプロパントリアクリレート（ＴＭＰＴＡ）、エトキシ化−３  トリメチロールプロパントリアクリレート（ＴＭＰＥＯ３ＴＡ）、エトキシ化−１５  トリメチロールプロパントリアクリレート（ＴＭＰＥＯ１５ＴＡ）、トリメチロールプロパンジメタクリレート、トリエチレングリコールジメタクリレート（ＴＥＧＤＭＡ）、エトキシ化（３０）ビスフェノールＡジメタクリレート（ＥＯＢＤＭＡ）；ポリアルケニルエーテル（ＡＰＥ）、例えば、トリアリルペンタエリスリトール、ジアリルペンタエリスリトール、およびトリメチロールプロパンジアリルエーテル（ＴＭＰＤＡＥ）；スクロースアリルエーテル（ＡＳ）、例えば、ジアリルスクロース、オクタアリルスクロース；アルキレンビスアクリルアミド、例えば、メチレンビスアクリルアミド（ＭＢＡ）、プロピレンビスアクリルアミド；およびこれら任意の２種類以上の適切な混合物が挙げられる。
【００９６】
架橋モノマーが利用される場合、架橋モノマーは、モノマー反応混合物中に、モノマー混合物の合計重量を基準として、約５重量％までの量で存在する。別の実施形態では、ＸＬモノマーは、モノマー混合物の合計重量を基準として、モノマー混合物の約０．００１重量％〜約５重量％、または約０．０１重量％〜約４重量％、または約０．０５重量％〜約３重量％、または約０．１重量％〜約２重量％、または約０．５重量％〜約１重量％の量で存在する。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【００９７】
（連鎖移動剤）
本発明の多目的ポリマーは、必要に応じて、１つ以上の連鎖移動剤（ＣＴＡ）を含むモノマー混合物から調製することができ、このことは、ポリマー技術分野でよく知られている。
【００９８】
本発明で使用するのに適切な連鎖移動剤は、これらに限定されないが、種々のチオ含有化合物およびジスルフィド含有化合物、例えば、Ｃ１〜Ｃ１８アルキルメルカプタン、メルカプトカルボン酸、メルカプトカルボン酸エステル、チオエステル、Ｃ１〜Ｃ１８アルキルジスルフィド、アリールジスルフィド、多官能チオールなど；亜リン酸化合物および次亜リン酸化合物；ハロアルキル化合物、例えば、四塩化炭素、ブロモトリクロロメタンなど；および不飽和連鎖移動剤、例えば、α−メチルスチレンから選択される。
【００９９】
多官能チオールとしては、三官能チオール、例えば、トリメチロールプロパン−トリス−（３−メルカプトプロピオネート）、四官能チオール、例えば、ペンタエリスリトール−テトラ−（３−メルカプトプロピオネート）、ペンタエリスリトール−テトラ−（チオグリコレート）、およびペンタエリスリトール−テトラ−（チオールアセテート）；六官能チオール、例えば、ジペンタエリスリトール−ヘキサ−（チオグリコレート）などが挙げられる。
【０１００】
または、連鎖移動剤は、ビニルモノマーの遊離ラジカル重合中に、付加ポリマーの分子量を下げるような、任意の触媒的な連鎖移動剤であってもよい。触媒的な連鎖移動剤の例としては、例えば、コバルト錯体（例えば、コバルト（ＩＩ）キレート）が挙げられる。触媒的な連鎖移動剤は、チオール系ＣＴＡに対し、多くは、比較的低い濃度で利用することができる。
【０１０１】
適切な連鎖移動剤の例としては、限定されないが、オクチルメルカプタン、ｎ−ドデシルメルカプタン、ｔ−ドデシルメルカプタン、ヘキサデシルメルカプタン、オクタデシルメルカプタン（ＯＤＭ）、イソオクチル  ３−メルカプトプロピオネート（ＩＭＰ）、ブチル  ３−メルカプトプロピオネート、３−メルカプトプロピオン酸、チオグリコール酸ブチル、チオグリコール酸イソオクチル、チオグリコール酸ドデシルなどが挙げられる。連鎖移動剤を、モノマー混合物の合計重量を基準として、重合可能なモノマー混合物の約１０重量％までの量でモノマー反応混合物に加えることができる。連鎖移動剤が存在する場合、連鎖移動剤は、モノマー混合物の合計重量を基準として、混合物の少なくとも約０．０５重量％含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【０１０２】
（多目的ポリマーおよびこれを製造する方法）
本発明の多目的ポリマーは、従来の重合技術（例えば、乳化重合、逆乳化重合、溶液重合、沈殿重合、塊重合および分散重合）によって合成することができる。このような重合技術は、ポリマー技術分野でよく知られている。
【０１０３】
本発明の一実施形態では、多目的ポリマーは、その構成成分であるモノマーから乳化重合によって重合し、この重合は、単純なバッチプロセスとして、または計量して加えるプロセスとして行ってもよく、または、反応を小さなバッチとして開始し、次いで、モノマーの塊を反応器に連続して秤量して入れてもよい（シードプロセス）。典型的には、この重合プロセスは、約２０℃〜約９５℃の範囲の反応温度で行われるが、これより高い温度、または低い温度を用いてもよい。モノマー混合物の乳化を促進するために、乳化重合は、少なくとも１つの界面活性剤存在下で行われる。一実施形態では、乳化重合は、エマルションの合計重量を基準として、約１重量％〜約１０重量％、または約３重量％〜約８重量％、または約５重量％〜約７重量％の範囲の量の界面活性剤存在下で行われる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【０１０４】
乳化重合反応混合物は、１つ以上の遊離ラジカル開始剤も含んでいる。一実施形態では、１つ以上の遊離ラジカル開始剤は、モノマーの合計重量を基準として、約０．０１重量％〜約３重量％の範囲の量で存在する。この重合は、水性媒体または水性アルコール媒体中、中性または中程度にアルカリ性のｐＨで行うことができる。
【０１０５】
典型的な重合では、適切な反応器において、乳化する界面活性剤（例えば、非イオン性界面活性剤、一実施形態では、直鎖または分枝鎖のアルコールエトキシレート、または非イオン性界面活性剤とアニオン性界面活性剤（例えば、脂肪族アルコールサルフェートまたはアルキルスルホネート）の混合物の溶液に対し、適切な量の水中、モノマーの混合物を撹拌しながら加え、モノマーエマルションを調製する。このエマルションを任意の従来の方法で脱酸素し（例えば、窒素をスパージし）、次いで、重合触媒（開始剤）、例えば、過硫酸ナトリウムまたは乳化重合技術分野でよく知られている任意の他の適切な付加重合触媒を用い、重合反応を開始させる。この反応物を重合が終了するまで、典型的には、約４〜約１６時間撹拌する。所望な場合、開始剤を加える前に、モノマーエマルションを約２０℃〜約９５℃の範囲の温度まで加熱してもよい。乳化重合技術でよく知られているように、もっと多くの触媒を加えることによって、未反応モノマーをなくしてもよい。得られたポリマーエマルション生成物を、次いで、反応器から取り出し、保存または使用するために入れ物に入れてもよい。必要に応じて、反応器から取り出す前に、エマルションのｐＨまたは他の物理的特徴または化学的特徴を調節してもよい。典型的には、生成物のエマルションは、合計固体（ＴＳ）含有量が約１０重量％〜約６０重量％の範囲である。典型的には、生成物のエマルションの合計固体含有量は、約１５重量％〜約５０重量％の範囲であり、一般的に、約４０重量％以下である。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【０１０６】
乳化重合を促進するのに適切な界面活性剤としては、非イオン性界面活性剤、アニオン性界面活性剤、両性界面活性剤、カチオン性界面活性剤、およびこれらの混合物が挙げられる。最も一般的には、非イオン性界面活性剤およびアニオン性界面活性剤またはこれらの混合物が利用される。当該技術分野でよく知られているように、乳化する界面活性剤の疎水性および親水性を適切に選択することによって、中和したポリマーの物理的特性（例えば、粘度、展延性、透明さ、質感など）を変えることができる。
【０１０７】
乳化重合を促進するのに適切な非イオン性界面活性剤は、ポリマー技術分野でよく知られており、限定されないが、直鎖または分枝鎖のアルコールエトキシレート、Ｃ８〜Ｃ１２アルキルフェノールアルコキシレート、例えば、オクチルフェノールエトキシレート、ポリオキシエチレンポリオキシプロピレンブロックコポリマーなどが挙げられる。他の有用な非イオン性界面活性剤としては、ポリオキシエチレングリコールのＣ８〜Ｃ２２脂肪酸エステル、モノグリセリドおよびジグリセリド、ソルビタンエステルおよびエトキシ化ソルビタンエステル、Ｃ８〜Ｃ２２脂肪酸グリコールエステル、ＨＬＢ値が約１２より大きいエチレンオキシドおよびプロピレンオキシドのブロックコポリマー、エトキシ化オクチルフェノール、およびこれらの組み合わせが挙げられる。
【０１０８】
適切なアルキルフェノールアルコキシレート界面活性剤としては、限定されないが、Ｒｈｏｄｉａ，Ｉｎｃ．によって商品名ＩＧＥＰＡＬ（登録商標）ＣＡ−８９７で販売されるオクチルフェノールである。別の実施形態では、直鎖アルコールアルコキシレートとしては、ＢＡＳＦ  Ｃｏｒｐ．によって商品名ＰＬＵＲＡＦＡＣ（登録商標）Ｃ−１７、ＰＬＵＲＡＦＡＣ（登録商標）Ａ−３８およびＰＬＵＲＡＦＡＣ（登録商標）Ａ−３９で販売されるセテアリルアルコール（セチルアルコールとステアリルアルコールの混合物）のポリエチレングリコールエーテルが挙げられる。さらに別の実施形態では、ポリオキシエチレンポリオキシプロピレンブロックコポリマーとしては、ＢＡＳＦ  Ｃｏｒｐ．によって商品名ＰＬＵＲＯＮＩＣ（登録商標）Ｆ１２７およびＰＬＵＲＯＮＩＣ（登録商標）Ｌ３５で販売されるコポリマーが挙げられる。
【０１０９】
他の適切な非イオン性界面活性剤としては、限定されないが、エトキシ化直鎖脂肪族アルコール、例えば、ＤＩＳＰＯＮＩＬ（登録商標）Ａ  ５０６０（Ｃｏｇｎｉｓ）、Ｅｔｈａｌ  ＬＡ−２３およびＥｔｈａｌ  ＬＡ−５０（Ｅｔｈｏｘ  Ｃｈｅｍｉｃａｌｓ）、分枝鎖アルキルエトキシレート、例えば、ＧＥＮＡＰＯＬ（登録商標）Ｘ  １００５（Ｃｌａｒｉａｎｔ  Ｃｏｒｐ．）、二級Ｃ１２〜Ｃ１４アルコールエトキシレート、例えば、ＴＥＲＧＩＴＯＬ（登録商標）Ｓ１５−３０およびＳ１５−４０（Ｄｏｗ  Ｃｈｅｍｉｃａｌ  Ｃｏ．）、エトキシ化オクチルフェノール系界面活性剤、例えば、ＴＲＩＴＯＮ（登録商標）Ｘ−３０５、Ｘ−４０５およびＸ−７０５（Ｄｏｗ  Ｃｈｅｍｉｃａｌ  Ｃｏ．）、ＩＧＥＰＡＬ（登録商標）ＣＡ  ４０７、８８７、および８９７（Ｒｈｏｄｉａ，Ｉｎｃ．）、ＩＣＯＮＯＬ（登録商標）ＯＰ  ３０７０および４０７０（ＢＡＳＦ  Ｃｏｒｐ．）、ＳＹＮＰＥＲＯＮＩＣ（登録商標）ＯＰ  ３０および４０（Ｕｎｉｑｅｍａ）、エチレンオキシドとプロピレンオキシドのブロックコポリマー、例えば、ＰＬＵＲＯＮＩＣ（登録商標）Ｌ３５およびＦ１２７（ＢＡＳＦ  Ｃｏｒｐ．）、および二級Ｃ１１アルコールエトキシレート、例えば、ＥＭＵＬＳＯＧＥＮ（登録商標）ＥＰＮ  ４０７（Ｃｌａｒｉａｎｔ  Ｃｏｒｐ．）が挙げられる。営業用文献には、多くの他の供給業者が記載されている。
【０１１０】
乳化重合を促進するのに適切なアニオン性界面活性剤は、ポリマー技術分野でよく知られており、ラウリル硫酸ナトリウム、ドデシルベンゼンスルホン酸ナトリウム、ジオクチルスルホコハク酸ナトリウム、ジ−ｓｅｃ−ブチルナフチレンスルホン酸ナトリウム、ドデシルジフェニルエーテルスルホン酸二ナトリウム、およびｎ−オクタデシルスルホコハク酸二ナトリウムなどが挙げられる。
【０１１１】
本発明の乳化重合プロセスに適したポリマー安定剤（保護コロイドとしても知られている）は、水溶性ポリマーであり、例えば、合成ポリマー、例えば、ポリビニルアルコール、部分的に加水分解したポリ酢酸ビニル、ポリビニルピロリドン、ポリアクリルアミド、ポリメタクリルアミド、カルボキシレート官能基付加ポリマー、ポリアルキルビニルエーテルなど；水溶性天然ポリマー、例えば、ゼラチン、ペクチン、アルギネート、カゼイン、デンプンなど；および修飾された天然ポリマー、例えば、メチルセルロース、ヒドロキシプロピルセルロース、カルボキシメチルセルロース、アリル修飾されたヒドロキシエチルセルロースなどが挙げられる。ある場合には、合成保護コロイドおよび天然保護コロイドの混合物、例えば、ポリビニルアルコールとカゼインの混合物を使用することが利点である場合がある。さらに適切な天然ポリマーは、メチルヒドロキシエチルセルロースおよびカルボキシメチルメチルセルロースのような混合エーテルである。エマルションの合計重量を基準として、約１０重量％までの量、または約７．５重量％まで、または約５重量％まで、または約２．５重量％まで、または約２重量％までの量でポリマー安定剤を利用してもよい。別の実施形態では、ポリマー安定剤を利用する場合、ポリマー安定剤は、エマルションの合計重量を基準として、約０．００１重量％〜約１０重量％、または約０．０１重量％〜約７．５重量％、または約０．１重量％〜約５重量％、または約０．５重量％〜約２．５重量％、または約１重量％〜約２重量％の量で含まれる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【０１１２】
本発明で使用するポリマー安定剤は、水と任意の比率で混和性であるか、または２０℃の水に少なくとも約０．１重量％の可溶性を有し、上述の温度で水で希釈しても、これらの水溶液から沈殿しない場合に、水溶性と呼ばれる。水溶性合成ポリマー安定剤の分子量は、典型的には、約５，０００〜約２，０００，０００ダルトン、または約２５，０００〜約１，５００，０００ダルトンの範囲である。ポリマー安定剤の水溶液の粘度は、典型的には、約２重量％〜約１０重量％の濃度、温度約２０℃で約１〜約１０，０００ｍＰａ・ｓの範囲である。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。
【０１１３】
有用なポリマー安定剤は、アリル修飾されたヒドロキシエチルセルロース、例えば、Ｃｌａｒｉａｎｔから入手可能なＴＹＬＯＳＥ（登録商標）ＡＭ−ＨＥＣグレードである。側鎖にある反応性アリル基は、セルロースエーテルの接合力を高め、安定なエマルションを生じる。ＴＹＬＯＳＥ（登録商標）安定剤は、アリル修飾されたヒドロキシエチルセルロース粉末（粒径は１８０μｍ未満）ＴＹＬＯＳＥ（登録商標）ＡＭ  Ｈ４０  ＹＰ２（ＡＭＨＥＣ）である。
【０１１４】
例示的な遊離ラジカル開始剤としては、限定されないが、水溶性無機過硫酸化合物、例えば、過硫酸アンモニウム、過硫酸カリウムおよび過硫酸ナトリウム；過酸化物、例えば、過酸化水素、過酸化ベンゾイル、過酸化アセチル、および過酸化ラウリル；有機ヒドロペルオキシド、例えば、クメンヒドロペルオキシドおよびｔ−ブチルヒドロペルオキシド；有機過酸、例えば、過酢酸；および油溶性の遊離ラジカル発生剤、例えば、２，２’−アゾビスイソブチロニトリルなど、およびこれら２つ以上の適切な混合物が挙げられる。ペルオキシドおよび過酸は、必要に応じて、例えば、亜硫酸水素ナトリウムまたはアスコルビン酸、スルフィン酸誘導体、例えば、Ｂｒｕｅｇｇｏｌｉｔｅ（登録商標）ＦＦ６およびＦＦ７（Ｂｒｕｅｇｇｅｍａｎｎ  Ｃｈｅｍｉｃａｌ）遷移金属、ヒドラジンなどの還元剤で活性化することができる。一実施形態では、適切な遊離ラジカル重合開始剤としては、限定されないが、水溶性アゾ重合開始剤、例えば、アルキル基の上に水に溶解する置換基を有する２，２’−アゾビス（ｔｅｒｔ−アルキル）化合物が挙げられる。別の実施形態では、アゾ重合触媒としては、限定されないが、ＤｕＰｏｎｔから入手可能なＶＡＺＯ（登録商標）遊離ラジカル重合開始剤、例えば、ＶＡＺＯ（登録商標）４４（２，２’−アゾビス（２−（４，５−ジヒドロイミダゾリル）プロパン）、ＶＡＺＯ（登録商標）５６（２，２’−アゾビス（２−メチルプロピオンアミジン）二塩酸塩）およびＶＡＺＯ（登録商標）６８（４，４’−アゾビス（４−シアノ吉草酸））が挙げられる。
【０１１５】
必要に応じて、乳化重合分野でよく知られている他の乳化重合添加剤（例えば、溶媒、緩衝化剤、キレート化剤、無機電解質、連鎖停止剤およびｐＨ調節剤）が重合系に含まれていてもよい。
【０１１６】
本発明の多目的ポリマーを調製するための、ある適切な一般的な乳化重合手順を以下に提供する。
【０１１７】
一実施形態では、モノマーエマルションは、窒素注入口および撹拌機を設けた反応器内で、窒素雰囲気下、混合撹拌しつつ、乳化する量の非イオン性界面活性剤、または非イオン性界面活性剤とアニオン性界面活性剤の混合物を含む所定量の水に望ましい量の各モノマーを混合することによって調製される。上述の種類のモノマー混合物からエマルションを形成するのに必要な撹拌度は、当業者にはよく知られている。このようにして作られたエマルションを、当該技術分野で既知の任意の適切な方法によって実質的に脱酸素し（例えば、窒素をスパージし）、次いで、連続的に混合撹拌しつつ、エマルションに遊離ラジカル開始剤を加え、重合を開始させる。所望な場合、開始剤を加える前または加えた後に、エマルションの温度を約２０℃〜約６０℃の範囲に調節してもよい。開始剤を加えた後、重合反応混合物の温度を、典型的には、約６０℃〜９５℃の範囲の温度に調節し、このような温度で、重合が終了するのに十分な時間保持する（典型的には、約３〜約１４時間）。必要に応じて、未反応の残留モノマーは、種々の酸化還元試薬または触媒を加えることによって分解したり、さらに重合させたりすることができる。次いで、得られたポリマーエマルションを冷却し、反応器から取り出し、集めてもよい。
【０１１８】
任意の望ましい比率のモノマー構成要素を含むポリマーを得るために、各モノマー構成要素の量を調節することができることをポリマー技術分野の当業者は認識するだろう。所望な場合、水の比率を変えてもよい。上述のような水混和性の溶媒（例えば、アルコール）および他の重合添加剤も、反応混合物に含まれていてもよい。適切なアルコールとしては、限定されないが、グリコール、例えば、エチレングリコール、プロピレングリコール、ブチレングリコール、ヘキシレングリコール、グリセロールなどが挙げられる。
【０１１９】
生成物であるポリマーエマルションは、ポリマーの重量を基準として、一実施形態では、約１％〜約６０％、または約１０％〜約４０％、または約１５％〜約２５％のポリマーの合計固形分を含むように調製することができる。ここで、明細書および特許請求の範囲のどこかの箇所、個々の数値（炭素原子の数に関する値を含む）または限界値を組み合わせ、開示されておらず、および／または述べられていないさらなる範囲を作り出してもよい。中和する前に、ポリマーエマルションは、製造されたときには、典型的には、ｐＨが約７以上、周囲室温でのＢｒｏｏｋｆｉｅｌｄ粘度（スピンドル番号２、２０ｒｐｍ）が約１００ｍＰａ・ｓ以下である。
【０１２０】
必要に応じて、製造された多目的ポリマーエマルションを、酸性ｐＨが望ましい場合には、酸性物質（例えば、有機酸、鉱物酸など）を用いて約１〜約７以下の範囲のｐＨ値に調節することによってさらに処理してもよい。多目的ポリマーエマルションは、典型的には、膨潤してなめらかで粘度の高い溶液を生成し、この溶液は、中性から酸性のｐＨで流動性があり、噴霧可能であるか、またはゲルであり、このポリマーは、一般的に、このようなｐＨ値で実質的に安定である。多目的ポリマーエマルションを水または溶媒で希釈してもよく、または、水の一部を蒸発させることによって濃縮してもよい。または、得られた多目的ポリマーエマルションを、当該技術分野で周知の装置（例えば、スプレードライヤー、ドラムドライヤー、フリーズドライヤーなど）を利用し、粉末または結晶形態になるまで実質的に乾燥させてもよい。
【０１２１】
本発明の多目的ポリマーは、例えば、乳化重合、溶液重合、沈殿重合、塊重合、分散重合によって調製することができ、必要な場合、種々の既知の添加剤および従来の補助剤、よび水以外の溶媒を組み込むことによって利用することができる。重合技術として乳化重合が選択される場合、重合反応は、バッチ技術および半バッチ技術によって行うことができる。
【０１２２】
本発明の多目的ポリマーは、脱イオン水中、約２重量％の濃度で、約１〜約７のｐＨ範囲では中性形態または酸性形態で存在し、Ｂｒｏｏｋｆｉｅｌｄ粘度を、約３００ｍＰａ・ｓ〜約１００，０００ｍＰａ・ｓまたはそれ以上にすることができる（Ｂｒｏｏｋｆｉｅｌｄ  ＲＶＴ、２０ｒｐｍ、周囲室温約２５℃で）。
【０１２３】
本発明の多目的ポリマーの分子量（重量平均）は、ポリスチレン標準を用いたＧＰＣによって測定すると、一局面では約５，０００ダルトン〜約１０，０００，０００ダルトンであり、別の局面では約１０，０００ダルトン〜約５，０００，００ダルトン、本発明のさらなる局面では約５０，０００ダルトン〜約３，０００，０００ダルトンである。
【０１２４】
本発明の多目的ポリマーは、パーソナルケア、ヘルスケア、家庭用ケア、施設および産業用（まとめて「Ｉ＆Ｉ」）ケア用の種々の製品、および医薬品用途および産業用途の種々の製品に利用することができる。本発明の多目的ポリマーは、乳化剤、安定剤、懸濁剤、効果を高め、化学的および生理学的に活性な成分および化粧品材料を付着または送達するための付着助剤、膜形成剤、増粘剤、レオロジー調整剤、毛髪固定剤、コンディショニング固定剤、コンディショナー、保湿剤、拡散助剤、担体として使用することができ、また、これを加えた配合物の精神知覚性および美感を高めるための薬剤として使用することができる。さらに、本発明の多目的ポリマーのカチオン性によって、これらのポリマーが帯電防止剤として有用になり、特定の条件下で、殺菌活性、静菌活性、防腐活性および抗微生物活性も付与することがある。
【０１２５】
（方法）
粘度：各ポリマーを含有する組成物の粘度報告値は、Ｂｒｏｏｋｆｉｅｌｄ回転スピンドル粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．、ＲＶＴ型）を使用し、毎分２０回転（ｒｐｍ）、約２０℃〜約２５℃の周囲室温でミリパスカル秒（ｍＰａ・ｓ）（ｃＰ）で測定される（Ｂｒｏｏｋｆｉｅｌｄ粘度と呼ばれる）。特定の粘度測定で利用するスピンドルの大きさは、製造業者が供給している粘度表にしたがって選択される。
【０１２６】
「弱い粘度または低い粘度」は、典型的には、粘度が約１，０００ｍＰａ・ｓまでの注ぐことが可能な流動する生成物を指し、「中程度の粘度」は、粘度が約１，０００〜約３，０００ｍＰａ・ｓの範囲の生成物を指し、「高粘度」は、粘度が３，０００より高く、約１０，０００ｍＰａ・ｓまでの範囲の生成物を指し、「ゲル」は、他の意味であると示されていない限り、粘度が１０，０００ｍＰａ・ｓより大きな生成物を指す。
【０１２７】
降伏値：降伏値は、応力がかかった状態で流動するための初期抵抗であると定義される。この値は、Ｂｒｏｏｋｆｉｅｌｄ粘度計（ＲＶＴ型）を用いるＢｒｏｏｋｆｉｅｌｄ  Ｙｉｅｌｄ  Ｖａｌｕｅ（ＢＹＶ）Ｅｘｔｒａｐｏｌａｔｉｏｎ  Ｍｅｔｈｏｄによって測定される。Ｂｒｏｏｋｆｉｅｌｄ粘度計を用い、０．５〜１００ｒｐｍの速度で、液体サンプルに対してスピンドルを回転させるのに必要なトルクを測定する。トルクの読みにスピンドルおよび速度の適切な定数を掛けると、見かけ粘度が得られる。降伏値は、測定値を剪断速度０に外挿した値である。ＢＹＶは、以下の式によって算出される。
【０１２８】
ＢＹＶ（ｄｙｎ／ｃｍ２）＝（ηα１−ηα２）／１００
式中、ηα１およびηα２＝２種類の異なるスピンドル速度で得られた見かけ粘度（それぞれ０．５ｒｐｍおよび１．０ｒｐｍ）である。これらの技術および降伏値測定の有用性は、Ｎｏｖｅｏｎ  Ｃｏｎｓｕｍｅｒ  Ｓｐｅｃｉａｌｔｉｅｓ  Ｄｉｖｉｓｉｏｎ  ｏｆ  Ｌｕｂｒｉｚｏｌ  Ａｄｖａｎｃｅｄ  Ｍａｔｅｒｉａｌｓ，Ｉｎｃ．のＴｅｃｈｎｉｃａｌ  Ｄａｔａ  Ｓｈｅｅｔ  Ｎｕｍｂｅｒ  ２４４（Ｒｅｖｉｓｉｏｎ：５／９８）に記載されており、本明細書に参考として組み込まれる。応力値が低いこと（＜５０ダイン／ｃｍ２）は、なめらかであり、かつニュートン流動性をもつことの指標である。
【０１２９】
透明さ：報告されているとき、上のポリマーを含有する組成物の透明さは、組成物を作製してから少なくとも２４時間後に、Ｂｒｉｎｋｍａｎｎ  ＰＣ  ９２０比色計によって％Ｔ（透過率）で測定される。透明さの測定は、脱イオン水（透明さは１００％と評価される）に対して行われる。透明さが約６０％以上の組成物は、実質的に透明であり、透明さが約４５％〜約５９％の組成物は、実質的に半透明であると判断される。
【０１３０】
Ｄ．濁度：報告されているとき、上のポリマーを含有する組成物の濁度は、Ｎｅｐｈｅｌｏｍｅｔｒｉｃ濁度計を使用し、標準として蒸留水（ＮＴＵ＝０）を用い、Ｎｅｐｈｅｌｏｍｅｔｒｉｃ  Ｔｕｒｂｉｄｉｔｙ  Ｕｎｉｔｓ（ＮＴＵ）で決定される。ＮＴＵ値が約９０以上の組成物は、濁っていると判断される。
【０１３１】
Ｅ．安定性：上のポリマー生成物エマルションまたは配合した組成物の安定性は、以下の１つ以上の手順によって評価される。
【０１３２】
貯蔵：試験生成物サンプルを、以下の１つ以上の温度で保存する。（ａ）約２０℃〜約２５℃の範囲の周囲室温で少なくとも１週間から約６ヶ月まで；（ｂ）約３０℃〜約５０℃の範囲（他の記載がない限り）の選択した温度で、オーブン中、高温で約５週間まで（加速経変貯蔵）。
【０１３３】
安定性は、保存したサンプルを周期的に目で見て、目に見える沈殿がないか観察することによって、または、以下の例で示されるような選択した間隔で決定される測定可能なＢｒｏｏｋｆｉｅｌｄ粘度のきわだった増加によって決定される。周囲温度での保存の場合、サンプルを１週間は毎日、次いで、合計貯蔵期間が約２ヶ月になるまでは週に２回、その後、合計貯蔵期間が約６ヶ月になるまで１ヶ月に１回、目で見て調べる。いずれかの貯蔵温度で、（ａ）沈殿が観察されないか、またはある程度沈殿が生じている場合には、サンプルの合計容積の約２％を超えていないとき；（ｂ）生成物の粘度が増加していないか、またはある程度増加している場合には、その増加が約１００ｍＰａ・ｓを超えないときに、生成物は安定であると判断される。
【０１３４】
Ｆ．酸−塩基滴定によるアミン加水分解：各モノマーについて、重量比１：１（モル比１：１０）の過剰量の水の中で１週間または２週間、周期的に加水分解安定性を調べるために、酸−塩基滴定を行う。アミンモノマーが１００％加水分解すると、１モルのアミンアルコールおよび１モルのメタクリル酸が得られると予想され、この量は、酸−塩基滴定によって測定することができる（酸価、ｍｇ  ＫＯＨ／ｇ）。
【０１３５】
Ｇ．懸濁試験手順：ポリマー系が、不溶性の油性材料および粒子状材料を有効におよび／または美的に懸濁する能力は、生成物の効果および魅力の観点から重要である。懸濁能力は、表４で処方されているような透明バスジェルサンプルを用いて試験される。６ドラムバイアル（高さ約７０ｍｍ×直径２５ｍｍ）に、５０ｍｍの印のところまでバスジェル試験配合物を満たす。美的試験用ビーズ（ａｅｓｔｈｅｔｉｃ  ｂｅａｄ）（Ｕｎｉｓｐｈｅｒｅｓ  ＵＥＡ−５０９、Ｉｎｄｕｃｈｅｍ  ＡＧ（スイス）から入手可能、組成物：ラクトース、セルロース、ヒドロキシプロピルメチルセルロース）をバスジェルサンプルに十分に分散し、ジェル中のビースの初期位置を確認するために写真を撮影する。このバイアルを４５℃のオーブンに置き、１２週間経変させる。１２週間のオーブン試験が終了した時点で、サンプルについて、ビーズ懸濁性を調べる。懸濁結果を目で見て４〜０のランクにわける。４＝ジェル内のビーズの初期位置に対し、検知できるほどの沈殿なし、３＝わずかに沈殿、またはジェル内のビーズの初期位置に対し、距離にして低下が約１／４未満、２＝ジェル内のビーズの初期位置に対し、距離にして低下が約１／４、１＝バスジェル内のビーズの初期位置に対し、距離にして低下が１／４より大きく、１／２まで、０＝バスジェル内のビーズの初期位置に対し、距離にして低下が１／２より大きい。
【０１３６】
Ｈ．分子量の決定：本明細書で記載している重量平均分子量は、Ｐｏｌｙｍｅｒ  Ｌａｂｏｒａｔｏｒｉｅｓ（Ｖａｒｉａｎ，Ｉｎｃ．）によって製造されるＲＩ検出器を備えたＰＬ−ＧＰＣ  ２２０高温ＧＰＣ装置を用いてＧＰＣによって測定される。約０．０２ｇのポリマーサンプルを、２５０ｐｐｍのブチル化ヒドロキシトルエン（ＢＨＴ）および０．０５モル濃度のＮａＮＯ３を含む５ｍｌのテトラヒドロフラン（ＴＨＦ）に溶解する。この試験サンプル溶液を穏やかに約２時間撹拌し、サンプル溶液を０．４５μｍ  ＰＴＦＥ使い捨て円形フィルタに通すことによって濾過する。クロマトグラフィー条件は、以下のとおりである。移動相：ＴＨＦ、２５０ｐｐｍのＢＨＴおよび１．０％酢酸を含む、７０℃、１．０ｍｌ／分。サンプルの大きさ：１００μｌ  カラムセット：ＰＬｇｅｌ（Ｇｕａｒｄ＋２×Ｍｉｘｅｄ−Ｃ）、このシリーズはすべて５μｍ。Ｗａｔｅｒｓ  Ｅｍｐｏｗｅｒ  Ｐｒｏ  ＬＣ／ＧＰＣソフトウエアを使用して結果を分析し、本発明のポリマーのＭｗを算出する。ポリスチレン標準を使用する。
【実施例】
【０１３７】
以下の実施例によって、実施形態の調製法および使用をさらに説明するが、これらに限定されるものではない。以下は、明細書で使用される物質の省略形および商品名のリストである。
コントロール３      ＩＮＣＩ名：ポリアクリレート−１クロスポリマー
ＡＣＥ      ＡＣＥＴＭヒドロキシルアクリレートモノマーは、アクリル酸とＣａｒｄｕｒａＴＭとの反応生成物である。Ｃａｒｄｕｒａは、ＶＥＲＳＡＴＩＣＴＭ酸１０（炭素原子を１０個含む高度に分岐した飽和カルボン酸）のグリシジルエステルである。
ＥＡ      アクリル酸エチル
ＭＡ      アクリル酸メチル
ＭＭＡ      メタクリル酸メチル
Ｍａｍ      メタクリルアミド
ｎ−ＢＡ      アクリル酸ｎ−ブチル
２−ＥＨＡ      アクリル酸２−エチルヘキシル
ＤＥＩＡ      イタコン酸ジエチル
ＴＭＣＨＭＡ      ３，３，５−トリメチルシクロヘキシルメタクリレート
ＤＭＡＥＭＡ      ２−（ジメチルアミノ）エチルメタクリレート
ＤＭＡＰＭＡ      ３−（ジメチルアミノ）プロピルメタクリレート
ＤＭＡＩＰＭＡ      １−（ジメチルアミノ）プロパン−２−イルメタクリレート
ＤＭＡＢＭＡ      ４−（ジメチルアミノ）ブチルメタクリレート
ＤＭＡＤＭＥＭＡ      ２−（ジメチルアミノ）−２−メチルプロピルメタクリレート
ＤＭＡＤＭＰＭＡ      ２−（ジメチルアミノ）−２，２−ジメチルプロピルメタクリレート
ＤＭＡＮＰＡ      Ｎ，Ｎ−ジメチルアミノネオペンチルアクリレート
ＣＳＥＭ２５      セテアレス−２５メタクリレート
ＨＥＭＡ      メタクリル酸  ２−ヒドロキシエチル
ＴＥＧＤＭＡ      トリエチレングリコールジメタクリレート
ＴＭＰＤＡＥ      トリメチロールプロパンジアリルエーテル
ＴＭＰＴＡ      トリメチロールプロパントリアクリレート
ＭＢＡ      メチレンビスアクリルアミド
ＡＳ      ショ糖のアリルエーテル
ＡＰＥ      ペンタエリスリトールのアリルエーテル
ＶＥＯＶＡ−１０      ネオデカン酸ビニル
ＶＰ      Ｎ−ビニルピロリドン
ＳＭＡ      メタクリル酸ステアリル
Ｈ２Ｏ２      過酸化水素
Ｐｏｌｙｇｌｙｋｏｌ      実験式ＣＨ２＝ＣＨＣＨ２Ｏ（Ｃ３Ｈ６Ｏ）４（Ｃ２Ｈ４Ｏ）６−Ｈを有するランダムにエトキシ化／プロポキシル化されたアリルエーテル；（Ｐｏｌｙｇｌｙｋｏｌ  Ａ３２／５５０、Ｃｌａｒｉａｎｔ  Ｃｏｒｐｏｒａｔｉｏｎ）
ＲＡＬ３０７      実験式ＣＨ２＝ＣＨＣＨ２Ｏ（Ｃ３Ｈ６Ｏ）４（Ｃ２Ｈ４Ｏ）３０−Ｈを有するランダムにエトキシ化／プロポキシル化されたアリルエーテル；（ＥＭＵＬＳＯＧＥＮＴＭ  ＲＡＬ３０７、Ｃｌａｒｉａｎｔ  Ｃｏｒｐｏｒａｔｉｏｎ）
Ｅ４０７      アルコール単位あたり４０個のエチレンオキシド単位を有する二級Ｃ１１エトキシレート（ＥＭＵＬＳＯＧＥＮＴＭ  ＥＰＮ  ４０７、Ｃｌａｒｉａｎｔ  Ｃｏｒｐ．）
ＩＰＡ      イソプロピルアルコール
ＥｔＯＨ      エタノール
Ｓｉマクロマー      ＰＥＧ／ＰＰＧ−２３／６ジメチコーンシトラコネートマクロモノマー
（ＤＭＡＰＭＡまたはＤＭＡＤＭＰＭＡの合成−トランスエステル化による）
凝縮器、温度計および窒素／空気注入口を備え、蒸留カラムを取り付けた反応フラスコに、２．５当量のメタクリル酸メチル（ＭＭＡ）、（１．０当量）のジメチルアミノ−プロパノール（ＤＭＡＰＯＬ）または３−ジメチルアミノ−２，２−ジメチル−１−プロパノール（ＤＭＡＤＭＰＯＬ）、適切な量の重合抑制剤（例えば、フェノチアジンまたはＭＥＨＱ）および触媒量の適切なトランスエステル化触媒を加える。適切な触媒としては、限定されないが、Ｓｎ塩、Ｔｉ塩、Ｚｒ塩およびＺｎ塩が挙げられる。ある実施形態では、このような触媒としては、限定されないが、塩化スズ、スズトリフラート、塩化ジメチルスズ、ジブチルスズジアセテート、ジブチルスズ二塩化物、ジブチルスズジラウレート、ジブチルスズジトリフラート、酸化ジブチルスズ、ジブチルスズジメトキシド、ジブチルスズジエトキシド、ジオクチルスズジアセテート、ジオクチルスズ二塩化物、ジオクチルスズジラウレート、ジオクチルスズジトリフラート、酸化ジオクチルスズ、ジオクチルスズジメトキシド、ジオクチルスズジエトキシド；塩化チタン、チタンメトキシド、チタンエトキシド、チタンイソプロポキシド、チタンブトキシドなどが挙げられる。この混合物にＮ２／空気を非常にゆっくり流しつつ、加熱して還流させる。ＧＣ分析によって示されるように反応が終了するまで、温度を１００℃〜１２０℃に維持する。反応が終了したら、望ましいモノマーを減圧蒸留によって良好な収率で精製することができる。
【０１３８】
ジメチルアミノ−プロパノール（ＤＭＡＰＯＬ）または３−ジメチルアミノ−２，２−ジメチル−１−プロパノール（ＤＭＡＤＭＰＯＬ）に関し、これらの化合物を、限定されないが、米国仮特許出願第６１／２３１，７８０号（２００９年８月６日出願、開示している全体について、本明細書で全体的に組み込まれる）に開示されている技術／方法を含む多くの技術に従って合成することができる。
【０１３９】
酸−塩基滴定：一連のアミンアクリレートモノマーを上に開示した例示的な方法にしたがって合成し、加水分解安定性について試験する。これらのアミンモノマーの加水分解安定性を試験し、ＤＭＡＥＭＡの安定性と比較する（図１を参照）。酸価が大きいことは、アミン加水分解度が大きいことを示す。対照的に、鎖長が長く、疎水性が大きい他のすべてのアミンは、ＤＭＡＥＭＡと比較して加水分解安定度が高いことが示されている。窒素とエステルの酸素原子との間の炭素鎖長に伴って疎水性が上がることは、加水分解を減らすことに対する予測できない因子であることがわかる。分岐は、窒素とエステルの酸素原子との間の炭素鎖長が、少なくとも３個の炭素原子分またはアルキル置換基を有する２個の炭素原子分伸びている場合、伸びた鎖長の加水分解安定性を有効に高める。
【０１４０】
１Ｈ  ＮＭＲ試験：ＤＭＡＤＭＰＭＡの性能を確認するために、加水分解プロセスを１Ｈ  ＮＭＲ分析によってモニタリングする（図２を参照）。ここでも、ＤＭＡＤＭＰＭＡは、ＤＭＡＥＭＡよりも優れた加水分解安定性を示す。
【０１４１】
重合の一般的な手順：典型的な重合では、乳化する界面活性剤（例えば、非イオン性界面活性剤、例えば、直鎖または分枝鎖のアルコールエトキシレート、または非イオン性界面活性剤とアニオン性界面活性剤（例えば、脂肪族アルコールサルフェートまたはアルキルスルホネート）の混合物、メチルグルコシド誘導体（ＧｌｕｃａｍａｔｅＴＭＤＯＥ  １２０、ＧｌｕｃａｍａｔｅＴＭＳＳＥ−２０およびＧｌｕｃａｍａｔｅＴＭＬＴ）を適切な量の水に溶かした溶液を２Ｌの反応器に入れ、撹拌しつつ、モノマー混合物を加え、モノマーエマルションを調製する。このエマルションを任意の適切な方法で脱酸素し（例えば、窒素をスパージし）、次いで、重合触媒（開始剤）、例えば、過硫酸ナトリウムまたは乳化重合技術分野でよく知られている任意の他の適切な付加重合触媒を用い、重合反応を開始させる。この反応物を重合が終了するまで、典型的には、約４時間〜約１６時間撹拌する。所望な場合、開始剤を加える前に、モノマーエマルションを約２０℃〜約９５℃の温度まで加熱してもよい。乳化重合技術でよく知られているように、もっと多くの触媒を加えることによって、未反応モノマーをなくしてもよい。得られたポリマーエマルション生成物を、次いで、反応器から取り出し、保存または使用するために入れ物に入れてもよい。必要に応じて、反応器から取り出す前に、エマルションのｐＨまたは他の物理的特徴または化学的特徴を調節してもよい。典型的には、生成物のエマルションの合計ポリマー含有量は、ポリマー固形分（ＴＳ）の合計重量の約１５重量％〜約６０重量％の範囲であるが、一般的には、約４０重量％以下である。
【０１４２】
コントロールポリマー：コントロール１−このコントロールポリマー（実施例０）は、アクリレートアミン型であるＤＭＡＮＰＡを用いて製造される。コントロール２−このコントロールポリマー（実施例１８）は、ＤＭＡＥＭＡを用いて製造される。コントロール３−ＤＭＡＥＭＡ系の市販ポリマー（ＩＮＣＩ：ポリアクリレート−１クロスポリマーのＣａｒｂｏｐｏｌ（登録商標）Ａｑｕａ  ＣＣ）。
【０１４３】
表１は、新規コポリマーおよびその組成物のリストを記載している。これらの新規ポリマーは、以下のアミンモノマーのうちの少なくとも１つを用いて合成される。他の共重合可能なモノマーを含む、ＤＭＡＮＰＡ、ＤＭＡＤＭＰＭＡ、ＤＭＡＰＭＡ、ＤＭＡＢＭＡおよびＤＭＡＥＭＡ。表１の実施例番号３で特定される多目的ポリマーは、上に記載した一般的な手順にしたがい、以下に詳細に記載するように調製される。混合撹拌しつつ、約２４．２９グラムのＥｍｕｌｓｏｇｅｎ  Ｅ４０７（７０％）非イオン性界面活性剤および約２．０グラムのラウリル硫酸ナトリウム（３０％）アニオン性界面活性剤を含む約３６０グラムの水が入った反応器に、約５９．０５グラムのアクリル酸エチル、約３５グラムのＤＭＡＤＭＰＭＡ、約１．８グラムのＨＥＭＡ、約４．０グラムのＲＡＬ３０７および約０．１５グラムのＴＥＧＤＭＡを加えることによって、モノマーエマルションを調製する。窒素雰囲気下、得られた混合物を約３０〜約４０℃の範囲の温度でエマルションが得られるまで撹拌する（約２００ｒｐｍ）。次いで、このモノマーエマルションに、混合撹拌しつつ、約０．１６グラムの過硫酸ナトリウムを約５グラムの水に溶かした酸化剤溶液と、約０．１２重量部のＢｒｕｅｇｇｏｌｉｔｅ（登録商標）ＦＦ６を約５グラムの水に溶かした還元剤溶液を加え、重合反応を開始させる。開始剤を加えた後、反応混合物の温度を、約６０〜約７０℃の範囲の温度に約２．５時間維持する。さらなる量の開始剤（加えられる開始剤のさらなる量について、それぞれ、約０．０８グラムの過硫酸ナトリウムを約３．０グラムの水に加えたもの、約０．０６グラムのＢｒｕｅｇｇｏｌｉｔｅ（登録商標）ＦＦ６を約３．０グラムの水に加えたもの）を、反応を開始してから約１．０時間および約２．０時間の時点で加える。反応温度を約６０〜約７０℃にさらに２時間半維持し、重合を終了させる。次いで、得られたポリマーエマルション生成物を室温まで冷却し、反応器から取り出し、回収する。得られたポリマーエマルション（実施例番号３）は、ポリマーの合計固形分が約２１重量％であり、ｐＨが約７．７９であり、粘度が約８．５ｍＰａ・ｓであった。表１に記載されている残りの実施例も、この表に特定されているモノマー構成要素から同様に調製する。
【０１４４】
表２は、各ポリマーについて、％ＴＳ、粘度、ｐＨおよび酸価のようなラテックスの性能を提供している。ＤＭＡＥＭＡを含有するコントロールポリマー（実施例１８）について示される高い酸価は、重合中に顕著な量のモノマー加水分解が起こっていることを示す。対照的に、実施例１、１２、１３のポリマーは、酸価が低く、この値は、ＤＭＡＰＭＡおよびＤＭＡＢＭＡに由来するポリマーが、重合中の加水分解安定性が優れていることを示している。しかし、他のすべてのポリマーは、これよりかなり小さな酸価を与え、ＤＭＡＤＭＰＭＡ系ポリマーおよびそのブレンド（ＤＭＡＤＭＰＭＡ／ＤＭＡＰＭＡおよびＤＭＡＤＭＰＭＡ／ＤＭＡＥＭＡ）が、重合中の加水分解安定性が良好であることを示している。
【０１４５】
表３は、表１に列挙されているポリマーの増粘特性を与えている。すべての２％ＴＳゲル（脱イオン水中、ポリマーの合計固形分が２ｗｔ．％の粘液）は、５０％グリコール酸水溶液を用いてｐＨ４．０になるまで中和することによって製造され、次いで、粘度（２０ＲＰＭ）、ＹＶ、ｐＨおよび透明さ（濁度としてＮＴＵで測定）について特性決定する。
【０１４６】
ＤＭＡＮＰＡを用いて製造されるコントロールポリマー（実施例０）は、２％ＴＳ（脱イオン水中、ポリマーの合計固形分が２ｗｔ．％の粘液）の増粘性能が、メタクリレート型（実施例１、２、２ａ、３、１２および１３のポリマー）と比較して低いことを示す。
【０１４７】
【表１−１】
2013512330.tif 000014
【０１４８】
【表１−２】
2013512330.tif 000015
【０１４９】
【表１−３】
2013512330.tif 000016
【０１５０】
【表１−４】
2013512330.tif 000017
【０１５１】
【表１−５】
2013512330.tif 000018
【０１５２】
【表２−１】
2013512330.tif 000019
【０１５３】
【表２−２】
2013512330.tif 000020
【０１５４】
【表２−３】
2013512330.tif 000021
【０１５５】
【表３−１】
2013512330.tif 000022
【０１５６】
【表３−２】
2013512330.tif 000023
【０１５７】
【表３−３】
2013512330.tif 000024
（加水分解安定性）
加水分解に安定なアミンモノマー（ＤＭＡＰＭＡおよびＤＭＡＤＭＰＭＡ）を用いて製造された多目的コポリマーの貯蔵寿命性能が向上していることを、以下に示すような経変試験で示す。
【０１５８】
この試験を、３種類の異なる条件で行う。（１）ラテックスを４５℃で３ヶ月間保存；（２）ラテックスを５０℃で５週間保存；および（３）ラテックスを室温で１〜約２年間保存。
【０１５９】
（高温での経変試験（ラテックスを４５℃で３ヶ月間保存））
２種類のポリマー（実施例１および２）を４５℃のオーブンで３ヶ月間保存する。サンプルを周期的に取り出し、ラテックスの性質および増粘性を試験する（表４を参照）。図３は、ラテックスを４５℃で保存する週数に対し、ｍｇ  ＫＯＨ／ｇ（酸価）で酸価を提供する。両ポリマーは、温度４５℃の保存条件で、中程度（ＤＭＡＰＭＡモノマー）から優れた（ＤＭＡＤＭＰＭＡモノマーを用いる）貯蔵寿命性能を示す。
【０１６０】
【表４】
2013512330.tif 000025
経変したポリマーから、５０％グリコール酸を用いてｐＨ４に中和することによって２％ゲルを調製する。以下の図４は、時間（ラテックスを４５℃で保存した週数）に対する２％ゲル粘度（ｍＰａ・ｓ）を与えている。
【０１６１】
（高温での経変試験（５０℃で５週間））
２種類のポリマー（実施例４および７）を５０℃のオーブンで５週間保存する。サンプルを週に１回取り出し、ラテックスの特性および増粘特性を試験する（表５）。図５は、ＤＭＡＤＭＰＭＡを用いて合成した両ポリマーについて、時間（ラテックスを５０℃で保存する週数）に対し、ｍｇ  ＫＯＨ／ｇ（酸価）で酸価を提供する。同様に、図６は、コントロール３に対し、実施例４および７の両ポリマーについて、時間に対する２％ｗｔ．％ＴＳゲル粘度を示す。両方の図が、５０℃で長期間にわたって一定の酸価および粘度プロフィールを示しており、このことから、ＤＭＡＤＭＰＭＡモノマーを用いて作られるポリマーは、コントロール３よりも加水分解安定性が良好であることが確認される。
【０１６２】
表５は、多目的ポリマーが５０℃で安定性が良好であることと、同じ条件で一定量の増粘効果減少を示すコントロール３と比較して、増粘効果が検知できるほど落ちていないことを示す。
【０１６３】
【表５−１】
2013512330.tif 000026
【０１６４】
【表５−２】
2013512330.tif 000027
（生成物の色）
典型的には、室温（ＲＴ）または４５℃で保存したコントロール３は、ミルク色から褐色に変化する。しかし、ＤＭＡＤＭＰＭＡモノマーから作られた多目的ポリマー（実施例４および７）は、高温（例えば、５０℃）で保存する前と後とで良好な色安定性を有している。
【０１６５】
（室温での１〜２年の経変試験）
８種類のポリマー（実施例１、２、４、６、７、８、１３および１４）を、コントロール３とともに安定性についてモニタリングし、約９ヶ月目から約１年にわたって性能を試験する。サンプルを周期的に取り出し、ラテックスの特性および増粘性を試験する。図７は、時間（ラテックスを室温で保存する月数）に対する酸価を示す。これらのポリマーはすべて、周囲室温での貯蔵条件（２０〜２５℃）で、中程度（実施例１、２、１３，および１４）から優れた（実施例４、６、７，および８）貯蔵寿命特性を示す。対照的に、コントロール３は、室温貯蔵条件で酸価が一定量ずつ増加しており、ＤＭＡＥＭＡ骨格が徐々に分解していることを示す。
【０１６６】
図８は、ＤＭＡＤＭＰＭＡ系ポリマーを１〜約２年にわたって周期的にモニタリングした増粘（２％ゲル）特性を示す。４種類のポリマー（実施例４、６、７および９）はすべて、一定の性能を示し、これは、これらのポリマーの貯蔵寿命が良好であることを示しており、一方、コントロール３の性能は、ＤＭＡＥＭＡ骨格を用いているため、この期間中に徐々に低下する。
【０１６７】
表６は、本発明の数種類の多目的ポリマーに関するラテックス特性（ｗｔ．％ＴＳ、ｐＨ、粘度および酸価）および２％ゲル特性（粘度、ＹＶおよび濁度）を与えている。１〜約２年間にわたって、これらの特性を周期的に試験する。一般的に、ＤＭＡＤＭＰＭＡモノマーに由来する新規ポリマーは、１年の貯蔵寿命試験で、実験誤差の範囲内に収まっている。表６は、１年間にわたって周期的にモニタリングしたアミンブレンド（ＤＭＡＤＭＰＭＡ／ＤＭＡＥＭＡ）系ポリマー（実施例１４および１５）の増粘特性も与えている。実施例１４および１５のポリマーは、それぞれ、約２５％および５０％のＤＭＡＥＭＡを含んでいる。両ポリマーは、わずかな増粘特性の低下を示すものの、徐々に分解するコントロール３よりも良い。ＤＭＡＰＭＡ系ポリマー（実施例１および２）の増粘特性は、６ヶ月までは一定の特性を示し、その後、１０ヶ月目には粘度がわずかに低下したが、それでもコントロール３より良好である。
【０１６８】
典型的には、室温で保存したコントロール３生成物は、ミルク色から褐色へとゆっくりと変化する。対照的に、ＤＭＡＰＭＡモノマーまたはＤＭＡＤＭＰＭＡモノマーから作られる本発明のポリマーは、室温保存条件で１年後にも良好な色安定性を有する。
【０１６９】
【表６−１】
2013512330.tif 000028
【０１７０】
【表６−２】
2013512330.tif 000029
【０１７１】
【表６−３】
2013512330.tif 000030
【０１７２】
【表７−１】
2013512330.tif 000031
【０１７３】
【表７−２】
2013512330.tif 000032
（四級化ポリマー）
実施例４５および４６の多目的ポリマーを表８に示されるように調製し、その後に硫酸ジエチルを用いて約６０℃で四級化する（四級化度の理論値は５０％）。両四級化ポリマーは、粘度が６７０および１，８８０ｍＰａ・ｓであり、注ぐことができる。濁度は、それぞれ１６０および２４８ＮＴＵである。
【０１７４】
【表８】
2013512330.tif 000033
（アミンオキシドポリマー−溶液ポリマー）
ＤＭＡＤＭＰＭＡをコモノマーとして用いてアミンコポリマー（実施例４７〜５０）を調製し、これをＨ２Ｏ２を用いてアミンオキシドに変換し、ＤＭＡＥＭＡ系アミンオキシドポリマーと比較する。ＤＭＡＤＭＰＭＡポリマーは、溶液重合では、ＤＭＡＥＭＡよりも低い酸価を与える。低い酸価は、ＤＭＡＤＭＰＭＡの良好な加水分解安定性を示している。表９は、各ポリマーの組成詳細を示す。
【０１７５】
【表９】
2013512330.tif 000034
【図１】
2013512330.tif 000042
【図２】
2013512330.tif 000043
【図３】
2013512330.tif 000044
【図４】
2013512330.tif 000045
【図５】
2013512330.tif 000046
【図６】
2013512330.tif 000047
【図７】
2013512330.tif 000048
【図８】
2013512330.tif 000049
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
モノマー構成要素（ａ）は、少なくとも１つのアミノ置換メタ（アクリレート）（ＡＳＭＡ）モノマーまたはその塩であり、モノマー構成要素（ｂ）は、少なくとも１つの非イオン性ビニル（ＮＩＶ）モノマーであり、モノマー構成要素（ｃ）は、少なくとも１つのビニル会合（ＶＡ）モノマーであり、モノマー構成要素（ｄ）は、少なくとも１つのビニル界面活性剤（ＶＳ）モノマーであり、モノマー構成要素（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／もしくは（ｈ）のうち２つ以上の任意の適切な組み合わせを含有し、
モノマー構成要素（ａ）が、式（Ｉ）および（ＩＩ）によってあらわされる少なくとも１つの化合物
【化１２】
2013512330.tif 000050
【化１３】
2013512330.tif 000051
（式中、Ｒ１はメチルであり、Ｒ２は、置換または非置換の直鎖または分枝鎖のＣ２〜Ｃ８アルカンジイル基であり、ただし、Ｒ２が炭素を２つ含む場合、Ｒ２基の２つの炭素原子のうちの少なくとも１つは、直鎖または分枝鎖のＣ１〜Ｃ３０アルキル基で置換されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、前記ヘテロ原子が存在する場合、前記ヘテロ原子は、カルボニル基、Ｎ、Ｓ、ＰまたはＯから選択され、Ｒ４は、直鎖または分枝鎖のＣ１〜Ｃ３０アルキル基である）
またはその塩から選択される、ポリマー。
【請求項２】
ＣＡが、塩化物、臭化物、メト硫酸、酢酸、ギ酸、クエン酸、マレイン酸、グリコール酸、乳酸、フマル酸、硫酸、スルホン酸、リン酸、ホスホン酸または硝酸から選択される、請求項１に記載のポリマー。
【請求項３】
モノマー構成要素（ａ）が、それぞれ式（Ｉ）および（ＩＩ）によってあらわされる少なくとも１つの化合物、またはその塩の組み合わせから選択され、式（Ｉ）のモノマーの量と式（ＩＩ）の四級モノマーの量の重量比は、約５：９５〜約９５：５の範囲内である、請求項１に記載のポリマー。
【請求項４】
モノマー構成要素（ａ）は、３−（ジメチルアミノ）プロピルメタクリレート、２−（ジメチルアミノ）プロパン−２−イルメタクリレート、３−（ジメチルアミノ）−２，２−ジメチルプロピルメタクリレート、２−（ジメチルアミン）−２−メチルプロピルメタクリレート、４−（ジメチルアミン）ブチルメタクリレート、これらの１つ以上の塩、またはこれらの任意の１つ以上の混合物から選択される１つ以上のモノマーである、請求項１に記載のポリマー。
【請求項５】
モノマー構成要素（ａ）が、モノマー混合物の合計重量を基準として、約１重量％〜約９０重量％の範囲で存在する、請求項１に記載のポリマー。
【請求項６】
式（Ｉ）の１つ以上のモノマーを過酸化水素（Ｈ２Ｏ２）と反応させ、以下の式（Ｉａ）によってあらわされるアミンオキシド化合物
【化１４】
2013512330.tif 000052
（式中、Ｒ１、Ｒ２およびＲ３は、上に定義されるとおりである）
を得る、請求項１に記載のポリマー。
【請求項７】
モノマー構成要素（ｂ）が、式（ＩＩＩ）および（ＩＶ）
Ｃ（Ｘ）２＝Ｃ（Ｘ）Ｚ      （ＩＩＩ）
ＣＨ２＝ＣＨ−ＯＣ（Ｏ）Ｒ１      （ＩＶ）
によってあらわされる少なくとも１つの共重合可能な非イオン性エチレン性不飽和モノマーから選択され、
ここで、式（ＩＩＩ）および（ＩＶ）のそれぞれにおいて、各Ｘは、独立して、水素、メチル、−ＣＨ２Ｃ（Ｏ）ＯＲ１、−Ｃ（Ｏ）ＯＲ１であり、Ｚは、−Ｃ（Ｏ）ＯＲ１、−Ｃ６Ｈ４Ｒ１、−Ｃ６Ｈ４ＯＲ１、−ＣＮ、−Ｃ（Ｏ）Ｎ（Ｒ１）２、−ＮＨＣ（Ｏ）ＣＨ３、−ＮＨＣ（Ｏ）Ｈ、−Ｃ（Ｏ）ＯＡ’ＯＲ１５  Ｎ−（２−ピロリドニル）、Ｎ−カプロラクタミル、−Ｃ（Ｏ）ＮＨＣＨ２ＣＨ２−Ｎ−エチレン尿素、または−Ｃ（Ｏ）ＮＨＣ（ＣＨ３）３であり、Ａ’は、−ＣＨ２ＣＨ（ＯＨ）ＣＨ２−および−ＣＨ２ＣＨ（ＣＨ２ＯＨ）−から選択される二価の基であり、各Ｒ１は、独立して、直鎖および分枝鎖のＣ１〜Ｃ３０アルキル、ヒドロキシ置換Ｃ２〜Ｃ３０アルキル、Ｃ５〜Ｃ３０シクロアルキルおよびＣ１〜Ｃ５アルキル置換Ｃ５〜Ｃ３０シクロアルキルであり、Ｒ１５は、直鎖または分枝鎖の飽和または不飽和のＣ６〜Ｃ２２脂肪酸のアシル残基である、請求項１に記載のポリマー。
【請求項８】
モノマー構成要素（ｂ）が、少なくとも１つのＣ１〜Ｃ３０アルキル（メタ）アクリレート、少なくとも１つのヒドロキシＣ２〜Ｃ３０アルキル（メタ）アクリレート、少なくとも１つのＣ１〜Ｃ３０アルキル（メタ）アクリルアミド、少なくとも１つのスチレン；少なくとも１つの置換スチレン、少なくとも１つのビニルエステル、少なくとも１つの不飽和亜硝酸化合物、グリシジルｔ−デカノエートとアクリル酸との反応生成物、グリシジルｔ−デカノエートとメタクリル酸との反応生成物、またはこれらの２つ以上の任意の組み合わせから選択される、請求項７に記載のポリマー。
【請求項９】
モノマー構成要素（ｂ）が、アクリル酸メチル、アクリル酸エチル、メタクリル酸メチル、アクリル酸ｎ−ブチル、アクリル酸２−エチルヘキシル、３，３，５−トリメチルシクロヘキシルメタクリレート、メタクリル酸ステアリル、およびこれらの任意の２つ以上の適切な混合物から選択される、請求項７に記載のポリマー。
【請求項１０】
モノマー構成要素（ｂ）が、モノマー混合物の合計重量を基準として、約０．０１重量％〜約９０重量％の範囲内で存在する、請求項１に記載のポリマー。
【請求項１１】
モノマー構成要素（ｃ）が、（Ａ）モノマー混合物の他のモノマーとの付加重合のためのエチレン性不飽和末端基部分と、（Ｂ）生成物であるポリマーに対し、選択的な親水性を付与するためのポリオキシアルキレン中間部分と、（Ｃ）前記ポリマーに対し、選択的な疎水性を与えるための疎水性末端基部分とを有する少なくとも１つのモノマーから選択される、請求項１に記載のポリマー。
【請求項１２】
モノマー構成要素（ｃ）が、式（Ｖ）によってあらわされる少なくとも１つのモノマーから選択され、
【化１５】
2013512330.tif 000053
（式中、各Ｒ２は、独立して、Ｈ、メチル、−Ｃ（Ｏ）ＯＨまたは−Ｃ（Ｏ）ＯＲ３であり、Ｒ３は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、（Ｒ４−Ｏ）ｎは、Ｃ２〜Ｃ４オキシアルキレン単位のホモポリマー、ランダムコポリマーまたはブロックコポリマーであるポリオキシアルキレンであり、ここで、各Ｒ４は、独立して、Ｃ２Ｈ４、Ｃ３Ｈ６、Ｃ４Ｈ８、またはこれらの混合物であり、ｎは、約５〜約２５０の範囲の整数であり、ここで、Ｒ５は、直鎖または分枝鎖のＣ８〜Ｃ４０アルキル、Ｃ８〜Ｃ４０炭素環アルキル、Ｃ２〜Ｃ４０アルキル置換フェニル、アリール置換Ｃ２〜Ｃ４０アルキル、およびＣ８〜Ｃ８０複合エステルから選択される置換または非置換のアルキルであり、Ｒ５アルキル基は、必要に応じて、ヒドロキシル基、アルコキシル基またはハロゲン基から選択される１つ以上の置換基を含む、請求項１に記載のポリマー。
【請求項１３】
ｎが、約５〜約１００の範囲の整数である、請求項１２に記載のポリマー。
【請求項１４】
モノマー構成要素（ｃ）が、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレートおよびコレステロールポリエトキシ化メタクリレートのうち１つ以上から選択され、前記モノマーのポリエトキシ化部分は、約５〜約１００のエチレンオキシド繰り返し単位を含む、請求項１に記載のポリマー。
【請求項１５】
モノマー構成要素（ｃ）が、モノマー混合物の合計重量を基準として、約０．００１重量％〜約２５重量％の範囲で存在する、請求項１に記載のポリマー。
【請求項１６】
モノマー構成要素（ｄ）が、式（ＶＩ）によってあらわされる少なくとも１つのモノマーから選択され、
【化１６】
2013512330.tif 000054
式中、各Ｒ６は、独立して、水素またはメチル、−Ｃ（Ｏ）ＯＨまたは−Ｃ（Ｏ）ＯＲ７であり、Ｒ７は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、ｐは、０〜約３０の範囲の整数であり、ｒは、０または１であり、ただし、ｐが０である場合、ｒは０であり、ｐが１〜約３０の範囲である場合、ｒは１であり、（Ｒ８−Ｏ）ｖは、Ｃ２〜Ｃ４オキシアルキレン単位のホモポリマー、ランダムコポリマーまたはブロックコポリマーであるポリオキシアルキレンであり、各Ｒ８は、独立して、Ｃ２Ｈ４、Ｃ３Ｈ６、Ｃ４Ｈ８、またはこれらの混合物であり、ｖは、約１〜約２５０の範囲の整数であり、Ｒ９は、水素またはＣ１〜Ｃ４アルキルである、請求項１に記載のポリマー。
【請求項１７】
ｖが、約５〜約１００の範囲の整数である、請求項１６に記載のポリマー。
【請求項１８】
モノマー構成要素（ｄ）が、以下の化学式
Ｈ２Ｃ＝ＣＨ−Ｏ（ＣＨ２）ａＯ（Ｃ３Ｈ６Ｏ）ｂ（Ｃ２Ｈ４Ｏ）ｃＨ；
Ｈ２Ｃ＝ＣＨＣＨ２Ｏ（Ｃ３Ｈ６Ｏ）ｄ（Ｃ２Ｈ４Ｏ）ｅＨ；
Ｈ２Ｃ＝Ｃ（Ｑ）−Ｃ（Ｏ）−Ｏ（ＣＨ２）ａＯ（Ｃ３Ｈ６Ｏ）ｂ（Ｃ２Ｈ４Ｏ）ｃＨ；または
Ｈ２Ｃ＝Ｃ（Ｑ）−Ｃ（Ｏ）−Ｏ（Ｃ３Ｈ６Ｏ）ｄ（Ｃ２Ｈ４Ｏ）ｅＨ
のうち１つを有する少なくとも１つのモノマーから選択され、
式中、Ｑは、水素またはメチルであり、ａは、２、３または４であり、ｂは、１〜約１０の範囲の整数であり、ｃは、約５〜約５０の範囲の整数であり、ｄは、１〜約１０の範囲の整数であり、ｅは、約１〜約５０の範囲の整数である、請求項１に記載のポリマー。
【請求項１９】
ｂまたはｃがゼロであってもよい、請求項１８に記載のポリマー。
【請求項２０】
ｄまたはｅがゼロであってもよい、請求項１８に記載のポリマー。
【請求項２１】
モノマー構成要素（ｄ）が、モノマー混合物の合計重量を基準として、約０．０１重量％〜約２５重量％の範囲で存在する、請求項１に記載のポリマー。
【請求項２２】
モノマー構成要素（ｄ）が、モノマー混合物の合計重量を基準として、約０．１重量％〜約２０重量％の範囲で存在する、請求項２１に記載のポリマー。
【請求項２３】
モノマー構成要素（ｅ）が、以下の式によってあらわされる少なくとも１つの重合可能なシリコーンマクロマーから選択され、
【化１７】
2013512330.tif 000055
式中、各Ｒ２０は、独立して、直鎖または分枝鎖のＣ１〜Ｃ３０アルキル、Ｃ４〜Ｃ２０アリールまたはＣ２〜Ｃ２０アルケニルから選択され、（Ｒ８−Ｏ）ｖは、Ｃ２〜Ｃ４オキシアルキレン単位のホモポリマー、ランダムコポリマーまたはブロックコポリマーとして配置されていてもよいポリオキシアルキレン部分であり、各Ｒ８は、独立して、Ｃ２Ｈ４、Ｃ３Ｈ６、Ｃ４Ｈ８またはこれらの混合物であり、ｖは、約１〜約２５０の範囲の整数であり、ｘは、０〜約２００の範囲の整数であり、ｙは、０〜約２００の範囲の整数であり、ｚは、１〜約２００の範囲の整数であり、Ｇは、遊離ラジカルによって重合可能な少なくとも１つの炭素−炭素二重結合を含む任意の部分から選択される、請求項１に記載のポリマー。
【請求項２４】
Ｇは、シリコーンコポリオールと、炭素−炭素二重結合を含有する反応剤とのエステル化反応またはエーテル化反応から得られる残基である、請求項２３に記載のポリマー。
【請求項２５】
Ｇが、以下の式によってあらわされる残基であり、
【化１８】
2013512330.tif 000056
この特定の場合に、Ｒは、水素およびメチルをあらわし、結合手の余った結合線は、シリコーンコポリオール上の酸素原子との共有結合をあらわす、請求項２３に記載のポリマー。
【請求項２６】
各Ｒ２０が、独立して、直鎖または分枝鎖のＣ２〜Ｃ２０アルキル、Ｃ５〜Ｃ１４アリールまたはＣ３〜Ｃ１５アルケニルから選択され、ａは、１〜約５０の範囲の整数であり、ｂは、約１〜約５０の範囲の整数であり、ｘは、１〜約１００の範囲の整数であり、ｙは、１〜約１００の範囲の整数であり、ｚは、２〜約１００の範囲の整数である、請求項２３に記載のポリマー。
【請求項２７】
モノマー構成要素（ｅ）が、モノマー混合物の合計重量を基準として、約０．０１重量％〜約１０重量％の範囲で存在する、請求項１に記載のポリマー。
【請求項２８】
前記モノマー混合物が、構成要素（ｆ）をさらに含み、構成要素（ｆ）は、モノマー混合物の合計重量を基準として、約５重量％までの量で存在する、請求項１に記載のポリマー。
【請求項２９】
前記モノマー混合物が、構成要素（ｆ）をさらに含み、構成要素（ｆ）は、モノマー混合物の合計重量を基準として、約０．００１重量％〜約５重量％の範囲で存在する、請求項１に記載のポリマー。
【請求項３０】
前記モノマー混合物が、構成要素（ｇ）をさらに含み、構成要素（ｇ）が、モノマー混合物の合計重量を基準として、約０．１〜約１０重量％の範囲で存在する、請求項１に記載のポリマー。
【請求項３１】
前記連鎖移動剤が、１つ以上のチオ含有化合物またはジスルフィド含有化合物、１つ以上の亜リン酸化合物または次亜リン酸化合物、１つ以上のハロアルキル化合物、または１つ以上の不飽和連鎖移動剤から選択される、請求項３０に記載のポリマー。
【請求項３２】
前記連鎖移動剤が、１つ以上の触媒的な連鎖移動剤から選択される、請求項３０に記載のポリマー。
【請求項３３】
前記モノマー混合物が、構成要素（ｈ）をさらに含み、構成要素（ｈ）が、モノマー混合物の合計重量を基準として、約０．００１〜約１０重量％の範囲で存在する、請求項１に記載のポリマー。
【請求項３４】
構成要素（ｈ）が、少なくとも１つの水溶性ポリマー安定剤から選択される、請求項３３に記載のポリマー。
【請求項３５】
前記少なくとも１つの水溶性ポリマー安定剤が、ポリビニルアルコール、部分的に加水分解したポリ酢酸ビニル、ポリビニルピロリドン、ポリアクリルアミド、ポリメタクリルアミド、カルボキシレート官能基付加ポリマー、ポリアルキルビニルエーテル、水溶性天然ポリマー、修飾された天然ポリマー、またはこれらの任意の２つ以上の混合物から選択される、請求項３４に記載のポリマー。
【請求項３６】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、前記モノマー混合物は、モノマー混合物の合計重量を基準として、約１重量％〜約９０重量％のモノマー構成要素（ａ）、約２０重量％〜約８０重量％のモノマー構成要素（ｂ）、約０．０１重量％〜約２５重量％のモノマー構成要素（ｃ）、約０．０１重量％〜約２５重量％のモノマー構成要素（ｄ）、約０．０１重量％〜約１０重量％のモノマー構成要素（ｅ）、約５重量％までの構成要素（ｆ）、約１０重量％までの構成要素（ｇ）、および約２重量％までの構成要素（ｈ）を含み、
前記モノマー構成要素（ａ）が、式（Ｉ）および（ＩＩ）によってあらわされる少なくとも１つの化合物
【化１２】
2013512330.tif 000057
【化１３】
2013512330.tif 000058
（式中、Ｒ１はメチルであり、Ｒ２は、置換または非置換の直鎖または分枝鎖のＣ２〜Ｃ８アルカンジイル基であり、ただし、Ｒ２が炭素を２つ含む場合、Ｒ２基の２つの炭素原子のうちの少なくとも１つは、直鎖または分枝鎖のＣ１〜Ｃ３０アルキル基で置換されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、前記ヘテロ原子が存在する場合、前記ヘテロ原子は、カルボニル基、Ｎ、Ｓ、ＰまたはＯから選択され、Ｒ４は、直鎖または分枝鎖のＣ１〜Ｃ３０アルキル基である）
またはその塩から選択される、ポリマー。
【請求項３７】
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、
前記モノマー混合物は、モノマー混合物の合計重量を基準として、約１０重量％〜約８０重量％のモノマー構成要素（ａ）、約２０重量％〜約７０重量％のモノマー構成要素（ｂ）、約０．１重量％〜約１５重量％のモノマー構成要素（ｃ）、約０．１重量％〜約１０重量％のモノマー構成要素（ｄ）、約０．１重量％〜約７．５重量％のモノマー構成要素（ｅ）、約０．０１〜約５重量％までのモノマー構成要素（ｆ）、約０．１〜約１０重量％のモノマー構成要素（ｇ）、および０．００１〜約２重量％のモノマー構成要素（ｈ）を含み、
前記モノマー構成要素（ａ）が、式（Ｉ）および（ＩＩ）によってあらわされる少なくとも１つの化合物
【化１２】
2013512330.tif 000059
【化１３】
2013512330.tif 000060
（式中、Ｒ１はメチルであり、Ｒ２は、置換または非置換の直鎖または分枝鎖のＣ２〜Ｃ８アルカンジイル基であり、ただし、Ｒ２が炭素を２つ含む場合、Ｒ２基の２つの炭素原子のうちの少なくとも１つは、直鎖または分枝鎖のＣ１〜Ｃ３０アルキル基で置換されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、前記ヘテロ原子が存在する場合、前記ヘテロ原子は、カルボニル基、Ｎ、Ｓ、ＰまたはＯから選択され、Ｒ４は、直鎖または分枝鎖のＣ１〜Ｃ３０アルキル基である）
またはその塩から選択される、ポリマー。
【請求項３８】
前記ポリマーが、少なくとも６ヶ月間は水溶液中で安定である、請求項１、３６または３７のいずれか１項に記載のポリマー。
【請求項３９】
前記ポリマーが、少なくとも２４ヶ月間は水溶液中で安定である、請求項３８に記載のポリマー。
【請求項４０】
前記ポリマーを、（ｉｉ）（ａ）、（ｂ）および（ｄ）を含むものから選択されるモノマー混合物から重合させ、モノマー構成要素（ａ）が、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）が、Ｃ１〜Ｃ３０アルキル（メタ）アクリレート、ヒドロキシル置換Ｃ１〜Ｃ３０アルキル（メタ）アクリレート、およびこれらの混合物のうちの少なくとも１つから選択され、モノマー構成要素（ｄ）が、以下の式によってあらわされる少なくとも１つのモノマー
Ｈ２Ｃ＝ＣＨＣＨ２Ｏ（Ｃ３Ｈ６Ｏ）ｄ（Ｃ２Ｈ４Ｏ）ｅＨ
およびこれらの混合物から選択され、ｄは、１〜２０の範囲であり、ｅは、５〜４０の範囲である、請求項１〜３９のいずれか１項に記載のポリマー。
【請求項４１】
前記ポリマーを、３−（ジメチルアミノ）−２，２−ジメチルプロピルメタクリレートと、アクリル酸エチルと、アクリル酸メチルと、式Ｈ２Ｃ＝ＣＨＣＨ２Ｏ（Ｃ３Ｈ６Ｏ）２−１０（Ｃ２Ｈ４Ｏ）１０−２５Ｈによってあらわされるモノマーとを含むモノマー混合物から重合させる、請求項４０に記載のポリマー。
【請求項４２】
前記ポリマーを、（ｉｉ）（ａ）、（ｂ）および（ｃ）を含むものから選択されるモノマー混合物から重合させ、モノマー構成要素（ａ）は、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）は、Ｃ１〜Ｃ３０アルキル（メタ）アクリレート、およびこれらの混合物のうちの少なくとも１つから選択され、モノマー構成要素（ｃ）は、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレート、およびコレステロールポリエトキシ化メタクリレートのうち１つ以上から選択される少なくとも１つのモノマーから選択され、前記モノマーのポリエトキシ化部分は、約５〜約１００のエチレンオキシド繰り返し単位を含む、請求項１〜３９のいずれか１項に記載のポリマー。
【手続補正２】
【補正対象書類名】明細書
【補正対象項目名】００１２
【補正方法】変更
【補正の内容】
【００１２】
なおさらに別の実施形態では、本発明は、
（ｉ）（ａ）、（ｂ）および（ｃ）；
（ｉｉ）（ａ）、（ｂ）および（ｄ）；
（ｉｉｉ）（ａ）、（ｂ）および（ｅ）；
（ｉｖ）（ａ）、（ｂ）、（ｃ）および（ｄ）；
（ｖ）（ａ）、（ｂ）、（ｃ）および（ｅ）；
（ｖｉ）（ａ）、（ｂ）、（ｄ）および（ｅ）；または
（ｖｉｉ）（ａ）、（ｂ）、（ｃ）、（ｄ）および（ｅ）のモノマーを含むモノマー混合物の重合反応生成物である加水分解に安定なポリマーに関し、（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、モノマー混合物は、モノマー混合物の合計重量を基準として、約１０重量％〜約８０重量％の構成要素（ａ）、約２０重量％〜約７０重量％の構成要素（ｂ）、約０．１重量％〜約１５重量％の構成要素（ｃ）、約０．１重量％〜約１０重量％の構成要素（ｄ）、約０．１重量％〜約７．５重量％の構成要素（ｅ）、約０．０１〜約５重量％までの構成要素（ｆ）、約０．１〜約１０重量％の構成要素（ｇ）、および０．００１〜約２重量％の構成要素（ｈ）を含む、加水分解に安定なポリマーに関する。
例えば、本発明は以下を提供する。
（項目１）
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
モノマー構成要素（ａ）は、少なくとも１つのアミノ置換メタ（アクリレート）（ＡＳＭＡ）モノマーまたはその塩であり、モノマー構成要素（ｂ）は、少なくとも１つの非イオン性ビニル（ＮＩＶ）モノマーであり、モノマー構成要素（ｃ）は、少なくとも１つのビニル会合（ＶＡ）モノマーであり、モノマー構成要素（ｄ）は、少なくとも１つのビニル界面活性剤（ＶＳ）モノマーであり、モノマー構成要素（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／もしくは（ｈ）のうち２つ以上の任意の適切な組み合わせを含有する、ポリマー。
（項目２）
モノマー構成要素（ａ）が、式（Ｉ）および（ＩＩ）によってあらわされる少なくとも１つの化合物
【化１２】
2013512330.tif 000061
【化１３】
2013512330.tif 000062
（式中、Ｒ１はメチルであり、Ｒ２は、置換または非置換の直鎖または分枝鎖のＣ２〜Ｃ８アルカンジイル基であり、ただし、Ｒ２が炭素を２つ含む場合、Ｒ２基の２つの炭素原子のうちの少なくとも１つは、直鎖または分枝鎖のＣ１〜Ｃ３０アルキル基で置換されており、各Ｒ３は、独立して、水素、直鎖または分枝鎖のＣ１〜Ｃ３０アルキル基、１つ以上のヘテロ原子を含有する直鎖または分枝鎖のＣ１〜Ｃ３０アルキル基、直鎖または分枝鎖のＣ２〜Ｃ３０アルケニル基、１つ以上のヘテロ原子を含有する直鎖または分枝鎖のＣ２〜Ｃ３０アルケニル基、直鎖または分枝鎖のＣ２〜Ｃ３０アルキニル基、１つ以上のヘテロ原子を含有する直鎖または分枝鎖のＣ２〜Ｃ３０アルキニル基、Ｃ４〜Ｃ２０アリール基、１つ以上のヘテロ原子を含有するＣ４〜Ｃ２０アリール基、Ｃ４〜Ｃ２０シクロアルキル基、１つ以上のヘテロ原子を含有するＣ４〜Ｃ２０シクロアルキル基、Ｃ４〜Ｃ２０ヘテロ環式基から選択されるか、または、両方のＲ３置換基と、これらが結合する窒素原子とが、飽和または不飽和のＣ２〜Ｃ２０ヘテロ環式基、または２つ以上のヘテロ原子を含む飽和または不飽和のＣ２〜Ｃ２０ヘテロ環式基を形成していてもよく、前記ヘテロ原子が存在する場合、前記ヘテロ原子は、カルボニル基、Ｎ、Ｓ、ＰまたはＯから選択され、Ｒ４は、直鎖または分枝鎖のＣ１〜Ｃ３０アルキル基である）
またはその塩から選択される、項目１に記載のポリマー。
（項目３）
ＣＡが、塩化物、臭化物、メト硫酸、酢酸、ギ酸、クエン酸、マレイン酸、グリコール酸、乳酸、フマル酸、硫酸、スルホン酸、リン酸、ホスホン酸または硝酸から選択される、項目２に記載のポリマー。
（項目４）
モノマー構成要素（ａ）が、それぞれ式（Ｉ）および（ＩＩ）によってあらわされる少なくとも１つの化合物、またはその塩の組み合わせから選択され、式（Ｉ）のモノマーの量と式（ＩＩ）の四級モノマーの量の重量比は、約５：９５〜約９５：５の範囲内である、項目２に記載のポリマー。
（項目５）
モノマー構成要素（ａ）は、３−（ジメチルアミノ）プロピルメタクリレート、２−（ジメチルアミノ）プロパン−２−イルメタクリレート、３−（ジメチルアミノ）−２，２−ジメチルプロピルメタクリレート、２−（ジメチルアミン）−２−メチルプロピルメタクリレート、４−（ジメチルアミン）ブチルメタクリレート、これらの１つ以上の塩、またはこれらの任意の１つ以上の混合物から選択される１つ以上のモノマーである、項目１に記載のポリマー。
（項目６）
モノマー構成要素（ａ）が、モノマー混合物の合計重量を基準として、約１重量％〜約９０重量％の範囲で存在する、項目１に記載のポリマー。
（項目７）
式（Ｉ）の１つ以上のモノマーを過酸化水素（Ｈ２Ｏ２）と反応させ、以下の式（Ｉａ）によってあらわされるアミンオキシド化合物
【化１４】
2013512330.tif 000063
（式中、Ｒ１、Ｒ２およびＲ３は、上に定義されるとおりである）
を得る、項目１に記載のポリマー。
（項目８）
モノマー構成要素（ｂ）が、式（ＩＩＩ）および（ＩＶ）
Ｃ（Ｘ）２＝Ｃ（Ｘ）Ｚ      （ＩＩＩ）
ＣＨ２＝ＣＨ−ＯＣ（Ｏ）Ｒ１      （ＩＶ）
によってあらわされる少なくとも１つの共重合可能な非イオン性エチレン性不飽和モノマーから選択され、
ここで、式（ＩＩＩ）および（ＩＶ）のそれぞれにおいて、各Ｘは、独立して、水素、メチル、−ＣＨ２Ｃ（Ｏ）ＯＲ１、−Ｃ（Ｏ）ＯＲ１であり、Ｚは、−Ｃ（Ｏ）ＯＲ１、−Ｃ６Ｈ４Ｒ１、−Ｃ６Ｈ４ＯＲ１、−ＣＮ、−Ｃ（Ｏ）Ｎ（Ｒ１）２、−ＮＨＣ（Ｏ）ＣＨ３、−ＮＨＣ（Ｏ）Ｈ、−Ｃ（Ｏ）ＯＡ’ＯＲ１５Ｎ−（２−ピロリドニル）、Ｎ−カプロラクタミル、−Ｃ（Ｏ）ＮＨＣＨ２ＣＨ２−Ｎ−エチレン尿素、または−Ｃ（Ｏ）ＮＨＣ（ＣＨ３）３であり、Ａ’は、−ＣＨ２ＣＨ（ＯＨ）ＣＨ２−および−ＣＨ２ＣＨ（ＣＨ２ＯＨ）−から選択される二価の基であり、各Ｒ１は、独立して、直鎖および分枝鎖のＣ１〜Ｃ３０アルキル、ヒドロキシ置換Ｃ２〜Ｃ３０アルキル、Ｃ５〜Ｃ３０シクロアルキルおよびＣ１〜Ｃ５アルキル置換Ｃ５〜Ｃ３０シクロアルキルであり、Ｒ１５は、直鎖または分枝鎖の飽和または不飽和のＣ６〜Ｃ２２脂肪酸のアシル残基である、項目１に記載の組成物。
（項目９）
モノマー構成要素（ｂ）が、少なくとも１つのＣ１〜Ｃ３０アルキル（メタ）アクリレート、少なくとも１つのヒドロキシＣ２〜Ｃ３０アルキル（メタ）アクリレート、少なくとも１つのＣ１〜Ｃ３０アルキル（メタ）アクリルアミド、少なくとも１つのスチレン；少なくとも１つの置換スチレン、少なくとも１つのビニルエステル、少なくとも１つの不飽和亜硝酸化合物、グリシジルｔ−デカノエートとアクリル酸との反応生成物、グリシジルｔ−デカノエートとメタクリル酸との反応生成物、またはこれらの２つ以上の任意の組み合わせから選択される、項目８に記載の組成物。
（項目１０）
モノマー構成要素（ｂ）が、アクリル酸メチル、アクリル酸エチル、メタクリル酸メチル、アクリル酸ｎ−ブチル、アクリル酸２−エチルヘキシル、３，３，５−トリメチルシクロヘキシルメタクリレート、メタクリル酸ステアリル、およびこれらの任意の２つ以上の適切な混合物から選択される、項目８に記載のポリマー。
（項目１１）
モノマー構成要素（ｂ）が、モノマー混合物の合計重量を基準として、約０．０１重量％〜約９０重量％の範囲内で存在する、項目１に記載のポリマー。
（項目１２）
モノマー構成要素（ｃ）が、（Ａ）モノマー混合物の他のモノマーとの付加重合のためのエチレン性不飽和末端基部分と、（Ｂ）生成物であるポリマーに対し、選択的な親水性を付与するためのポリオキシアルキレン中間部分と、（Ｃ）前記ポリマーに対し、選択的な疎水性を与えるための疎水性末端基部分とを有する少なくとも１つのモノマーから選択される、項目１に記載のポリマー。
（項目１３）
モノマー構成要素（ｃ）が、式（Ｖ）によってあらわされる少なくとも１つのモノマーから選択され、
【化１５】
2013512330.tif 000064
（式中、各Ｒ２は、独立して、Ｈ、メチル、−Ｃ（Ｏ）ＯＨまたは−Ｃ（Ｏ）ＯＲ３であり、Ｒ３は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、（Ｒ４−Ｏ）ｎは、Ｃ２〜Ｃ４オキシアルキレン単位のホモポリマー、ランダムコポリマーまたはブロックコポリマーであるポリオキシアルキレンであり、ここで、各Ｒ４は、独立して、Ｃ２Ｈ４、Ｃ３Ｈ６、Ｃ４Ｈ８、またはこれらの混合物であり、ｎは、約５〜約２５０の範囲の整数であり、ここで、Ｒ５は、直鎖または分枝鎖のＣ８〜Ｃ４０アルキル、Ｃ８〜Ｃ４０炭素環アルキル、Ｃ２〜Ｃ４０アルキル置換フェニル、アリール置換Ｃ２〜Ｃ４０アルキル、およびＣ８〜Ｃ８０複合エステルから選択される置換または非置換のアルキルであり、Ｒ５アルキル基は、必要に応じて、ヒドロキシル基、アルコキシル基またはハロゲン基から選択される１つ以上の置換基を含む、項目１に記載のポリマー。
（項目１４）
ｎが、約５〜約１００の範囲の整数である、項目１３に記載のポリマー。
（項目１５）
モノマー構成要素（ｃ）が、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレートおよびコレステロールポリエトキシ化メタクリレートのうち１つ以上から選択され、前記モノマーのポリエトキシ化部分は、約５〜約１００のエチレンオキシド繰り返し単位を含む、項目１に記載のポリマー。
（項目１６）
モノマー構成要素（ｃ）が、モノマー混合物の合計重量を基準として、約０．００１重量％〜約２５重量％の範囲で存在する、項目１に記載のポリマー。
（項目１７）
モノマー構成要素（ｄ）が、式（ＶＩ）によってあらわされる少なくとも１つのモノマーから選択され、
【化１６】
2013512330.tif 000065
式中、各Ｒ６は、独立して、水素またはメチル、−Ｃ（Ｏ）ＯＨまたは−Ｃ（Ｏ）ＯＲ７であり、Ｒ７は、Ｃ１〜Ｃ３０アルキルであり、Ａは、−ＣＨ２Ｃ（Ｏ）Ｏ−、−Ｃ（Ｏ）Ｏ−、−Ｏ−または−ＣＨ２Ｏ−であり、ｐは、０〜約３０の範囲の整数であり、ｒは、０または１であり、ただし、ｐが０である場合、ｒは０であり、ｐが１〜約３０の範囲である場合、ｒは１であり、（Ｒ８−Ｏ）ｖは、Ｃ２〜Ｃ４オキシアルキレン単位のホモポリマー、ランダムコポリマーまたはブロックコポリマーであるポリオキシアルキレンであり、各Ｒ８は、独立して、Ｃ２Ｈ４、Ｃ３Ｈ６、Ｃ４Ｈ８、またはこれらの混合物であり、ｖは、約１〜約２５０の範囲の整数であり、Ｒ９は、水素またはＣ１〜Ｃ４アルキルである、項目１に記載のポリマー。
（項目１８）
ｖが、約５〜約１００の範囲の整数である、項目１７に記載のポリマー。
（項目１９）
モノマー構成要素（ｄ）が、以下の化学式
Ｈ２Ｃ＝ＣＨ−Ｏ（ＣＨ２）ａＯ（Ｃ３Ｈ６Ｏ）ｂ（Ｃ２Ｈ４Ｏ）ｃＨ；
Ｈ２Ｃ＝ＣＨＣＨ２Ｏ（Ｃ３Ｈ６Ｏ）ｄ（Ｃ２Ｈ４Ｏ）ｅＨ；
Ｈ２Ｃ＝Ｃ（Ｑ）−Ｃ（Ｏ）−Ｏ（ＣＨ２）ａＯ（Ｃ３Ｈ６Ｏ）ｂ（Ｃ２Ｈ４Ｏ）ｃＨ；または
Ｈ２Ｃ＝Ｃ（Ｑ）−Ｃ（Ｏ）−Ｏ（Ｃ３Ｈ６Ｏ）ｄ（Ｃ２Ｈ４Ｏ）ｅＨ
のうち１つを有する少なくとも１つのモノマーから選択され、
式中、Ｑは、水素またはメチルであり、ａは、２、３または４であり、ｂは、１〜約１０の範囲の整数であり、ｃは、約５〜約５０の範囲の整数であり、ｄは、１〜約１０の範囲の整数であり、ｅは、約１〜約５０の範囲の整数である、項目１に記載のポリマー。
（項目２０）
ｂまたはｃがゼロであってもよい、項目１９に記載のポリマー。
（項目２１）
ｄまたはｅがゼロであってもよい、項目１９に記載のポリマー。
（項目２２）
モノマー構成要素（ｄ）が、モノマー混合物の合計重量を基準として、約０．０１重量％〜約２５重量％の範囲で存在する、項目１に記載のポリマー。
（項目２３）
モノマー構成要素（ｄ）が、モノマー混合物の合計重量を基準として、約０．１重量％〜約２０重量％の範囲で存在する、項目２２に記載のポリマー。
（項目２４）
モノマー構成要素（ｅ）が、以下の式によってあらわされる少なくとも１つの重合可能なシリコーンマクロマーから選択され、
【化１７】
2013512330.tif 000066
式中、各Ｒ２０は、独立して、直鎖または分枝鎖のＣ１〜Ｃ３０アルキル、Ｃ４〜Ｃ２０アリールまたはＣ２〜Ｃ２０アルケニルから選択され、（Ｒ８−Ｏ）ｖは、Ｃ２〜Ｃ４オキシアルキレン単位のホモポリマー、ランダムコポリマーまたはブロックコポリマーとして配置されていてもよいポリオキシアルキレン部分であり、各Ｒ８は、独立して、Ｃ２Ｈ４、Ｃ３Ｈ６、Ｃ４Ｈ８またはこれらの混合物であり、ｖは、約１〜約２５０の範囲の整数であり、ｘは、０〜約２００の範囲の整数であり、ｙは、０〜約２００の範囲の整数であり、ｚは、１〜約２００の範囲の整数であり、Ｇは、遊離ラジカルによって重合可能な少なくとも１つの炭素−炭素二重結合を含む任意の部分から選択される、項目１に記載のポリマー。
（項目２５）
Ｇは、シリコーンコポリオールと、炭素−炭素二重結合を含有する反応剤とのエステル化反応またはエーテル化反応から得られる残基である、項目２４に記載のポリマー。
（項目２６）
Ｇが、以下の式によってあらわされる残基であり、
【化１８】
2013512330.tif 000067
この特定の場合に、Ｒは、水素およびメチルをあらわし、結合手の余った結合線は、シリコーンコポリオール上の酸素原子との共有結合をあらわす、項目２４に記載のポリマー。
（項目２７）
各Ｒ２０が、独立して、直鎖または分枝鎖のＣ２〜Ｃ２０アルキル、Ｃ５〜Ｃ１４アリールまたはＣ３〜Ｃ１５アルケニルから選択され、ａは、１〜約５０の範囲の整数であり、ｂは、約１〜約５０の範囲の整数であり、ｘは、１〜約１００の範囲の整数であり、ｙは、１〜約１００の範囲の整数であり、ｚは、２〜約１００の範囲の整数である、項目２４に記載のポリマー。
（項目２８）
モノマー構成要素（ｅ）が、モノマー混合物の合計重量を基準として、約０．０１重量％〜約１０重量％の範囲で存在する、項目１に記載のポリマー。
（項目２９）
前記モノマー混合物が、構成要素（ｆ）をさらに含み、構成要素（ｆ）は、モノマー混合物の合計重量を基準として、約５重量％までの量で存在する、項目１に記載のポリマー。
（項目３０）
前記モノマー混合物が、構成要素（ｆ）をさらに含み、構成要素（ｆ）は、モノマー混合物の合計重量を基準として、約０．００１重量％〜約５重量％の範囲で存在する、項目１に記載のポリマー。
（項目３１）
前記モノマー混合物が、構成要素（ｇ）をさらに含み、構成要素（ｇ）が、モノマー混合物の合計重量を基準として、約０．１〜約１０重量％の範囲で存在する、項目１に記載のポリマー。
（項目３２）
前記連鎖移動剤が、１つ以上のチオ含有化合物またはジスルフィド含有化合物、１つ以上の亜リン酸化合物または次亜リン酸化合物、１つ以上のハロアルキル化合物、または１つ以上の不飽和連鎖移動剤から選択される、項目３１に記載のポリマー。
（項目３３）
前記連鎖移動剤が、１つ以上の触媒的な連鎖移動剤から選択される、項目３１に記載のポリマー。
（項目３４）
前記モノマー混合物が、構成要素（ｈ）をさらに含み、構成要素（ｈ）が、モノマー混合物の合計重量を基準として、約０．００１〜約１０重量％の範囲で存在する、項目１に記載のポリマー。
（項目３５）
構成要素（ｈ）が、少なくとも１つの水溶性ポリマー安定剤から選択される、項目３４に記載のポリマー。
（項目３６）
前記少なくとも１つの水溶性ポリマー安定剤が、ポリビニルアルコール、部分的に加水分解したポリ酢酸ビニル、ポリビニルピロリドン、ポリアクリルアミド、ポリメタクリルアミド、カルボキシレート官能基付加ポリマー、ポリアルキルビニルエーテル、水溶性天然ポリマー、修飾された天然ポリマー、またはこれらの任意の２つ以上の混合物から選択される、項目３５に記載のポリマー。
（項目３７）
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、前記モノマー混合物は、モノマー混合物の合計重量を基準として、約１重量％〜約９０重量％のモノマー構成要素（ａ）、約２０重量％〜約８０重量％のモノマー構成要素（ｂ）、約０．０１重量％〜約２５重量％のモノマー構成要素（ｃ）、約０．０１重量％〜約２５重量％のモノマー構成要素（ｄ）、約０．０１重量％〜約１０重量％のモノマー構成要素（ｅ）、約５重量％までの構成要素（ｆ）、約１０重量％までの構成要素（ｇ）、および約２重量％までの構成要素（ｈ）を含む、ポリマー。
（項目３８）
ポリマーであって、
（ｉ）（ａ）、（ｂ）および（ｃ）を含む混合物；
（ｉｉ）（ａ）、（ｂ）および（ｄ）を含む混合物；
（ｉｉｉ）（ａ）、（ｂ）および（ｅ）を含む混合物；
（ｉｖ）（ａ）、（ｂ）、（ｃ）および（ｄ）を含む混合物；
（ｖ）（ａ）、（ｂ）、（ｃ）および（ｅ）を含む混合物；
（ｖｉ）（ａ）、（ｂ）、（ｄ）および（ｅ）を含む混合物；または
（ｖｉｉ）（ａ）、（ｂ）、（ｃ）、（ｄ）および（ｅ）を含む混合物
を含むモノマー混合物の重合反応生成物であり、
（ａ）は、少なくとも１つのアミノ置換メタ（アクリレート）（ＡＳＭＡ）モノマーまたはその塩であり、（ｂ）は、少なくとも１つの非イオン性ビニル（ＮＩＶ）モノマーであり、（ｃ）は、少なくとも１つのビニル会合（ＶＡ）モノマーであり、（ｄ）は、少なくとも１つのビニル界面活性剤（ＶＳ）モノマーであり、（ｅ）は、少なくとも１つの重合可能なシリコーンマクロマー（ＰＳＭ）であり、任意の上記混合物は、さらに、必要に応じて、（ｆ）少なくとも１つの架橋（ＸＬ）モノマー；（ｇ）少なくとも１つの連鎖移動剤（ＣＴＡ）；（ｈ）少なくとも１つのポリマー安定剤；または、構成要素（ｆ）、（ｇ）および／または（ｈ）のうち２つ以上の任意の適切な組み合わせを含有し、
前記モノマー混合物は、モノマー混合物の合計重量を基準として、約１０重量％〜約８０重量％のモノマー構成要素（ａ）、約２０重量％〜約７０重量％のモノマー構成要素（ｂ）、約０．１重量％〜約１５重量％のモノマー構成要素（ｃ）、約０．１重量％〜約１０重量％のモノマー構成要素（ｄ）、約０．１重量％〜約７．５重量％のモノマー構成要素（ｅ）、約０．０１〜約５重量％までのモノマー構成要素（ｆ）、約０．１〜約１０重量％のモノマー構成要素（ｇ）、および０．００１〜約２重量％のモノマー構成要素（ｈ）を含む、ポリマー。
（項目３９）
前記ポリマーが、少なくとも６ヶ月間は水溶液中で安定である、項目１、３７または３８のいずれか１項に記載のポリマー。
（項目４０）
前記ポリマーが、少なくとも２４ヶ月間は水溶液中で安定である、項目３９に記載のポリマー。
（項目４１）
前記ポリマーを、（ｉｉ）（ａ）、（ｂ）および（ｄ）を含むものから選択されるモノマー混合物から重合させ、モノマー構成要素（ａ）が、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）が、Ｃ１〜Ｃ３０アルキル（メタ）アクリレート、ヒドロキシル置換Ｃ１〜Ｃ３０アルキル（メタ）アクリレート、およびこれらの混合物のうちの少なくとも１つから選択され、モノマー構成要素（ｄ）が、以下の式によってあらわされる少なくとも１つのモノマー
Ｈ２Ｃ＝ＣＨＣＨ２Ｏ（Ｃ３Ｈ６Ｏ）ｄ（Ｃ２Ｈ４Ｏ）ｅＨ
およびこれらの混合物から選択され、ｄは、１〜２０の範囲であり、ｅは、５〜４０の範囲である、項目１〜４０のいずれか１項に記載の組成物。
（項目４２）
前記ポリマーを、３−（ジメチルアミノ）−２，２−ジメチルプロピルメタクリレートと、アクリル酸エチルと、アクリル酸メチルと、式Ｈ２Ｃ＝ＣＨＣＨ２Ｏ（Ｃ３Ｈ６Ｏ）２−１０（Ｃ２Ｈ４Ｏ）１０−２５Ｈによってあらわされるモノマーとを含むモノマー混合物から重合させる、項目４１に記載の組成物。
（項目４３）
前記ポリマーを、（ｉｉ）（ａ）、（ｂ）および（ｃ）を含むものから選択されるモノマー混合物から重合させ、モノマー構成要素（ａ）は、３−（ジメチルアミノ）プロピルメタクリレート；２−（ジメチルアミノ）プロパン−２−イルメタクリレート；３−（ジメチルアミノ）−２，２−ジメチルプロピルメタクリレート；２−（ジメチルアミノ）−２−メチルプロピルメタクリレート；４−（ジメチルアミノ）ブチルメタクリレート、およびこれらの混合物のうちの少なくとも１つから選択され、モノマー構成要素（ｂ）は、Ｃ１〜Ｃ３０アルキル（メタ）アクリレート、およびこれらの混合物のうちの少なくとも１つから選択され、モノマー構成要素（ｃ）は、セチルポリエトキシ化メタクリレート、セテアリルポリエトキシ化メタクリレート、ステアリルポリエトキシ化（メタ）アクリレート、アラキジルポリエトキシ化（メタ）アクリレート、ベヘニルポリエトキシ化メタクリレート、ラウリルポリエトキシ化メタクリレート、セロチルポリエトキシ化（メタ）アクリレート、モンタニルポリエトキシ化（メタ）アクリレート、メリシルポリエトキシ化（メタ）アクリレート、ラクセリルポリエトキシ化（メタ）アクリレート、トリスチリルフェノールポリエトキシ化メタクリレート、水素化ヒマシ油ポリエトキシ化メタクリレート、キャノーラポリエトキシ化（メタ）アクリレート、およびコレステロールポリエトキシ化メタクリレートのうち１つ以上から選択される少なくとも１つのモノマーから選択され、前記モノマーのポリエトキシ化部分は、約５〜約１００のエチレンオキシド繰り返し単位を含む、項目１〜４０のいずれか１項に記載の組成物。
【国際調査報告】
2013512330.tif 000068
2013512330.tif 000069